(57)【要約】本発明は、電子デバイスの層材料として使用される、ＴＡＥ構造を含む化合物、前記層材料を含む有機電子デバイス、および前記有機電子デバイスの製造方法に関する。
2020537647.tif 000002
【特許請求の範囲】
【請求項１】
式Ｉによる化合物：
【化１】
2020537647.tif 000069
式中、
Ｘ１〜Ｘ２０は、Ｃ−Ｈ、Ｃ−Ｚから独立して選択され、および／または化学結合によって互いに結合している、Ｘ１〜Ｘ５、Ｘ６〜Ｘ１０、Ｘ１１〜Ｘ１５、Ｘ１６〜Ｘ２０のうちの少なくとも２つは、架橋されて縮環した非ヘテロ芳香環を形成し、少なくとも１つのＸ１〜Ｘ２０がＣ−Ｚから選択され；
Ｚは、式ＩＩの置換基である：
【化２】
2020537647.tif 000070
式中、
Ａｒ１は、置換もしくは非置換のフェニレン、置換もしくは非置換のビフェニレン、置換もしくは非置換のトリフェニレン、置換もしくは非置換のアントラセン、または置換もしくは非置換のＣ１４〜Ｃ１８融合非ヘテロアリールであり、
ここで、前記置換されたフェニレン、前記置換されたビフェニレン、前記置換されたトリフェニレン、前記置換されたアントラセン、または前記置換されたＣ１４〜Ｃ１８融合非ヘテロアリールの置換基は、ニトリル、直鎖状Ｃ１−２０アルキル、分岐Ｃ３−２０アルキルもしくはＣ３−２０環状アルキル、直鎖状Ｃ１−１２フッ素化アルキル、直鎖状Ｃ１−１２フッ素化アルコキシ、分岐Ｃ３−１２フッ素化アルキル、分岐Ｃ３−１２フッ素化アルコキシ、Ｃ３−１２環状フッ素化アルキル、Ｃ３−１２環状フッ素化アルコキシ、ＯＲ、ＳＲ、（Ｐ＝Ｏ）Ｒ２、−ＮＲ２Ｒ３または−ＢＲ２Ｒ３から独立して選択され；
Ａｒ２は、置換または非置換のＣ６−６０非ヘテロアリールから独立して選択され、
ここで、前記Ｃ６−６０非ヘテロアリールの置換基は、Ｃ１−Ｃ２０直鎖状アルキル、Ｃ３−Ｃ２０分岐アルキルもしくはＣ３−Ｃ２０環状アルキル；Ｃ１−Ｃ２０直鎖状アルコキシ、Ｃ３−Ｃ２０分岐アルコキシ；直鎖状フッ素化Ｃ１−Ｃ１２アルキル、もしくは直鎖状フッ素化Ｃ１−Ｃ１２アルコキシ；Ｃ３−Ｃ１２分岐環状フッ素化アルキル、Ｃ３−Ｃ１２環状フッ素化アルキル、Ｃ３−Ｃ１２環状フッ素化アルコキシ、ニトリル、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択されるか、あるいは
Ａｒ２は、Ｘ１〜Ｘ２０がＣ−Ｚではないことを除く式Ｉであり；
Ｒ、Ｒ２およびＲ３は、Ｈ、Ｃ１−Ｃ２０直鎖状アルキル、Ｃ１−Ｃ２０アルコキシ、Ｃ１−Ｃ２０チオアルキル、Ｃ３−Ｃ２０分岐アルキル、Ｃ３−Ｃ２０環状アルキル、Ｃ３−Ｃ２０分岐アルコキシ、Ｃ３−Ｃ２０環状アルコキシ、Ｃ３−Ｃ２０分岐チオアルキル、Ｃ３−Ｃ２０環状チオアルキル、Ｃ６−Ｃ２０非ヘテロアリールから独立して選択され；
ｎは、１または２であり；
ｍは、１、２または３から選択され；
前記非ヘテロ芳香環Ａ、Ｂ、ＣおよびＤのいずれも、単結合を介してトリアジン環に連結されておらず；
前記式Ｉの化合物は、少なくとも８個〜１４個の非ヘテロ芳香環を含み；
Ａｒ２の非ヘテロ６員芳香環は、単結合を介してＡｒ１に直接結合し；
ただ１つのテトラアリールエチレン基（ＴＡＥ）は、単結合を介してＡｒ１に直接結合し；かつ
その鏡像上に重ね合わせることができる式Ｉの化合物を任意に除く。
【請求項２】
−  前記式Ｉの化合物は、少なくとも８個〜１４個の非ヘテロ芳香環、好ましくは少なくとも９個〜１３個の非ヘテロ芳香環、さらに好ましくは少なくとも１０個〜１２個の非ヘテロ芳香環を含み；および／または
−  前記式Ｉの化合物は、少なくとも８個〜１４個の非ヘテロ芳香族６員環、好ましくは少なくとも９個〜１３個の非ヘテロ芳香族６員環、さらに好ましくは少なくとも１０個〜１２個の非ヘテロ芳香族６員環を含み；および／または
−  前記式Ｉの化合物は、前記非ヘテロ芳香環Ａ、Ｂ、ＣおよびＤのうちの少なくとも１つを含み、その少なくとも１つの芳香環は異なって置換されており、さらに好ましくは前記式Ｉの非ヘテロ芳香環Ａ、Ｂ、ＣおよびＤのうちの少なくとも２つは、異なって置換されており；および／または
−  前記式Ｉの化合物は、Ｎ、Ｏ、Ｓから選択されたヘテロ原子を含む少なくとも１つの置換基および／または（Ｐ＝Ｏ）Ｒ２、−ＣＮの少なくとも１つの置換基、好ましくは少なくとも１つのヘテロ原子Ｎ、２つもしくは３つのヘテロＮ原子、さらに好ましくは少なくとも１つのヘテロＮ、およびより好ましくは（Ｐ＝Ｏ）Ｒ２、またはＣＮから選択された少なくとも１つの置換基、および最も好ましくは（Ｐ＝Ｏ）Ｒ２から選択された少なくとも１つの置換基を含み；および／または
−  前記式Ｉの化合物は、１つの非ヘテロテトラアリールエチレン基（ＴＡＥ）のみを含む、
請求項１に記載の化合物。
【請求項３】
前記式Ｉの化合物は、少なくとも８個〜１４個の非ヘテロ芳香族６員環を含み、かつヘテロ原子を含まない、請求項１または２に記載の化合物。
【請求項４】
−  前記Ａｒ１基は、少なくとも１個〜３個の非ヘテロ芳香族６員環、好ましくは１個または２個の芳香族６員環を含み；および／または
−  前記Ａｒ２基は、１個〜９個の非ヘテロ芳香族６員環、好ましくは２個〜８個の非ヘテロ芳香族６員環、より一層好ましくは３個〜６個の非ヘテロ芳香族６員環；さらに好ましくは４個または５個の非ヘテロ芳香族６員環を含み；および／または
−  少なくとも１つの非ヘテロＣ６〜Ｃ１８アリーレン、好ましくは少なくとも１つの非ヘテロＣ６またはＣ１２アリーレンは、少なくとも式（Ｉ）の非ヘテロ芳香環Ａ、Ｂ、ＣおよびＤに縮環される、
請求項１から３に記載の化合物。
【請求項５】
式Ｉにおいて、
Ｘ１〜Ｘ２０は、Ｃ−Ｈ、Ｃ−Ｚから独立して選択され、ここで、１つのＸ１〜Ｘ２０がＣ−Ｚから選択され；
Ｚは、式ＩＩの置換基である、先行する請求項１から４のいずれかに記載の化合物：
【化３】
2020537647.tif 000071
式中、
Ａｒ１は、置換もしくは非置換の、フェニレン、ビフェニレン、トリフェニレンまたはアントラセン、好ましくはフェニレン、ビフェニレンまたはトリフェニレンから独立して選択され、
ここで、前記置換基は、ニトリル、フッ素化Ｃ１−Ｃ６アルキルまたはフッ素化Ｃ１−Ｃ６アルコキシ、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択され；
Ａｒ２は、置換または非置換のＣ１２−６０アリールから独立して選択され、
ここで、前記置換基は、ニトリル、ジアルキルホスフィンオキシド、ジアリールホスフィンオキシド、フッ素化Ｃ１−Ｃ６アルキルまたはフッ素化Ｃ１−Ｃ６アルコキシ、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択され；
Ｒは、直鎖状Ｃ１−Ｃ２０アルキル、直鎖状Ｃ１−Ｃ２０アルコキシ、直鎖状Ｃ１−Ｃ２０チオアルキル、分岐Ｃ３−Ｃ２０アルキル、分岐Ｃ３−Ｃ２０アルコキシ、分岐Ｃ３−Ｃ２０チオアルキル、Ｃ６−２０アリールから独立して選択され；
ｎは、１または２から選択され、好ましくは１であり；
ｍは、１、２または３から選択され、好ましくは１である。
【請求項６】
式Ｉにおいて、
Ｘ１〜Ｘ２０は、Ｃ−Ｈ、Ｃ−Ｚから独立して選択され、ここで、１つのＸ１〜Ｘ２０がＣ−Ｚから選択され；
Ｚは、式ＩＩの置換基である、先行する請求項１から５のいずれかに記載の化合物：
【化４】
2020537647.tif 000072
式中、
Ａｒ１は、置換もしくは非置換の、フェニレン、ビフェニレン、トリフェニレンまたはアントラセン、好ましくはフェニレン、ビフェニレンまたはトリフェニレンから独立して選択され、
ここで、前記置換基は、ニトリル、フッ素化Ｃ１−Ｃ６アルキルまたはフッ素化Ｃ１−Ｃ６アルコキシ、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択され；
Ａｒ２は、置換または非置換のＣ１２−５２アリールから独立して選択され、
ここで、前記置換基は、ニトリル、フッ素化Ｃ１−Ｃ６アルキルまたはフッ素化Ｃ１−Ｃ６アルコキシ、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択され；
Ｒは、直鎖状Ｃ１−Ｃ１０アルキル、直鎖状Ｃ１−Ｃ１０アルコキシ、直鎖状Ｃ１−Ｃ１０チオアルキル、分岐Ｃ３−Ｃ１０アルキル、分岐Ｃ３−Ｃ１０アルコキシ、分岐Ｃ３−Ｃ１０チオアルキル、Ｃ６−１２アリールから独立して選択され；
ｎは、１から選択され；
ｍは、１または２から選択され、好ましくは１である。
【請求項７】
−  Ｚは、式Ｅ１〜Ｅ９から選択される、先行する請求項１から６のいずれかに記載の化合物：
【化５】
2020537647.tif 000073
式中、
Ｚ１〜Ｚ１５は、Ｃ−Ｈ、Ｃ−Ｒ１から独立して選択され、および／または化学結合によって互いに結合している、Ｚ１〜Ｚ５、Ｚ６〜Ｚ１０、Ｚ１１〜Ｚ１５のうちの少なくとも２つは、架橋されて縮環した非ヘテロ芳香環を形成し；
Ｒ１は、ニトリル、（Ｐ＝Ｏ）Ｒ２、−ＮＲ２Ｒ３または−ＢＲ２Ｒ３、好ましくはニトリルまたは（Ｐ＝Ｏ）Ｒ２から選択され；
Ｒ２およびＲ３は、Ｈ、直鎖状Ｃ１−Ｃ２０アルキル、直鎖状Ｃ１−Ｃ２０アルコキシ、直鎖状Ｃ１−Ｃ２０チオアルキル、分岐Ｃ３−Ｃ２０アルキル、分岐Ｃ３−Ｃ２０アルコキシ、分岐Ｃ３−Ｃ２０チオアルキル、Ｃ６−２０非ヘテロアリール、および好ましくはＣ６−１６非ヘテロアリールから独立して選択され；
Ａｒ２は、置換または非置換の非ヘテロＣ６−６０アリールから独立して選択され、
ここで、前記置換基は、ニトリル、ジアルキルホスフィンオキシド、ジアリールホスフィンオキシド、フッ素化Ｃ１−Ｃ６アルキルまたはフッ素化Ｃ１−Ｃ６アルコキシ、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択され；
Ｒは、直鎖状Ｃ１−Ｃ２０アルキル、直鎖状Ｃ１−Ｃ２０アルコキシ、直鎖状Ｃ１−Ｃ２０チオアルキル、分岐Ｃ３−Ｃ２０アルキル、分岐Ｃ３−Ｃ２０アルコキシ、分岐Ｃ３−Ｃ２０チオアルキル、Ｃ６−２０非ヘテロアリールから独立して選択され；
ｍは、１、２または３から選択される。
【請求項８】
−  Ａｒ２は、式Ｆ１〜Ｆ４から選択される、先行する請求項１から７のいずれかに記載の化合物：
【化６】
2020537647.tif 000074
式中、
Ｙ１〜Ｙ５は、Ｃ−Ｈ、Ｃ−Ｒ３から独立して選択され、および／または化学結合によって互いに結合しているＹ１〜Ｙ５の少なくとも２つは、架橋されて縮環した非ヘテロ芳香環を形成し、
ここで、Ｒ３は、直鎖状Ｃ１−Ｃ２０アルキル、直鎖状Ｃ１−Ｃ２０アルコキシ、直鎖状Ｃ１−Ｃ２０チオアルキル、分岐Ｃ３−Ｃ２０アルキル、分岐Ｃ３−Ｃ２０アルコキシ、分岐Ｃ３−Ｃ２０チオアルキル、置換または非置換のＣ６−２０非ヘテロアリールから独立して選択され、
ここで、前記置換基は、ニトリル、フッ素化Ｃ１−Ｃ６アルキルまたはフッ素化Ｃ１−Ｃ６アルコキシ、ＯＲ、ＳＲ、（Ｃ＝Ｏ）Ｒ、（Ｃ＝Ｏ）ＮＲ２，ＳｉＲ３、（Ｓ＝Ｏ）Ｒ、（Ｓ＝Ｏ）２Ｒ、（Ｐ＝Ｏ）Ｒ２から独立して選択される。
【化７】
2020537647.tif 000075
【請求項９】
Ａｒ２は、少なくとも１つの置換または非置換の１，１，２，２−テトラフェニルエチレン基、好ましくは非置換の１，１，２，２−テトラフェニルエチレン基を含む、先行する請求項１から８のいずれかに記載の化合物。
【請求項１０】
前記式Ｉの化合物は、Ｇ１〜Ｇ３４から選択される、先行する請求項１から９のいずれかに記載の化合物。
【化８】
2020537647.tif 000076
【化９】
2020537647.tif 000077
【化１０】
2020537647.tif 000078
【化１１】
2020537647.tif 000079
【化１２】
2020537647.tif 000080
【化１３】
2020537647.tif 000081
【請求項１１】
有機半導体層を含む有機電子デバイスであって、
少なくとも１つの有機半導体層が、先行する請求項１から１０のいずれかに記載の式Ｉの化合物を含む、有機電子デバイス。
【請求項１２】
前記有機半導体層は、光活性層とカソード層との間、好ましくは発光層または光吸収層とカソード層との間に配置され、好ましくは、前記有機半導体層は、電子輸送層である、請求項１１に記載の有機電子デバイス。
【請求項１３】
前記少なくとも１つの有機半導体層は、少なくとも１つのアルカリハロゲン化物またはアルカリ有機錯体をさらに含む、先行する請求項１１または１２のいずれかに記載の有機電子デバイス。
【請求項１４】
前記電子デバイスは、少なくとも１つの有機半導体層と、少なくとも１つのアノード層と、少なくとも１つのカソード層と、少なくとも１つの発光層とを含み、
前記有機半導体層は、好ましくは前記発光層と前記カソード層との間に配置される、先行する請求項１１から１３のいずれかに記載の有機電子デバイス。
【請求項１５】
前記電子デバイスは、発光デバイス、薄膜トランジスタ、バッテリ、表示デバイスまたは光電池であり、好ましくは発光デバイスである、先行する請求項１１から１４のいずれかに記載の有機電子デバイス。
【発明の詳細な説明】
【発明の詳細な説明】
【０００１】
［技術分野］
本発明は、電子デバイスの層材料として使用される化合物、前記層材料を含む有機電子デバイス、および前記有機電子デバイスの製造方法に関する。
【０００２】
［背景技術］
自己発光型デバイスである有機電子デバイス（例えば、有機発光ダイオードＯＬＥＤ）は、視野角が広く、コントラストが良好で、応答が速く、高輝度であり、動作電圧特性に優れ、色再現性を有する。典型的なＯＬＥＤは、アノード、正孔輸送層（ＨＴＬ：hole transport layer）、発光層（ＥＭＬ：emission layer）、電子輸送層（ＥＴＬ：electron transport layer）、およびカソードを含み、これらは基板上に順番に積層されている。なお、ＨＴＬ、ＥＭＬおよびＥＴＬは、有機化合物から形成されている薄膜である。
【０００３】
アノードおよびカソードに電圧を印加すると、アノードから注入された正孔はＨＴＬを経由してＥＭＬに移動する。また、カソードから注入された電子は、ＥＴＬを経由してＥＭＬに移動する。正孔および電子は、ＥＭＬ中で再結合して励起子を生成する。励起子が励起状態から基底状態に遷移すると、光が放出される。前記構造を有するＯＬＥＤが優れた効率および／または長寿命を有するように、正孔および電子の注入と流量はバランスをとるべきである。
【０００４】
有機発光ダイオードの性能は、有機半導体層の特性に影響され、中でも、有機半導体層の有機材料の特性に影響され得る。
【０００５】
特に、有機電子デバイス（例えば、有機発光ダイオード）を大型のフラットパネルディスプレイに適用できるように、電子の移動度を高めると同時に電子の化学的安定性も高めることができる有機材料の開発が求められている。
【０００６】
有機半導体層、有機半導体材料および有機電子デバイスの性能を向上させること、とりわけ、それらに含まれている化合物の特性を向上させることによって、高効率を実現する必要性が、依然としてある。
【０００７】
特に、低動作電圧において高効率である、代替的な有機半導体材料および有機半導体層、ならびに有機電子デバイスが求められている。
【０００８】
動作電圧を維持しつつ高効率であり、それによって、例えば携帯電子デバイスの消費電力が低くなり長い電池寿命をもたらす、代替的な化合物が求められている。
【０００９】
［開示］
本発明の一態様は、式Ｉによる化合物を提供する：
【００１０】
【化１】
2020537647.tif 000003
【００１１】
式中、
Ｘ１〜Ｘ２０は、Ｃ−Ｈ、Ｃ−Ｚから独立して選択され、および／または化学結合によって互いに結合している、Ｘ１〜Ｘ５、Ｘ６〜Ｘ１０、Ｘ１１〜Ｘ１５、Ｘ１６〜Ｘ２０のうちの少なくとも２つは、架橋されて縮環した芳香環を形成し、ここで、少なくとも１つのＸ１〜Ｘ２０がＣ−Ｚから選択され；
Ｚは、式ＩＩの置換基である：
【００１２】
【化２】
2020537647.tif 000004
【００１３】
式中、
Ａｒ１は、置換もしくは非置換のフェニレン、置換もしくは非置換のビフェニレン、置換もしくは非置換のトリフェニレン、置換もしくは非置換のアントラセン、または置換もしくは非置換のＣ１４〜Ｃ１８融合非ヘテロアリールから独立して選択され、
ここで、前記置換されたフェニレン、前記置換されたビフェニレン、前記置換されたトリフェニレン、前記置換されたアントラセン、または前記置換されたＣ１４〜Ｃ１８融合アリールの置換基は、ニトリル、直鎖状Ｃ１−２０アルキル、分岐Ｃ３−２０アルキルもしくはＣ３−２０環状アルキル、直鎖状Ｃ１−１２フッ素化アルキル、直鎖状Ｃ１−１２フッ素化アルコキシ、分岐Ｃ３−１２フッ素化アルキル、分岐Ｃ３−１２フッ素化アルコキシ、Ｃ３−１２環状フッ素化アルキル、Ｃ３−１２環状フッ素化アルコキシ、ＯＲ、ＳＲ、（Ｐ＝Ｏ）Ｒ２、−ＮＲ２Ｒ３またはＢＲ２Ｒ３から独立して選択され；
Ａｒ２は、置換または非置換のＣ６−６０非ヘテロアリールから独立して選択され、
ここで、前記Ｃ６−６０非ヘテロアリールの置換基は、Ｃ１−Ｃ２０直鎖状アルキル、Ｃ３−Ｃ２０分岐アルキルもしくはＣ３−Ｃ２０環状アルキル；Ｃ１−Ｃ２０直鎖状アルコキシ、Ｃ３−Ｃ２０分岐アルコキシ；直鎖状フッ素化Ｃ１−Ｃ１２アルキル、もしくは直鎖状フッ素化Ｃ１−Ｃ１２アルコキシ；Ｃ３−Ｃ１２分岐環状フッ素化アルキル、Ｃ３−Ｃ１２環状フッ素化アルキル、Ｃ３−Ｃ１２環状フッ素化アルコキシ、ニトリル、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択されるか、あるいは
Ａｒ２は、Ｘ１〜Ｘ２０がＣ−Ｚではないことを除く式Ｉであり；
Ｒ、Ｒ２およびＲ３は、Ｈ、Ｃ１−Ｃ２０直鎖状アルキル、Ｃ１−Ｃ２０アルコキシ、Ｃ１−Ｃ２０チオアルキル、Ｃ３−Ｃ２０分岐アルキル、Ｃ３−Ｃ２０環状アルキル、Ｃ３−Ｃ２０分岐アルコキシ、Ｃ３−Ｃ２０環状アルコキシ、Ｃ３−Ｃ２０分岐チオアルキル、Ｃ３−Ｃ２０環状チオアルキル、Ｃ６−Ｃ２０非ヘテロアリールから独立して選択され；
ｎは、１または２であり；
ｍは、１、２または３から選択され；
非ヘテロ芳香環Ａ、Ｂ、ＣおよびＤのいずれも、単結合を介してトリアジン環に連結されておらず；
式Ｉの化合物は、少なくとも約８個〜約１４個の非ヘテロ芳香環を含み；
Ａｒ２の非ヘテロ６員芳香環は、単結合を介してＡｒ１に直接結合し；
ただ１つのテトラアリールエチレン基（ＴＡＥ）は、単結合を介してＡｒ１に直接結合し；
その鏡像上に重ね合わせることができる式Ｉの化合物を任意に除く。
【００１４】
式Ｉによる化合物は、例えば、有機電子デバイスのための層材料として使用することができる。
【００１５】
一実施形態によれば、非ヘテロ芳香環Ａ、Ｂ、Ｃおよび／またはＤのいずれも、互いに直接的に架橋されて、縮環した芳香環を形成することができない。
【００１６】
本明細書中で使用される場合、ｍ＝１は、Ａｒ１が１つのＡｒ２置換基で置換されていることを意味する。本明細書中で使用される場合、ｍ＝２は、Ａｒ１が２つのＡｒ２置換基で置換されていることを意味する。本明細書中で使用される場合、ｍ＝３は、Ａｒ１が３つのＡｒ２置換基で置換されていることを意味する。
【００１７】
一実施形態によれば、化合物は、式Ｉに従って提供される：
【００１８】
【化３】
2020537647.tif 000005
【００１９】
式中、
Ｘ１〜Ｘ２０は、Ｃ−Ｈ、Ｃ−Ｚから独立して選択され、および／または化学結合によって互いに結合している、Ｘ１〜Ｘ５、Ｘ６〜Ｘ１０、Ｘ１１〜Ｘ１５、Ｘ１６〜Ｘ２０のうちの少なくとも２つは、架橋されて縮環した芳香環を形成し、ここで、少なくとも１つのＸ１〜Ｘ２０がＣ−Ｚから選択され；
Ｚは、式ＩＩの置換基である：
【００２０】
【化４】
2020537647.tif 000006
【００２１】
式中、
Ａｒ１は、置換もしくは非置換のフェニレン、置換もしくは非置換のビフェニレン、置換もしくは非置換のトリフェニレン、置換もしくは非置換のアントラセン、または置換もしくは非置換のＣ１４〜Ｃ１８融合非ヘテロアリールから独立して選択され、
ここで、前記置換されたフェニレン、前記置換されたビフェニレン、前記置換されたトリフェニレン、前記置換されたアントラセン、または前記置換されたＣ１４〜Ｃ１８融合アリールの置換基は、ニトリル、直鎖状Ｃ１−２０アルキル、分岐Ｃ３−２０アルキルもしくはＣ３−２０環状アルキル、直鎖状Ｃ１−１２フッ素化アルキル、直鎖状Ｃ１−１２フッ素化アルコキシ、分岐Ｃ３−１２フッ素化アルキル、分岐Ｃ３−１２フッ素化アルコキシ、Ｃ３−１２環状フッ素化アルキル、Ｃ３−１２環状フッ素化アルコキシ、ＯＲ、ＳＲ、（Ｐ＝Ｏ）Ｒ２から独立して選択され；
Ａｒ２は、置換または非置換のＣ６−６０非ヘテロアリールから独立して選択され、
ここで、前記Ｃ６−６０非ヘテロアリールの置換基は、Ｃ１−Ｃ２０直鎖状アルキル、Ｃ３−Ｃ２０分岐アルキルもしくはＣ３−Ｃ２０環状アルキル；Ｃ１−Ｃ２０直鎖状アルコキシ、Ｃ３−Ｃ２０分岐アルコキシ；直鎖状フッ素化Ｃ１−Ｃ１２アルキル、もしくは直鎖状フッ素化Ｃ１−Ｃ１２アルコキシ；Ｃ３−Ｃ１２分岐環状フッ素化アルキル、Ｃ３−Ｃ１２環状フッ素化アルキル、Ｃ３−Ｃ１２環状フッ素化アルコキシ、ニトリル、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択されるか、または
Ａｒ２は、Ｘ１〜Ｘ２０がＣ−Ｚではないことを除く式Ｉであり、
Ｒは、Ｃ１−Ｃ２０直鎖状アルキル、Ｃ１−Ｃ２０アルコキシ、Ｃ１−Ｃ２０チオアルキル、Ｃ３−Ｃ２０分岐アルキル、Ｃ３−Ｃ２０環状アルキル、Ｃ３−Ｃ２０分岐アルコキシ、Ｃ３−Ｃ２０環状アルコキシ、Ｃ３−Ｃ２０分岐チオアルキル、Ｃ３−Ｃ２０環状チオアルキル、Ｃ６−Ｃ２０非ヘテロアリールから独立して選択され；
ｎは、１または２であり；
ｍは、１、２または３から選択され；
非ヘテロ芳香環Ａ、Ｂ、ＣおよびＤのいずれも、単結合を介してトリアジン環に連結されておらず；
式Ｉの化合物は、少なくとも約８個〜約１４個の非ヘテロ芳香環を含み；
Ａｒ２の非ヘテロ６員芳香環は、単結合を介してＡｒ１に直接結合し；
１つ、２つまたは３つのテトラアリールエチレン基（ＴＡＥ）は、単結合を介してＡｒ１に直接結合し；
式Ｉの化合物は、三重結合を含まず；かつ、その鏡像上に重ね合わせることができる式Ｉの化合物を任意に除く。
【００２２】
別の態様によれば、層材料は、有機電子デバイスに使用される有機半導体層とすることができる。例えば、有機電子デバイスは、ＯＬＥＤ等であってもよい。
【００２３】
一実施形態によれば、非ヘテロ芳香環Ａ、Ｂ、Ｃおよび／またはＤのいずれも、互いに直接的に架橋されて、縮環した芳香環を形成することができない。
【００２４】
本明細書中で使用される場合、ｍ＝１は、Ａｒ１が１つのＡｒ２置換基で置換されていることを意味する。本明細書中で使用される場合、ｍ＝２は、Ａｒ１が２つのＡｒ２置換基で置換されていることを意味する。本明細書中で使用される場合、ｍ＝３は、Ａｒ１が３つのＡｒ２置換基で置換されていることを意味する。
【００２５】
一実施形態によれば、化合物は、式Ｉに従って提供される：
【００２６】
【化５】
2020537647.tif 000007
【００２７】
式中、
Ｘ１〜Ｘ２０は、Ｃ−Ｈ、Ｃ−Ｚから独立して選択され、および／または化学結合によって互いに結合している、Ｘ１〜Ｘ５、Ｘ６〜Ｘ１０、Ｘ１１〜Ｘ１５、Ｘ１６〜Ｘ２０のうちの少なくとも２つは、架橋されて縮環した芳香環を形成し、ここで、少なくとも１つのＸ１〜Ｘ２０がＣ−Ｚから選択され；
Ｚは、式ＩＩの置換基である：
【００２８】
【化６】
2020537647.tif 000008
【００２９】
式中、
Ａｒ１は、置換もしくは非置換のフェニレン、置換もしくは非置換のビフェニレン、置換もしくは非置換のトリフェニレン、置換もしくは非置換のアントラセン、または置換もしくは非置換のＣ１４〜Ｃ１８融合非ヘテロアリールから独立して選択され、
ここで、前記置換されたフェニレン、前記置換されたビフェニレン、前記置換されたトリフェニレン、前記置換されたアントラセン、または前記置換されたＣ１４〜Ｃ１８融合アリールの置換基は、ニトリル、直鎖状Ｃ１−２０アルキル、分岐Ｃ３−２０アルキルもしくはＣ３−２０環状アルキル、直鎖状Ｃ１−１２フッ素化アルキル、直鎖状Ｃ１−１２フッ素化アルコキシ、分岐Ｃ３−１２フッ素化アルキル、分岐Ｃ３−１２フッ素化アルコキシ、Ｃ３−１２環状フッ素化アルキル、Ｃ３−１２環状フッ素化アルコキシ、ＯＲ、ＳＲ、（Ｐ＝Ｏ）Ｒ２から独立して選択され；
Ａｒ２は、置換または非置換のＣ６−６０非ヘテロアリールから独立して選択され、
ここで、前記Ｃ６−６０非ヘテロアリールの置換基は、Ｃ１−Ｃ２０直鎖状アルキル、Ｃ３−Ｃ２０分岐アルキルもしくはＣ３−Ｃ２０環状アルキル；Ｃ１−Ｃ２０直鎖状アルコキシ、Ｃ３−Ｃ２０分岐アルコキシ；直鎖状フッ素化Ｃ１−Ｃ１２アルキル、もしくは直鎖状フッ素化Ｃ１−Ｃ１２アルコキシ；Ｃ３−Ｃ１２分岐環状フッ素化アルキル、Ｃ３−Ｃ１２環状フッ素化アルキル、Ｃ３−Ｃ１２環状フッ素化アルコキシ、ニトリル、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択されるか、または
Ａｒ２は、Ｘ１〜Ｘ２０がＣ−Ｚではないことを除く式Ｉであり、
Ｒは、Ｃ１−Ｃ２０直鎖状アルキル、Ｃ１−Ｃ２０アルコキシ、Ｃ１−Ｃ２０チオアルキル、Ｃ３−Ｃ２０分岐アルキル、Ｃ３−Ｃ２０環状アルキル、Ｃ３−Ｃ２０分岐アルコキシ、Ｃ３−Ｃ２０環状アルコキシ、Ｃ３−Ｃ２０分岐チオアルキル、Ｃ３−Ｃ２０環状チオアルキル、Ｃ６−Ｃ２０非ヘテロアリールから独立して選択され；
ｎは、１または２であり；
ｍは、１、２または３から選択され；
非ヘテロ芳香環Ａ、Ｂ、ＣおよびＤのいずれも、単結合を介してトリアジン環に連結されておらず；
式Ｉの化合物は、少なくとも８個〜１４個の非ヘテロ芳香環を含み；
Ａｒ２の非ヘテロ６員芳香環は、単結合を介してＡｒ１に直接結合し；
式Ｉの化合物は、ヘテロ芳香環を含まず；かつ、その鏡像上に重ね合わせることができる式Ｉの化合物を任意に除く。
【００３０】
一実施形態によれば、化合物は、式Ｉに従って提供される：
【００３１】
【化７】
2020537647.tif 000009
【００３２】
式中、
Ｘ１〜Ｘ２０は、Ｃ−Ｈ、Ｃ−Ｚから独立して選択され、および／または化学結合によって互いに結合している、Ｘ１〜Ｘ５、Ｘ６〜Ｘ１０、Ｘ１１〜Ｘ１５、Ｘ１６〜Ｘ２０のうちの少なくとも２つは、架橋されて縮環した芳香環を形成し、ここで、少なくとも１つのＸ１〜Ｘ２０がＣ−Ｚから選択され；
Ｚは、式ＩＩの置換基である：
【００３３】
【化８】
2020537647.tif 000010
【００３４】
式中、
Ａｒ１は、置換もしくは非置換のフェニレン、置換もしくは非置換のビフェニレン、置換もしくは非置換のトリフェニレン、置換もしくは非置換のアントラセン、または置換もしくは非置換のＣ１４〜Ｃ１８融合非ヘテロアリールから独立して選択され、
ここで、前記置換されたフェニレン、前記置換されたビフェニレン、前記置換されたトリフェニレン、前記置換されたアントラセン、または前記置換されたＣ１４〜Ｃ１８融合アリールの置換基は、ニトリル、直鎖状Ｃ１−２０アルキル、分岐Ｃ３−２０アルキルもしくはＣ３−２０環状アルキル、直鎖状Ｃ１−１２フッ素化アルキル、直鎖状Ｃ１−１２フッ素化アルコキシ、分岐Ｃ３−１２フッ素化アルキル、分岐Ｃ３−１２フッ素化アルコキシ、Ｃ３−１２環状フッ素化アルキル、Ｃ３−１２環状フッ素化アルコキシ、ＯＲ、ＳＲ、（Ｐ＝Ｏ）Ｒ２から独立して選択され；
Ａｒ２は、置換または非置換のＣ６−６０非ヘテロアリールから独立して選択され、
ここで、前記Ｃ６−６０非ヘテロアリールの置換基は、Ｃ１−Ｃ２０直鎖状アルキル、Ｃ３−Ｃ２０分岐アルキルもしくはＣ３−Ｃ２０環状アルキル；Ｃ１−Ｃ２０直鎖状アルコキシ、Ｃ３−Ｃ２０分岐アルコキシ；直鎖状フッ素化Ｃ１−Ｃ１２アルキル、もしくは直鎖状フッ素化Ｃ１−Ｃ１２アルコキシ；Ｃ３−Ｃ１２分岐環状フッ素化アルキル、Ｃ３−Ｃ１２環状フッ素化アルキル、Ｃ３−Ｃ１２環状フッ素化アルコキシ、ニトリル、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択されるか、または
Ａｒ２は、Ｘ１〜Ｘ２０がＣ−Ｚではないことを除く式Ｉであり、
Ｒは、Ｃ１−Ｃ２０直鎖状アルキル、Ｃ１−Ｃ２０アルコキシ、Ｃ１−Ｃ２０チオアルキル、Ｃ３−Ｃ２０分岐アルキル、Ｃ３−Ｃ２０環状アルキル、Ｃ３−Ｃ２０分岐アルコキシ、Ｃ３−Ｃ２０環状アルコキシ、Ｃ３−Ｃ２０分岐チオアルキル、Ｃ３−Ｃ２０環状チオアルキル、Ｃ６−Ｃ２０非ヘテロアリールから独立して選択されてよく；
ｎは、１または２であり；
ｍは、１、２または３から選択され；
非ヘテロ芳香環Ａ、Ｂ、ＣおよびＤのいずれも、単結合を介してトリアジン環に連結されておらず；
式Ｉの化合物は、少なくとも８個〜１４個の非ヘテロ芳香環を含み；
Ａｒ２の非ヘテロ６員芳香環は、単結合を介してＡｒ１に直接結合し；
式Ｉの化合物は、約８個〜約１４個の非ヘテロ芳香族６員環、好ましくは約８個〜約１２個の非ヘテロ芳香族６員環および約０個〜約４個の非ヘテロ芳香族５員環、好ましくは約１個〜約２個の非ヘテロ芳香族５員環を含み、任意の式Ｉの化合物は、ヘテロ芳香環を含まず；かつ、
その鏡像上に重ね合わせることができる式Ｉの化合物を任意に除く。
【００３５】
一実施形態によれば、式Ｉによる化合物が提供され、当該式Ｉの化合物は、約８個〜約１４個の非ヘテロ芳香族６員環および約０個〜約４個の非ヘテロ芳香族５員環を含む。
【００３６】
一実施形態によれば、式Ｉによる化合物が提供され、当該式Ｉの化合物は、約８個〜約１４個の非ヘテロ芳香族６員環、好ましくは約９個〜約１３個の非ヘテロ芳香族６員環、さらに好ましくは約１０個〜約１２個の非ヘテロ芳香族６員環を含む。
【００３７】
一実施形態によれば、式Ｉによる化合物が提供され、当該式Ｉの化合物は、約０個〜約４個の非ヘテロ芳香族５員環、好ましくは約１個〜３個の非ヘテロ芳香族５員環、さらに好ましくは２個の非ヘテロ芳香族５員環を含む。
【００３８】
一実施形態によれば、式Ｉによる化合物が提供され、当該式Ｉの化合物は、約８個〜約１４個の非ヘテロ芳香族６員環、好ましくは約９個〜約１３個の非ヘテロ芳香族６員環、さらに好ましくは約１０個〜約１２個の非ヘテロ芳香族６員環と；約０個〜約４個の非ヘテロ芳香族５員環、好ましくは約１個〜３個の非ヘテロ芳香族５員環、さらに好ましくは２個の非ヘテロ芳香族５員環とを含む。
【００３９】
一実施形態によれば、式Ｉによる化合物が提供され、Ａｒ１は、約１個〜約３個の非ヘテロ芳香族６員環、好ましくは約２個〜約３個の非ヘテロ芳香族６員環を含む。
【００４０】
一実施形態によれば、式Ｉによる化合物が提供され、Ａｒ２は、約１個〜約９個の非ヘテロ芳香族６員環、好ましくは約２個〜約８個の非ヘテロ芳香族６員環または約４個〜約６個の非ヘテロ芳香族６員環を含む。
【００４１】
非ヘテロ芳香環の総数は、式Ｉの化合物が８個〜１４個の非ヘテロ芳香環を含むように選択されることに留意されたい。
【００４２】
一実施形態によれば、８個〜１４個の非ヘテロ芳香環を含む式Ｉによる化合物が提供され、当該８個〜１４個の非ヘテロ芳香環は、６員非ヘテロ芳香環である。
【００４３】
一実施形態によれば、式Ｉによる化合物が提供され、式Ｉの化合物の置換基は、ニトリルおよび／または（Ｐ＝Ｏ）Ｒ２（式中、Ｒは、Ｃ１−Ｃ２０直鎖状アルキル、Ｃ１−Ｃ２０アルコキシ、Ｃ１−Ｃ２０チオアルキル、Ｃ３−Ｃ２０分岐アルキル、Ｃ３−Ｃ２０環状アルキル、Ｃ３−Ｃ２０分岐アルコキシ、Ｃ３−Ｃ２０環状アルコキシ、Ｃ３−Ｃ２０分岐チオアルキル、Ｃ３−Ｃ２０環状チオアルキルまたはＣ６−Ｃ２０非ヘテロアリールから独立して選択され、Ｒは同一であるかまたは異なってもよい）から独立して選択され得る。
【００４４】
一実施形態によれば、式Ｉによる化合物が提供され、式Ｉの化合物の置換基は、ニトリルおよび／または（Ｐ＝Ｏ）Ｒ２（式中、Ｒは、Ｃ１−Ｃ１２直鎖状アルキル、Ｃ１−Ｃ１２アルコキシ、Ｃ１−Ｃ１２チオアルキル、Ｃ３−Ｃ１２分岐アルキル、Ｃ３−Ｃ１２環状アルキル、Ｃ３−Ｃ１２分岐アルコキシ、Ｃ３−Ｃ１２環状アルコキシ、Ｃ３−Ｃ１２分岐チオアルキル、Ｃ３−Ｃ１２環状チオアルキルまたはＣ１２非ヘテロアリールから独立して選択され、Ｒは同一であるかまたは異なってもよい）から独立して選択され得る。
【００４５】
一実施形態によれば、式Ｉによる化合物が提供され、式Ｉの化合物の置換基は、ニトリルおよび／または（Ｐ＝Ｏ）Ｒ２（式中、Ｒは、Ｃ１−Ｃ６直鎖状アルキル、Ｃ１−Ｃ６アルコキシ、Ｃ１−Ｃ６チオアルキル，Ｃ３−Ｃ６分岐アルキル、Ｃ３−Ｃ６環状アルキル、Ｃ３−Ｃ６分岐アルコキシ、Ｃ３−Ｃ６環状アルコキシ、Ｃ３−Ｃ６分岐チオアルキル、Ｃ３−Ｃ６環状チオアルキルまたはＣ６非ヘテロアリールから独立して選択され、Ｒは同一であるかまたは異なってもよい）から独立して選択され得る。
【００４６】
一実施形態によれば、８個〜１４個の非ヘテロ芳香環を含む式Ｉによる化合物が提供され、当該８個〜１４個の非ヘテロ芳香環は、６員非ヘテロ芳香環である。
【００４７】
一実施形態によれば、式Ｉによる化合物が提供され、Ａｒ２の置換基は、ニトリルおよび／または（Ｐ＝Ｏ）Ｒ２（式中、Ｒは、Ｃ１−Ｃ２０直鎖状アルキル、Ｃ１−Ｃ２０アルコキシ、Ｃ１−Ｃ２０チオアルキル、Ｃ３−Ｃ２０分岐アルキル、Ｃ３−Ｃ２０環状アルキル、Ｃ３−Ｃ２０分岐アルコキシ、Ｃ３−Ｃ２０環状アルコキシ、Ｃ３−Ｃ２０分岐チオアルキル、Ｃ３−Ｃ２０環状チオアルキルまたはＣ６−Ｃ２０非ヘテロアリールから独立して選択され、Ｒは同一であるかまたは異なってもよい）から独立して選択され得る。
【００４８】
一実施形態によれば、式Ｉによる化合物が提供され、Ａｒ２の置換基は、ニトリルおよび／または（Ｐ＝Ｏ）Ｒ２（式中、Ｒは、Ｃ１−Ｃ１２直鎖状アルキル、Ｃ１−Ｃ１２アルコキシ、Ｃ１−Ｃ１２チオアルキル、Ｃ３−Ｃ１２分岐アルキル、Ｃ３−Ｃ１２環状アルキル、Ｃ３−Ｃ１２分岐アルコキシ、Ｃ３−Ｃ１２環状アルコキシ、Ｃ３−Ｃ１２分岐チオアルキル、Ｃ３−Ｃ１２環状チオアルキルまたはＣ１２非ヘテロアリールから独立して選択され、Ｒは同一であるかまたは異なってもよい）から独立して選択され得る。
【００４９】
一実施形態によれば、式Ｉによる化合物が提供され、Ａｒ２の置換基は、ニトリルおよび／または（Ｐ＝Ｏ）Ｒ２、（式中、Ｒは、Ｃ１−Ｃ６直鎖状アルキル、Ｃ１−Ｃ６アルコキシ、Ｃ１−Ｃ６チオアルキル、Ｃ３−Ｃ６分岐アルキル、Ｃ３−Ｃ６環状アルキル、Ｃ３−Ｃ６分岐アルコキシ、Ｃ３−Ｃ６環状アルコキシ、Ｃ３−Ｃ６分岐チオアルキル、Ｃ３−Ｃ６環状チオアルキルまたはＣ６非ヘテロアリールから独立して選択され、Ｒは同一であるかまたは異なってもよい）から独立して選択され得る。
【００５０】
一実施形態によれば、式Ｉによる化合物が提供され、Ａｒ１は、ヘテロ原子を含まない。
【００５１】
その鏡像上に重ねることができ、かつ式Ｉの化合物から除かれる化合物は、例えば、化合物Ｓ１〜Ｓ４を含む群から選択される：
【００５２】
【化９】
2020537647.tif 000011
【００５３】
【化１０】
2020537647.tif 000012
【００５４】
その鏡像上に重ねることができる化合物は、例えば、対称面を描くことができる分子式を有する化合物である。対称面は、分子を、互いに鏡像である半分に二等分する仮想平面である。そのような対称面は、化合物の狭窄部（Ｓ１〜４）において破線で示されている。
【００５５】
一実施形態によれば、化合物Ｓ１、Ｓ２およびＳ３、またはＳ１〜Ｓ４は、式Ｉから除かれる：
【００５６】
【化１１】
2020537647.tif 000013
【００５７】
【化１２】
2020537647.tif 000014
【００５８】
一実施形態によれば、有機電子デバイスの層材料として使用するための、式Ｉによる化合物が提供される：
【００５９】
【化１３】
2020537647.tif 000015
【００６０】
式中、
Ｘ１〜Ｘ２０は、Ｃ−Ｈ、Ｃ−Ｒ１、Ｃ−Ｚから独立して選択され、および／または化学結合によって互いに結合している、Ｘ１〜Ｘ５、Ｘ６〜Ｘ１０、Ｘ１１〜Ｘ１５、Ｘ１６〜Ｘ２０のうちの少なくとも２つは、架橋されて縮環した非ヘテロ芳香環を形成し、
ここで、少なくとも１つのＸ１〜Ｘ２０がＣ−Ｚから選択され；
Ｒ１は、−ＮＲ２Ｒ３またはＢＲ２Ｒ３から選択され；
Ｒ２およびＲ３は、独立して選択されたＣ６−２４アリールであり；
Ｚは、式ＩＩの置換基である：
【００６１】
【化１４】
2020537647.tif 000016
【００６２】
式中、
Ａｒ１は、置換または非置換のＣ６−Ｃ６０アリールから独立して選択され、Ｃ６−Ｃ６０アリールの置換基は、直鎖状Ｃ１−２０アルキル、分岐Ｃ３−２０アルキルまたはＣ３−２０環状アルキル、直鎖状Ｃ１−１２フッ素化アルキル、直鎖状Ｃ１−１２フッ素化アルコキシ、分岐Ｃ３−１２フッ素化アルキル、分岐Ｃ３−１２フッ素化アルコキシ、Ｃ３−１２環状フッ素化アルキル、Ｃ３−１２環状フッ素化アルコキシ、ＯＲ、ＳＲ、（Ｐ＝Ｏ）Ｒ２から独立して選択され；
Ａｒ２は、
−  Ｘ１〜Ｘ２０がＣ−Ｚではないことを除く式Ｉ、
−  置換または非置換のＣ６−６０アリール、および置換または非置換のＣ２−Ｃ６０ヘテロアリール
から独立して選択され、
ここで、前記Ｃ６−６０アリールの置換基は、Ｃ１−Ｃ２０直鎖状アルキル、Ｃ３−Ｃ２０分岐アルキルまたはＣ３−Ｃ２０環状アルキル；Ｃ１−Ｃ２０直鎖状アルコキシ、Ｃ３−Ｃ２０分岐アルコキシ；直鎖状フッ素化Ｃ１−Ｃ１２アルキル、または直鎖状フッ素化Ｃ１−Ｃ１２アルコキシ；Ｃ３−Ｃ１２分岐環状フッ素化アルキル、Ｃ３−Ｃ１２環状フッ素化アルキル、Ｃ３−Ｃ１２環状フッ素化アルコキシ；ニトリル；ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択され、
Ｒは、Ｃ１−Ｃ２０直鎖状アルキル、Ｃ１−Ｃ２０アルコキシ、Ｃ１−Ｃ２０チオアルキル、Ｃ３−Ｃ２０分岐アルキル、Ｃ３−Ｃ２０環状アルキル、Ｃ３−Ｃ２０分岐アルコキシ、Ｃ３−Ｃ２０環状アルコキシ、Ｃ３−Ｃ２０分岐チオアルキル、Ｃ３−Ｃ２０環状チオアルキル、Ｃ６−Ｃ２０アリールから独立して選択され；
ｎは、１または２であり；
ｍは、０、１、２または３から選択され；
非ヘテロ芳香環Ａ、Ｂ、ＣおよびＤのいずれも、単結合を介してトリアジン環に連結されておらず；
その鏡像上に重ね合わせることができる式Ｉの化合物は除かれ、かつ
Ａｒ１およびＡｒ２が同一である式Ｉの化合物が除かれる。
【００６３】
一実施形態によれば、有機電子デバイスの層材料として使用するための、式Ｉによる化合物が提供される：
【００６４】
【化１５】
2020537647.tif 000017
【００６５】
式中、
Ｘ１〜Ｘ２０は、Ｃ−Ｈ、Ｃ−Ｒ１、Ｃ−Ｚから独立して選択され、および／または化学結合によって互いに結合している、Ｘ１〜Ｘ５、Ｘ６〜Ｘ１０、Ｘ１１〜Ｘ１５、Ｘ１６〜Ｘ２０のうちの少なくとも２つは、架橋されて縮環した非ヘテロ芳香環を形成し、
ここで、少なくとも１つのＸ１〜Ｘ２０がＣ−Ｚから選択され；
Ｒ１は、−ＮＲ２Ｒ３またはＢＲ２Ｒ３から選択され；
Ｒ２およびＲ３は、独立して選択されたＣ６−２４アリールであり；
Ｚは、式ＩＩの置換基である：
【００６６】
【化１６】
2020537647.tif 000018
【００６７】
式中、
Ａｒ１は、置換または非置換のＣ６−Ｃ６０アリールから独立して選択され、Ｃ６−Ｃ６０アリールの置換基は、直鎖状Ｃ１−２０アルキル、分岐Ｃ３−２０アルキルまたはＣ３−２０環状アルキル、直鎖状Ｃ１−１２フッ素化アルキル、直鎖状Ｃ１−１２フッ素化アルコキシ、分岐Ｃ３−１２フッ素化アルキル、分岐Ｃ３−１２フッ素化アルコキシ、Ｃ３−１２環状フッ素化アルキル、Ｃ３−１２環状フッ素化アルコキシ、ＯＲ、ＳＲ、（Ｐ＝Ｏ）Ｒ２から独立して選択され；
Ａｒ２は、
−  Ｘ１〜Ｘ２０がＣ−Ｚではないことを除く式Ｉ、
−  置換または非置換のＣ６−６０アリール、および置換または非置換のＣ２−Ｃ６０ヘテロアリール
から独立して選択され、
ここで、前記Ｃ６−６０アリールの置換基は、Ｃ１−Ｃ２０直鎖状アルキル、Ｃ３−Ｃ２０分岐アルキルまたはＣ３−Ｃ２０環状アルキル；Ｃ１−Ｃ２０直鎖状アルコキシ、Ｃ３−Ｃ２０分岐アルコキシ；直鎖状フッ素化Ｃ１−Ｃ１２アルキル、または直鎖状フッ素化Ｃ１−Ｃ１２アルコキシ；Ｃ３−Ｃ１２分岐環状フッ素化アルキル、Ｃ３−Ｃ１２環状フッ素化アルキル、Ｃ３−Ｃ１２環状フッ素化アルコキシ；ニトリル；ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択され、
Ｒは、Ｃ１−Ｃ２０直鎖状アルキル、Ｃ１−Ｃ２０アルコキシ、Ｃ１−Ｃ２０チオアルキル、Ｃ３−Ｃ２０分岐アルキル、Ｃ３−Ｃ２０環状アルキル、Ｃ３−Ｃ２０分岐アルコキシ、Ｃ３−Ｃ２０環状アルコキシ、Ｃ３−Ｃ２０分岐チオアルキル、Ｃ３−Ｃ２０環状チオアルキル、Ｃ６−Ｃ２０アリールから独立して選択され；
ｎは、１または２であり；
ｍは、０、１、２または３から選択され；
非ヘテロ芳香環Ａ、Ｂ、ＣおよびＤのいずれも、単結合を介してトリアジン環に連結されておらず；
その鏡像上に重ね合わせることができる式Ｉの化合物は除かれ、
Ａｒ１およびＡｒ２が同一である式Ｉの化合物が除かれ、かつ
Ｚは少なくとも４個のＣ６アリール環を含み、または好ましくは、Ｚは少なくとも４個のＣ６アリール環および少なくとも１個の６員Ｎ−ヘテロアリール環を含む。
【００６８】
別の実施形態によれば、Ｚは少なくとも５個のＣ６アリール環を含み、または好ましくは、Ｚは少なくとも５個のＣ６アリール環および少なくとも１個の６員Ｎ−ヘテロアリール環を含む。
【００６９】
別の実施形態によれば、Ｚは少なくとも６個のＣ６アリール環を含み、または好ましくは、Ｚは少なくとも６個のＣ６アリール環および少なくとも１個の６員Ｎ−ヘテロアリール環を含む。
【００７０】
別の実施形態によれば、Ｚは少なくとも７個のＣ６アリール環を含み、または好ましくは、Ｚは少なくとも７個のＣ６アリール環および少なくとも１個の６員Ｎ−ヘテロアリール環を含む。
【００７１】
別の実施形態によれば、Ｚは少なくとも８個のＣ６アリール環を含み、または好ましくは、Ｚは少なくとも８個のＣ６アリール環および少なくとも１個の６員Ｎ−ヘテロアリール環を含む。
【００７２】
別の実施形態によれば、Ｚは少なくとも９個のＣ６アリール環を含み、または好ましくは、Ｚは少なくとも９個のＣ６アリール環および少なくとも１個の６員Ｎ−ヘテロアリール環を含む。
【００７３】
別の実施形態によれば、Ｚは少なくとも１０個のＣ６アリール環を含み、または好ましくは、Ｚは少なくとも１０個のＣ６アリール環および少なくとも１個の６員Ｎ−ヘテロアリール環を含む。
【００７４】
一態様によれば、層材料は、有機電子デバイスに使用される有機半導体層とすることができる。例えば、有機電子デバイスは、ＯＬＥＤ等であってもよい。
【００７５】
式Ｉの一実施形態によれば、非置換または置換のＡ、Ｂ、ＣおよびＤ非ヘテロアリーレン環（ここで、前記Ａ、Ｂ、ＣおよびＤ非ヘテロアリーレン環の少なくとも１つは、Ｃ−Ｚによって置換されている）は、式Ｉの置換テトラアリールエチレン化合物（ＴＡＥ）を形成するエチレン基に単結合を介してそれぞれ結合している。
【００７６】
式ＩＩの一実施形態によれば、Ａｒ１およびＡｒ２は、単結合を介して結合される。
【００７７】
式１で表される化合物は、電子輸送特性が強く、電荷移動度および／または安定性が増強する。それによって、蛍光効率、電圧特性および／または長寿命特性が向上する。
【００７８】
式１で表される化合物は、電子移動度が高く、動作電圧が低い。
【００７９】
有機半導体層は、非発光性でよい。
【００８０】
本明細書の文脈において、「実質的に非発光性」または「非発光」という用語は、その化合物または層の、デバイスからの可視発光スペクトルに対する寄与が、当該可視発光スペクトルに対して１０％未満、好ましくは５％未満であることを意味する。可視発光スペクトルとは、波長が約３８０ｎｍ以上〜約７８０ｎｍ以下の発光スペクトルである。
【００８１】
好ましくは、式１の化合物を含む有機半導体層は、実質的に非発光性または非発光である。
【００８２】
「有さない（free of）」、「含まない（does not contain）」、「備えない（does not comprise）」という記載は、堆積前の化合物に存在し得る不純物を排除しない。不純物は、本発明によって達成される目的に対して技術的な効果を有さない。
【００８３】
動作電圧（Ｕとも呼ばれる）は、平方センチ当たり１０ミリアンペア（ｍＡ／ｃｍ２）で、ボルト（Ｖ）で測定される。
【００８４】
アンペア効率当たりのカンデラ（ｃｄ／Ａ効率とも呼ばれる）は、平方センチメートル当たり１０ミリアンペア（ｍＡ／ｃｍ２）で、アンペア当たりのカンデラで測定される。
【００８５】
外部量子効率（ＥＱＥとも呼ばれる）は、パーセント（％）で測定される。
【００８６】
色空間については、座標ＣＩＥ−ｘおよびＣＩＥ−ｙ（国際照明委員会、１９３１年）によって示される。青色発光には、ＣＩＥ−ｙは特に重要である。ＣＩＥ−ｙが小さいほど青色が濃くなる。
【００８７】
最高被占分子軌道（ＨＯＭＯとも呼ばれる）および最低空軌道（ＬＵＭＯとも呼ばれる）は、電子ボルト（ｅＶ）で算出される。
【００８８】
「ＯＬＥＤ」、「有機発光ダイオード（organic light emitting diode）」、「有機発光デバイス」、「有機光電子デバイス」、および「有機発光ダイオード（organic light-emitting diode）」という語は同時に用いられ、同じ意味を持つ。
【００８９】
「遷移金属」という語は、周期表のｄブロック中の任意の元素を意味し、かつ包含している。ｄブロックは、周期表上で３族から１２族の元素を含む。
【００９０】
「ＩＩＩ〜ＶＩ族金属」という語は、周期表のＩＩＩ〜ＶＩ族中の任意の金属を意味し、かつ包含している。
【００９１】
「寿命（life-span）」および「寿命（有効期間、lifetime）」という語は同時に用いられ、同じ意味を持つ。
【００９２】
本明細書において、「重量パーセント（weight percent）」、「重量％（wt.-%）」、「重量パーセント（percent by weight）」、「重量％（% by weight）」、およびそれらの変形は、それぞれの電子輸送層の組成物、成分、物質、または剤の重量を、該電子輸送層の組成の総重量で割り、かつ１００倍したときの、組成物、成分、物質、または剤を指す。それぞれの電子輸送層のすべての組成物、成分、物質、または剤の重量パーセントの合計は、１００重量％を超えないように選択される。
【００９３】
本明細書において、「体積パーセント（volume percent）」、「体積％（vol.-%）」、「体積パーセント（percent by volume）」、「体積％（% by volume）」およびそれらの変形は、それぞれの電子輸送層の元素金属、組成物、成分、物質、または剤の体積を、該それぞれ電子輸送層の組成の総体積で割り、かつ１００倍したときの、元素金属、組成物、成分、物質、または剤を指す。それぞれのカソード電極層のすべての元素金属、組成物、成分、物質、または剤の体積パーセントの合計は、１００体積％を超えないように選択される。
【００９４】
本明細書において、数値はすべて、明示の有無を問わず、「約」という語によって修飾されていると見なされる。本明細書において、「約」という語は、数量において起こり得る変動を意味する。
【００９５】
「約」という語による修飾の有無を問わず、本願請求項は前記量に対する均等物を含む。
【００９６】
本明細書および添付の請求項において、単数形「a」、「an」、「the」は、明確な断りがない限り、複数の対象を含むことに留意されたい。
【００９７】
アノード電極およびカソード電極は、アノード電極／カソード電極、またはアノード電極／カソード電極、またはアノード電極層／カソード電極層と記載してよい。
【００９８】
別の一態様によれば、有機光電子デバイスは、互いに対向するアノード層およびカソード層、ならびに該アノード層およびカソード層の間にある少なくとも１つの有機半導体層を含んでおり、該有機半導体層は式Ｉの化合物を含むまたは式Ｉの化合物からなる。
【００９９】
さらに別の一態様によれば、有機電子デバイス（有機光電子デバイスであり得る）を備える表示デバイスが提供される。
【０１００】
本明細書において、他に定義されていない場合、「アルキル基」は脂肪族炭化水素基を意味し得る。アルキル基は、二重結合または三重結合を有しない「飽和アルキル基」を意味し得る。
【０１０１】
アルキル基は、Ｃ１〜Ｃ２０アルキル基、または好ましくはＣ１〜Ｃ１２アルキル基でよい。より具体的には、アルキル基はＣ１〜Ｃ２０アルキル基、または好ましくはＣ１〜Ｃ１０アルキル基もしくはＣ１〜Ｃ６アルキル基でよい。例えば、Ｃ１〜Ｃ４アルキル基は、アルキル鎖に１〜４つの炭素を含み、メチル、エチル、プロピル、イソプロピル、ｎ−ブチル、イソブチル、ｓｅｃ−ブチルおよびｔ−ブチルから選択されてもよい。
【０１０２】
アルキル基の具体例としては、メチル基、エチル基、プロピル基、イソプロピル基、ブチル基、イソブチル基、ｔ−ブチル基、ペンチル基、ヘキシル基、シクロプロピル基、シクロブチル基、シクロペンチル基およびシクロヘキシル基等が挙げられる。
【０１０３】
本明細書において、他に定義されていない場合、Ｒは、Ｃ１−Ｃ２０直鎖状アルキル、Ｃ１−Ｃ２０アルコキシ、Ｃ１−Ｃ２０チオアルキル、Ｃ３−Ｃ２０分岐アルキル、Ｃ３−Ｃ２０環状アルキル、Ｃ３−Ｃ２０分岐アルコキシ、Ｃ３−Ｃ２０環状アルコキシ、Ｃ３−Ｃ２０分岐チオアルキル、Ｃ３−Ｃ２０環状チオアルキル、非ヘテロＣ６−Ｃ２０アリールから独立して選択される。
【０１０４】
好ましくは、Ｒは、Ｃ１−Ｃ１０直鎖状アルキル、Ｃ１−Ｃ１０アルコキシ、Ｃ１−Ｃ１０チオアルキル、Ｃ３−Ｃ１０分岐アルキル、Ｃ３−Ｃ１０環状アルキル、Ｃ３−Ｃ１０分岐アルコキシ、Ｃ３−Ｃ１０環状アルコキシ、Ｃ３−Ｃ１０分岐チオアルキル、Ｃ３−Ｃ１０環状チオアルキル、非ヘテロＣ６−Ｃ１８アリールから独立して選択してもよい。
【０１０５】
より好ましくは、Ｒは、Ｃ１−Ｃ３直鎖アルキル、Ｃ６−Ｃ１８アリールから独立して選択してもよい。
【０１０６】
本明細書において、「アリーレン基」は、少なくとも１つの炭化水素芳香族部分を含む基を指し得、該炭化水素芳香族部分のすべての元素はｐ軌道を有し、該ｐ軌道は共役を形成する。例えば、フェニル基、ナフチル基、アントラセニル基、フェナントレニル基、ピレニル基、フルオレニル基等である。
【０１０７】
アリーレン基は、単環、多環、または縮合環多環（つまり、炭素原子の対を共有する、隣接する環）の官能基を含んでもよい。
【０１０８】
「ヘテロアリーレン」という語は、少なくとも１つのヘテロ原子を有する芳香族ヘテロ環を指し得、炭化水素ヘテロ芳香族部分のすべての元素はｐ軌道を有し、該ｐ軌道は共役を形成する。ヘテロ原子は、Ｎ、Ｏ、Ｓ、Ｂ、Ｓｉ、Ｐ、Ｓｅ、好ましくはＮ、ＯおよびＳから選択されてよい。
【０１０９】
本明細書において、「ヘテロアリーレン」という語は、ピリジン、キノリン、キナゾリン、ピリジン、トリアジン、ベンズイミダゾール、ベンゾチアゾール、ベンゾ［４，５］チエノ［３，２−ｄ］ピリミジン、カルバゾール、キサンテン、フェノキサジン、ベンゾアクリジン、ジベンゾアクリジン等を含む。
【０１１０】
本明細書において、単結合とは直接結合を指す。
【０１１１】
本明細書において、他に定義されていない場合、Ｘ１〜Ｘ２０は、Ｃ−Ｈ、Ｃ−Ｒ１、Ｃ−Ｚから独立して選択され、および／または、化学結合によって互いに結合しているＸ１〜Ｘ５、Ｘ６〜Ｘ１０、Ｘ１１〜Ｘ１５、Ｘ１６〜Ｘ２０の少なくとも２つは、架橋されて縮環した非ヘテロ芳香環を形成し、ここで、少なくとも１つのＸ１〜Ｘ２０がＣ−Ｚから選択される。
【０１１２】
より好ましくは、Ｘ１〜Ｘ２０は、Ｃ−Ｈ、Ｃ−Ｒ１、Ｃ−Ｚから独立して選択され、および／または、化学結合によって互いに結合しているＸ１〜Ｘ５、Ｘ６〜Ｘ１０、Ｘ１１〜Ｘ１５、Ｘ１６〜Ｘ２０の少なくとも２つは、架橋されて縮環した芳香環を形成し、１つのＸ１〜Ｘ２０がＣ−Ｚである。
【０１１３】
さらに好ましくは、Ｘ１〜Ｘ２０は、Ｃ−Ｈ、Ｃ−Ｚから独立して選択され、少なくとも１つのＸ１〜Ｘ２０がＣ−Ｚであってもよい。
【０１１４】
また好ましくは、Ｘ１〜Ｘ２０は、Ｃ−Ｈ、Ｃ−Ｚから独立して選択され、少なくとも１つのＸ１〜Ｘ２０がＣ−Ｚであってもよい。
【０１１５】
本明細書において、他に定義されていない場合、Ｒ１は、−ＮＲ２Ｒ３または−ＢＲ２Ｒ３から選択され；Ｒ２およびＲ３は独立して非ヘテロＣ６−２４アリールから選択される。
【０１１６】
さらに好ましくは、式ＩのＸ１〜Ｘ２０は、Ｃ−Ｒ１を有さない。
【０１１７】
本明細書において、他に定義されていない場合、Ａｒ１は、置換もしくは非置換のＣ６−Ｃ６０アリールから独立して選択される。非ヘテロＣ６−Ｃ６０アリールの置換基は、直鎖状Ｃ１−Ｃ２０アルキル、分岐Ｃ３−Ｃ２０アルキルまたはＣ３−Ｃ２０環状アルキル、直鎖状Ｃ１−Ｃ１２フッ素化アルキル、直鎖状Ｃ１−Ｃ１２フッ素化アルコキシ、分岐Ｃ３−Ｃ１２フッ素化アルキル、分岐Ｃ３−Ｃ１２フッ素化アルコキシ、Ｃ３−Ｃ１２環状フッ素化アルキル、Ｃ３−Ｃ１２環状フッ素化アルコキシ、ＯＲ、およびＳＲから独立して選択される。
【０１１８】
好ましくは、Ａｒ１は、置換もしくは非置換の非ヘテロＣ６−Ｃ１８アリールから独立して選択される。非ヘテロＣ６−Ｃ１８アリールの置換基は、直鎖状Ｃ１−Ｃ１０アルキル、分岐Ｃ３−Ｃ１０アルキルまたはＣ３−Ｃ１０環状アルキル、直鎖状Ｃ１−Ｃ１２フッ素化アルキル、直鎖状Ｃ１−Ｃ１２フッ素化アルコキシ、分岐Ｃ３−Ｃ１２フッ素化アルキル、分岐Ｃ３−Ｃ１２フッ素化アルコキシ、Ｃ３−Ｃ１２環状フッ素化アルキル、Ｃ３−Ｃ１２環状フッ素化アルコキシ、ＯＲ、およびＳＲから独立して選択される。
【０１１９】
より好ましくは、Ａｒ１は、置換もしくは非置換の非ヘテロＣ６−Ｃ１２アリールから独立して選択される。Ｃ６−Ｃ１２非ヘテロアリールの置換基は、直鎖状Ｃ１−Ｃ３アルキル、分岐Ｃ３−Ｃ５アルキル、ＯＲ、およびＳＲから独立して選択される。
【０１２０】
さらに好ましくは、Ａｒ１は、非置換のＣ６−Ｃ１２非ヘテロアリールから独立して選択される。
【０１２１】
より好ましくは、Ａｒ１は、置換されていない。
【０１２２】
本明細書において、他に定義されていない場合、Ａｒ２は、以下から独立して選択される：
−  式Ｉ（但し、Ｘ１〜Ｘ２０がＣ−Ｚではない場合を除く）
−  置換または非置換のＣ６−６０非ヘテロアリールであって、前記Ｃ６−６０非ヘテロアリールの置換基は、Ｃ１−Ｃ２０直鎖状アルキル、Ｃ３−Ｃ２０分岐アルキルまたはＣ３−Ｃ２０環状アルキル；Ｃ１−Ｃ２０直鎖状アルコキシ、Ｃ３−Ｃ２０分岐アルコキシ；直鎖状フッ素化Ｃ１−Ｃ１２アルキルまたは直鎖状フッ素化Ｃ１−Ｃ１２アルコキシ；Ｃ３−Ｃ１２分岐環状フッ素化アルキル、Ｃ３−Ｃ１２環状フッ素化アルキル、Ｃ３−Ｃ１２環状フッ素化アルコキシ、ニトリル、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、および（Ｐ＝Ｏ）Ｒ２から独立して選択される。
【０１２３】
好ましくは、Ａｒ２は、以下から独立して選択される：
−  式Ｉ（但し、Ｘ１〜Ｘ２０がＣ−Ｚではない場合を除く）
−  置換または非置換のＣ１２−Ｃ６０非ヘテロアリールであって、前記Ｃ１２−Ｃ６０非ヘテロアリールの置換基は、Ｃ１−Ｃ１０直鎖状アルキル、Ｃ３−Ｃ１０分岐アルキルまたはＣ３−Ｃ１０環状アルキル；Ｃ１−Ｃ１０直鎖状アルコキシ、Ｃ３−Ｃ１０分岐アルコキシ；直鎖状フッ素化Ｃ１−Ｃ６アルキルまたは直鎖状フッ素化Ｃ１−Ｃ６アルコキシ；Ｃ３−Ｃ６分岐環状フッ素化アルキル、Ｃ３−Ｃ６環状フッ素化アルキル、Ｃ３−Ｃ６環状フッ素化アルコキシ、ニトリル、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、および（Ｐ＝Ｏ）Ｒ２から独立して選択される。
【０１２４】
より好ましくは、Ａｒ２は、以下から独立して選択される：
−  式Ｉ（但し、Ｘ１〜Ｘ２０がＣ−Ｚではない場合を除く）
−  置換または非置換のＣ１８−Ｃ６０非ヘテロアリールであって、前記Ｃ１８−Ｃ６０非ヘテロアリールの置換基は、Ｃ１−Ｃ１０直鎖状アルキル、Ｃ３−Ｃ１０分岐アルキルまたはＣ３−Ｃ１０環状アルキル；Ｃ１−Ｃ１０直鎖状アルコキシ、Ｃ３−Ｃ１０分岐アルコキシ；直鎖状フッ素化Ｃ１−Ｃ６アルキルまたは直鎖状フッ素化Ｃ１−Ｃ６アルコキシ；Ｃ３−Ｃ６分岐環状のフッ素化アルキル、Ｃ３−Ｃ６環状フッ素化アルキル、Ｃ３−Ｃ６環状フッ素化アルコキシ、ニトリル、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、および（Ｐ＝Ｏ）Ｒ２から独立して選択される。
【０１２５】
さらに好ましくは、Ａｒ２は、以下から独立して選択される：
−  式Ｉであって、Ｘ１〜Ｘ２０はＮおよびＣ−Ｈから独立して選択され、好ましくはＣ−Ｈである
−  置換または非置換のＣ２４−Ｃ６０非ヘテロアリールであって、前記Ｃ２４−Ｃ６０非ヘテロアリールの置換基は、Ｃ１−Ｃ１０直鎖状アルキル、Ｃ３−Ｃ１０分岐アルキルまたはＣ３−Ｃ１０環状アルキル；Ｃ１−Ｃ１０直鎖状アルコキシ、Ｃ３−Ｃ１０分岐アルコキシ；直鎖状フッ素化Ｃ１−Ｃ６アルキルまたは直鎖状フッ素化Ｃ１−Ｃ６アルコキシ；Ｃ３−Ｃ６分岐環状フッ素化アルキル、Ｃ３−Ｃ６環状フッ素化アルキル、Ｃ３−Ｃ６環状フッ素化アルコキシ、ニトリル、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、および（Ｐ＝Ｏ）Ｒ２から選択される。
【０１２６】
また好ましくは、Ａｒ２は、以下から独立して選択される：
−  式Ｉであって、Ｘ１〜Ｘ２０はＮおよびＣ−Ｈから独立して選択され、好ましくはＣ−Ｈである
−  置換または非置換のＣ２４−Ｃ６０非ヘテロアリールであって、前記Ｃ２４−Ｃ６０非ヘテロアリールの置換基は、ニトリルおよび（Ｐ＝Ｏ）Ｒ２から独立して選択される。
【０１２７】
より好ましくは、Ａｒ２は、置換されていない。
【０１２８】
本明細書において、他に定義されていない場合、ｎは１または２であり、より好ましくはｎが１であってもよい。
【０１２９】
本明細書において、他に定義されていない場合、ｍは１、２または３から選択される。より好ましくはｍが１または２であってもよい。
【０１３０】
一実施形態によれば、式Ｉによる化合物は、
−  少なくとも８個〜１４個の非ヘテロ芳香環、好ましくは少なくとも９個〜１３個の非ヘテロ芳香環、さらに好ましくは少なくとも１０個〜１２個の非ヘテロ芳香環を含む;および／または
−  少なくとも８個〜１４個の非ヘテロ芳香族６員環、好ましくは少なくとも９個〜１３個の非ヘテロ芳香族６員環、さらに好ましくは少なくとも１０個〜１２個の非ヘテロ芳香族６員環を含む；および／または
−  その鏡像上に重ね合わせることができない；および／または
−  Ｎ、Ｏ、Ｓから選択されたヘテロ原子を含む少なくとも１つの置換基および／または（Ｐ＝Ｏ）Ｒ２、−ＣＮの少なくとも１つの置換基、好ましくは少なくとも１つのヘテロ原子Ｎ、２つもしくは３つのヘテロＮ原子、さらに好ましくは少なくとも１つのヘテロＮ、およびより好ましくは（Ｐ＝Ｏ）Ｒ２、またはＣＮから選択された少なくとも１つの置換基、および最も好ましくは（Ｐ＝Ｏ）Ｒ２から選択された少なくとも１つの置換基、を含む；および／または
−  １つの非ヘテロテトラアリールエチレン基（ＴＡＥ）のみを含む。
【０１３１】
１つの好ましい実施形態によれば、式Ｉによる化合物は、少なくとも８個〜１４個の非ヘテロ芳香環、好ましくは少なくとも９個〜１３個の非ヘテロ芳香環、さらに好ましくは少なくとも１０個〜１２個の非ヘテロ芳香環を含むことができる。
【０１３２】
１つの好ましい実施形態によれば、式Ｉによる化合物は、非ヘテロ芳香環Ａ、Ｂ、ＣおよびＤの少なくとも１つを含むことができ、その少なくとも１つの芳香環は異なって置換されており、さらに好ましくは式Ｉの非ヘテロ芳香環Ａ、Ｂ、ＣおよびＤの少なくとも２つは異なって置換されている。
【０１３３】
１つの好ましい実施形態によれば、式Ｉによる化合物は、その鏡像上に重ね合わせることができない。
【０１３４】
１つの好ましい実施形態によれば、式Ｉによる化合物は、Ｎ、Ｏおよび／またはＳから選択される少なくとも１つのヘテロ原子を含む少なくとも１つの置換基を含んでいてもよく、好ましくは、少なくとも１つのＮ、２つまたは３つのＮ原子を含んでいてもよい。
【０１３５】
１つの好ましい実施形態によれば、式Ｉによる化合物は、ニトリル、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から選択される少なくとも１つの置換基を含んでいてもよい。
【０１３６】
１つの好ましい実施形態によれば、式Ｉによる化合物は、Ｎ、Ｏおよび／またはＳから選択される少なくとも１つのヘテロ原子、ならびに、ニトリル、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から選択される少なくとも１つの置換基を含んでいてもよい。
【０１３７】
１つの好ましい実施形態によれば、式Ｉによる化合物は、少なくとも１つのＮを含む少なくとも１つの置換基を含み、さらに、Ｎ、Ｏおよび／またはＳから選択される少なくとも１つのヘテロ原子、ならびに、ニトリルおよび／または（Ｐ＝Ｏ）Ｒ２から選択される少なくとも１つの置換基を含んでいてもよい。
【０１３８】
好ましい一実施形態によれば、式Ｉによる化合物は、非ヘテロテトラアリールエチレン（ＴＡＥ：tetraarylethylene）基を１つのみ含んでいてもよい。
【０１３９】
１つの好ましい実施形態によれば、式Ｉによる化合物は、非ヘテロテトラアリールエチレン（ＴＡＥ）基を少なくとも２つ含んでいてもよい。
【０１４０】
非ヘテロテトラアリールエチレン（ＴＡＥ）基は、エチレンにおけるアリール置換基がヘテロ原子（炭素または水素とは異なる原子である）を含まないことを意味する。
【０１４１】
ヘテロテトラアリールエチレン（ＴＡＥ）基は、エチレンにおけるアリール置換基の少なくとも１つが、少なくとも１つのヘテロ原子（炭素または水素とは異なる原子である）を含むことを意味する。
【０１４２】
「Ｃ６−アリーレン環」という語は、単一のＣ６−アリーレン環、および、縮合環系を形成するＣ６−アリーレン環を意味する。例えば、ナフタレン基は２つのＣ６−アリーレン環として数えられる。
【０１４３】
式Ｉの他の実施形態によれば、式１の化合物は、少なくとも８〜１４個の非ヘテロ６員芳香環を含み、ヘテロ原子を含まない。
【０１４４】
他の実施形態によれば、式１の化合物の双極子モーメントは約０デバイ以上、約３デバイ以下であり、好ましくは約０デバイ以上、約２デバイ以下である。
【０１４５】
式Ｉの化合物の双極子モーメントは、好ましくは０デバイ以上、１デバイ以下、より好ましくは０デバイ以上、０．８デバイ以下であり、また好ましくは０デバイ以上、０．４デバイ以下から選択してもよい。
【０１４６】
驚くべきことに、式Ｉによる化合物の双極子モーメントが前記範囲から選択されるときに、式Ｉの化合物を含む有機半導体層は特に、高伝導性および低動作電圧であることを見出した。
【０１４７】
Ｎ原子を含む分子の双極子モーメント
【０１４８】
【数１】
2020537647.tif 000019
【０１４９】
は、以下の式によって与えられる。
【０１５０】
【数２】
2020537647.tif 000020
【０１５１】
【数３】
2020537647.tif 000021
【０１５２】
式中、
【０１５３】
【数４】
2020537647.tif 000022
【０１５４】
は、分子における部分電荷および原子の位置である。
【０１５５】
双極子モーメントは、半経験的な分子軌道法によって求められる。
【０１５６】
気相における部分電荷および原子の位置は、プログラムパッケージTURBOMOLE V6.5で実行されるhybrid functional B3LYP with the 6-31G* basis setを適用することによって得られる。複数の配座が可能な場合、もっとも低い全エネルギーを有する配座を選択して双極子モーメントを求める。
【０１５７】
他の実施形態によれば、式Ｉの化合物の還元電位は、テトラヒドロフランにおけるＦｃ／Ｆｃ＋に対して測定した場合、−１．９Ｖよりも負であり、−２．６Ｖよりも正であり、好ましくは、−２Ｖよりも負であり、−２．５Ｖよりも正である。
【０１５８】
還元電位は、定電位装置Metrohm PGSTAT30およびソフトウェアMetrohm Autolab GPESを用いて、室温でのサイクリックボルタンメトリーによって測定する。酸化還元電位は、式Ｉの化合物の０．１ＭのＴＨＦ溶液（アルゴンにより脱気してある、無水）中で、アルゴン雰囲気下にて測定した。支持電解質として、０．１Ｍのテトラブチルアンモニウムヘキサフルオロホスフェートを使用した。白金製作用電極間にて、塩化銀で被覆されている銀ワイヤーからなるＡｇ／ＡｇＣｌ疑似基準電極（Metrohm銀製棒電極）を用いて測定した。測定溶液に直接浸漬し、スキャン速度は１００ｍＶ／ｓとした。１回目の測定は、作用電極間に最も広い範囲の電位を設定し、その後の測定に際して、当該範囲を適宜調整した。最後の３回の測定は、標準としてフェロセン（濃度：０．１Ｍ）を添加して行った。化合物のカソードのピークおよびアノードのピークに対応する電位の平均は、Ｆｃ＋／Ｆｃ標準酸化還元対について測定したカソード電位およびアノード電位の平均を差し引いて得られる。
【０１５９】
特に、還元電位が前記範囲から選択されるとき、エミッション層への良好な電子注入および／または電子輸送、および／または安定性を達成し得る。
【０１６０】
他の実施形態によれば、式Ｉの化合物のガラス転移温度Ｔｇは、約１０５℃以上、約３８０℃以下、好ましくは約１１０℃以上、約３５０℃以下、さらに好ましくは約１５０℃以上、約３２０℃以下であってもよい。
【０１６１】
他の実施形態によれば、式Ｉの化合物のガラス転移温度Ｔｇは、約１０５℃以上、約１５０℃以下であってもよい。
【０１６２】
ガラス転移温度は窒素下で測定され、当該測定は、示差走査熱量計Mettler Toledo DSC 822eを用いて１０Ｋ／分の加熱速度で行われる。当該測定については、ＤＩＮ ＥＮ ＩＳＯ １１３５７（２０１０年３月公開）を参照されたい。
【０１６３】
他の実施形態によれば、式Ｉの化合物の、レート開始温度ＴＲＯ（rate onset temperature）は、約１５０℃以上、約４００℃以下、好ましくは約１８０℃以上、約３８０℃以下であってもよい。
【０１６４】
ＴＧＡ（熱重量分析）における重量損失カーブは、Mettler Toledo TGA-DSC 1 systemによって測定される。純窒素を流しながら、加熱速度１０Ｋ／分で室温から６００℃に試料を加熱する。９〜１１ｍｇの試料を、蓋が無い１００μＬのMettler Toledoアルミニウムパンに入れる。０．５重量％の重量損失が発生したときに温度を測定する。
【０１６５】
室温（周囲温度とも称する）は２３℃である。
【０１６６】
気相への遷移に対するレート開始温度は、１００ｍｇの化合物をＶＴＥ源へ入れることで測定した。ＶＴＥ源として、Kurt J. Lesker Company (www.lesker.com)またはCreaPhys GmbH (http://www.creaphys.com)によって提供されている、有機材料の点源を使用する。ＶＴＥ（真空熱蒸着、vacuum thermal evaporation）源の温度は、ＶＴＥ源中の化合物と直接接触するサーモカップルによって測定する。
【０１６７】
ＶＴＥ源は、真空チャンバ内で１０−７ｍｂａｒ〜１０−８ｍｂａｒの圧力下において、１５Ｋ／分の一定の割合で加熱し、サーモカップルを用いてＶＴＥ源の内部温度を測定する。化合物の蒸着を、ＱＣＭ検出器を用いて検出する。当該検出器は、検出器の石英結晶上に積層された化合物を検出する。石英結晶上への積層速度は、１秒間当たりのオングストロームで測定する。レート開始温度を測定するために、ＶＴＥ源の温度に対する積層速度（対数スケール）をプロットする。レート開始温度は、ＱＣＭ検出器上に顕著な蒸着が起こるときの温度である（０．０２Å／秒の速度で定義される）。ＶＴＥ源を３回加熱冷却し、２回目および３回目のみの実施から得られた結果を、レート開始温度の測定に使用した。
【０１６８】
レート開始温度は、化合物の揮発性の間接的な尺度である。レート開始温度が高いほど、化合物の揮発性が低い。
【０１６９】
驚くべきことに、式１の化合物および本発明の有機電子デバイスは、従来技術で知られている有機エレクトロルミネセントデバイスおよび化合物に比べて、とりわけｃｄ／Ａ効率（電流効率とも称する）に関して優れており、それにより、本発明の課題を解決することがわかった。同時に、動作電圧は、同様の、またはさらに向上したレベルに保たれる。これは、例えば、携帯表示デバイスの電力消費を抑え、電池寿命を延ばすのに重要である。高いｃｄ／Ａ効率は高効率を達成するために重要であり、これにより、携帯デバイス（例えば携帯表示デバイス）の電池寿命が増す。
【０１７０】
有機エレクトロルミネセントデバイスを青色蛍光デバイスとして使用したときに、特に良好な性能が実現されることを発明者らは驚くべきことに発見した。
【０１７１】
本明細書に記載の、好ましい特定の構成が特に有益であることが分かった。
【０１７２】
同様に、本発明の最も広い定義の範囲に含まれるいくつかの化合物は、驚くべきことに、上述したｃｄ／Ａ効率の特性に関して特に良好な性能を示すことが分かった。本明細書において説明するこれらの化合物は特に好適である。
【０１７３】
さらに、高効率および／または長寿命の有機光電子デバイスを実現可能である。
【０１７４】
以下、一実施形態に係る有機光電子デバイス用の化合物について説明する。
【０１７５】
一実施形態に係る有機光電子デバイス用の化合物は、本発明の式１で表される。
【０１７６】
本発明の式１の化合物は、電子の注入もしくは輸送を促し、または、化合物のガラス転移温度を上昇させる。従って、分子間相互作用の抑制によって蛍光効率が上昇し、化合物の分子量に対する蒸着温度が低くなり得る。
【０１７７】
従って、式１で表される有機光電子デバイス用の化合物によってフィルムまたは層を形成するとき、式１の化合物の特異的な立体形状によって、正孔または電子の注入および輸送、ならびに、デバイスのフィルムまたは層の耐久性が最適化される。従って、電荷輸送基の良好な分子間配置が達成し得る。
【０１７８】
よって、式１の化合物を有機光電子デバイスに使用するとき、当該化合物によって、エミッション層への迅速な注入がもたらされ、蛍光効率が上昇し得る。一方、当該化合物を、正孔注入または輸送特性が優れている材料と混合してエミッション層を形成すると、当該化合物によって、効率的な電荷注入および励起子の発生がもたらされ、優れた蛍光効率を得ることができる。
【０１７９】
さらに、式１で表される有機光電子デバイス用の化合物は、優れた電子注入および輸送特性を有し得る。さらに、優れた正孔特性を有する化合物との混合物として電子注入補助層またはエミッション層の形成に使用されるときでさえ、式１の化合物は優れた電子注入および輸送特性を維持し得る。
【０１８０】
式Ｉによる化合物の一実施形態によれば、
−  Ａｒ１基は、少なくとも１〜３個の非ヘテロ芳香族６員環、好ましくは１個または２個の非ヘテロ芳香族６員環を含むことができる；および／または
−  Ａｒ２基は、１個〜９個の非ヘテロ芳香族６員環、好ましくは２個〜８個の非ヘテロ芳香族６員環、さらに好ましくは３個〜６個の非ヘテロ芳香族６員環；さらに好ましくは４個または５個の非ヘテロ芳香族６員環を含むことができる；および／または
−  少なくとも１個の非ヘテロＣ６〜Ｃ１８アリーレン、好ましくは少なくとも１個の非ヘテロＣ６〜Ｃ１２アリーレンは、少なくとも、式（Ｉ）の非ヘテロ芳香環Ａ、Ｂ、ＣおよびＤ上で縮環される。
【０１８１】
一実施形態によれば、式Ｉにおいて、
Ｘ１〜Ｘ２０は、Ｃ−Ｈ、Ｃ−Ｒ１、Ｃ−Ｚから独立して選択され、ここで、少なくとも１つのＸ１〜Ｘ２０は、Ｃ−Ｚから選択され；
Ｒ１は、−ＮＲ２Ｒ３またはＢＲ２Ｒ３から選択され；
Ｒ２およびＲ３は、独立して選択されたＣ６−１６非ヘテロアリールであり；
Ｚは、式ＩＩの置換基である：
【０１８２】
【化１７】
2020537647.tif 000023
【０１８３】
式中、
Ａｒ１は、置換または非置換の非ヘテロＣ６−１８アリールから独立して選択され、
ここで、前記置換基は、ニトリル、ジアルキルホスフィンオキシド、ジアリールホスフィンオキシド、フッ素化Ｃ１−Ｃ６アルキルまたはフッ素化Ｃ１−Ｃ６アルコキシ、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択され；
Ａｒ２は、置換または非置換の非ヘテロＣ１２−６０アリールから独立して選択され、
ここで、前記置換基は、ニトリル、ジアルキルホスフィンオキシド、ジアリールホスフィンオキシド、フッ素化Ｃ１−Ｃ６アルキルまたはフッ素化Ｃ１−Ｃ６アルコキシ、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択され；
Ｒは、直鎖状Ｃ１−Ｃ２０アルキル、直鎖状Ｃ１−Ｃ２０アルコキシ、直鎖状Ｃ１−Ｃ２０チオアルキル、分岐Ｃ３−Ｃ２０アルキル、分岐Ｃ３−Ｃ２０アルコキシ、分岐Ｃ３−Ｃ２０チオアルキル、Ｃ６−２０非ヘテロアリールから独立して選択され；
ｎは、１または２であり；
ｍは、１、２または３から選択され、好ましくは１である。
【０１８４】
一実施形態によれば、式Ｉにおいて、
Ｘ１〜Ｘ２０は、Ｃ−Ｈ、Ｃ−Ｒ１、Ｃ−Ｚから独立して選択され、ここで、少なくとも１つのＸ１〜Ｘ２０はＣ−Ｚから選択され；
Ｒ１は、−ＮＲ２Ｒ３またはＢＲ２Ｒ３から選択され；
Ｒ２およびＲ３は、独立して選択されたＣ６−１６非ヘテロアリールであり；
Ｚは、式ＩＩの置換基である：
【０１８５】
【化１８】
2020537647.tif 000024
【０１８６】
式中、
Ａｒ１は、置換または非置換の非ヘテロＣ６−１８アリールから独立して選択され、
ここで、前記置換基は、ニトリル、ジアルキルホスフィンオキシド、ジアリールホスフィンオキシド、フッ素化Ｃ１−Ｃ６アルキルまたはフッ素化Ｃ１−Ｃ６アルコキシ、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択され；
Ａｒ２は、置換または非置換の非ヘテロＣ１２−６０アリールから独立して選択され、
ここで、前記置換基は、ニトリル、ジアルキルホスフィンオキシド、ジアリールホスフィンオキシド、フッ素化Ｃ１−Ｃ６アルキルまたはフッ素化Ｃ１−Ｃ６アルコキシ、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択され；
Ｒは、直鎖状Ｃ１−Ｃ２０アルキル、直鎖状Ｃ１−Ｃ２０アルコキシ、直鎖状Ｃ１−Ｃ２０チオアルキル、分岐Ｃ３−Ｃ２０アルキル、分岐Ｃ３−Ｃ２０アルコキシ、分岐Ｃ３−Ｃ２０チオアルキル、Ｃ６−２０非ヘテロアリールから独立して選択され；
ｎは、１であり；
ｍは、１または２から選択され、好ましくは１である。
【０１８７】
一実施形態によれば、式Ｉにおいて、
Ｘ１〜Ｘ２０は、Ｃ−ＨおよびＣ−Ｚから独立して選択され、ここで、少なくとも１つのＸ１〜Ｘ２０はＣ−Ｚから選択され；
Ｚは、式ＩＩの置換基である：
【０１８８】
【化１９】
2020537647.tif 000025
【０１８９】
式中、
Ａｒ１は、置換または非置換の非ヘテロＣ６−１８アリールから独立して選択され、
ここで、前記置換基は、ニトリル、ジアルキルホスフィンオキシド、ジアリールホスフィンオキシド、フッ素化Ｃ１−Ｃ６アルキルまたはフッ素化Ｃ１−Ｃ６アルコキシ、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択され；
Ａｒ２は、置換または非置換の非ヘテロＣ１２−５２アリールから独立して選択され、
ここで、前記置換基は、ニトリル、ジアルキルホスフィンオキシド、ジアリールホスフィンオキシド、フッ素化Ｃ１−Ｃ６アルキルまたはフッ素化Ｃ１−Ｃ６アルコキシ、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択され；
Ｒは、直鎖状Ｃ１−Ｃ１０アルキル、直鎖状Ｃ１−Ｃ１０アルコキシ、直鎖状Ｃ１−Ｃ１０チオアルキル、分岐Ｃ３−Ｃ１０アルキル、分岐Ｃ３−Ｃ１０アルコキシ、分岐Ｃ３−Ｃ１０チオアルキル、Ｃ６−１２非ヘテロアリールから独立して選択され；
ｎは、１または２から選択され；
ｍは、１または２から選択され、好ましくは１である。
【０１９０】
一実施形態によれば、式Ｉにおいて、
Ｘ１〜Ｘ２０は、Ｃ−ＨおよびＣ−Ｚから独立して選択され、ここで、１つのＸ１〜Ｘ２０はＣ−Ｚから選択され；
Ｚは、式ＩＩの置換基である：
【０１９１】
【化２０】
2020537647.tif 000026
【０１９２】
式中、
Ａｒ１は、置換または非置換の非ヘテロＣ６−１８アリールから独立して選択され、
ここで、前記置換基は、ニトリル、ジアルキルホスフィンオキシド、ジアリールホスフィンオキシド、フッ素化Ｃ１−Ｃ６アルキルまたはフッ素化Ｃ１−Ｃ６アルコキシ、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択され；
Ａｒ２は、置換または非置換の非ヘテロＣ１２−５２アリールから独立して選択され、
ここで、前記置換基は、ニトリル、ジアルキルホスフィンオキシド、ジアリールホスフィンオキシド、フッ素化Ｃ１−Ｃ６アルキルまたはフッ素化Ｃ１−Ｃ６アルコキシ、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択され；
Ｒは、直鎖状Ｃ１−Ｃ１０アルキル、直鎖状Ｃ１−Ｃ１０アルコキシ、直鎖状Ｃ１−Ｃ１０チオアルキル、分岐Ｃ３−Ｃ１０アルキル、分岐Ｃ３−Ｃ１０アルコキシ、分岐Ｃ３−Ｃ１０チオアルキル、Ｃ６−１２非ヘテロアリールから独立して選択され；
ｎは、１または２から選択され；
ｍは、１または２から選択され、好ましくは１である。
【０１９３】
一実施形態によれば、式Ｉにおいて、
Ｘ１〜Ｘ２０は、Ｃ−ＨおよびＣ−Ｚから独立して選択され、ここで、１つのＸ１〜Ｘ２０はＣ−Ｚから選択され；
Ｚは、式ＩＩの置換基である：
【０１９４】
【化２１】
2020537647.tif 000027
【０１９５】
式中、
Ａｒ１は、非置換の非ヘテロＣ６−１８アリールから独立して選択され、
Ａｒ２は、置換または非置換の非ヘテロＣ１２−５２アリールから独立して選択され、
ここで、前記置換基は、ニトリル、ジアルキルホスフィンオキシド、ジアリールホスフィンオキシド、フッ素化Ｃ１−Ｃ６アルキルまたはフッ素化Ｃ１−Ｃ６アルコキシ、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択され；
Ｒは、直鎖状Ｃ１−Ｃ１０アルキル、直鎖状Ｃ１−Ｃ１０アルコキシ、直鎖状Ｃ１−Ｃ１０チオアルキル、分岐Ｃ３−Ｃ１０アルキル、分岐Ｃ３−Ｃ１０アルコキシ、分岐Ｃ３−Ｃ１０チオアルキル、Ｃ６−１２非ヘテロアリールから独立して選択され；
ｎは、１から選択され；
ｍは、１または２から選択され、好ましくは１である。
【０１９６】
一実施形態によれば、式Ｉにおいて、
Ｘ１〜Ｘ２０は、Ｃ−ＨおよびＣ−Ｚから独立して選択され、ここで、１つのＸ１〜Ｘ２０はＣ−Ｚから選択され；
Ｚは、式ＩＩの置換基である：
【０１９７】
【化２２】
2020537647.tif 000028
【０１９８】
式中、
Ａｒ１は、非置換のＣ６−１８アリールから独立して選択され、
Ａｒ２は、置換または非置換の非ヘテロＣ１２−５２アリールから独立して選択され、
ここで、前記置換基は、ニトリルおよび（Ｐ＝Ｏ）Ｒ２から独立して選択され；
Ｒは、直鎖状Ｃ１−Ｃ１０アルキル、Ｃ６−１２非ヘテロアリールから独立して選択され；
ｎは、１から選択され；
ｍは、１または２から選択され、好ましくは１である。
【０１９９】
一実施形態によれば、式Ｉにおいて、
Ｘ１〜Ｘ２０は、Ｃ−ＨおよびＣ−Ｚから独立して選択され、ここで、１つのＸ１〜Ｘ２０はＣ−Ｚから選択され；
Ｚは、式ＩＩの置換基である：
【０２００】
【化２３】
2020537647.tif 000029
【０２０１】
式中、
Ａｒ１は、非置換のＣ６−１８アリールから独立して選択され、
Ａｒ２は、置換または非置換の非ヘテロＣ１２−４８アリールから独立して選択され、
ここで、前記置換基は、ニトリルおよび（Ｐ＝Ｏ）Ｒ２から独立して選択され；
Ｒは、直鎖状Ｃ１−Ｃ１０アルキル、Ｃ６−１２非ヘテロアリールから独立して選択され；
ｎは、１から選択され；
ｍは、１または２から選択され、好ましくは１である。
【０２０２】
一実施形態によれば、式Ｉにおいて、
Ｘ１〜Ｘ２０は、独立してＣ−ＨおよびＣ−Ｚから選択され、ここで、１つのＸ１〜Ｘ２０はＣ−Ｚから選択され；
Ｚは、式ＩＩの置換基である：
【０２０３】
【化２４】
2020537647.tif 000030
【０２０４】
式中、
Ａｒ１は、非置換のＣ６−１８アリールから独立して選択され、
Ａｒ２は、置換または非置換の非ヘテロＣ１２−４８アリールから独立して選択され、
ここで、前記置換基は、ニトリルおよび（Ｐ＝Ｏ）Ｒ２から独立して選択され；
Ｒは、直鎖状Ｃ１−Ｃ１０アルキルから独立して選択され；
ｎは、１から選択され；
ｍは、１または２から選択され、好ましくは１である。
【０２０５】
一実施形態によれば、式Ｉにおいて、
Ｘ１〜Ｘ２０は、Ｃ−ＨおよびＣ−Ｚから独立して選択され、ここで、１つのＸ１〜Ｘ２０はＣ−Ｚから選択され；
Ｚは、式ＩＩの置換基である：
【０２０６】
【化２５】
2020537647.tif 000031
【０２０７】
式中、
Ａｒ１は、非置換のＣ６−１８アリールから独立して選択され、
Ａｒ２は、非置換のＣ１２−４８アリールから独立して選択され、
ここで、前記置換基は、ニトリルおよび（Ｐ＝Ｏ）Ｒ２から独立して選択され；
Ｒは、直鎖状Ｃ１−Ｃ１０アルキルから独立して選択され；
ｎは、１から選択され；
ｍは、１または２から選択され、好ましくは１である。
【０２０８】
一実施形態によれば、式Ｉにおいて、
Ｘ１〜Ｘ２０は、Ｃ−ＨおよびＣ−Ｚから独立して選択され、ここで、１つのＸ１〜Ｘ２０はＣ−Ｚから選択され；
Ｚは、式ＩＩの置換基である：
【０２０９】
【化２６】
2020537647.tif 000032
【０２１０】
式中、
Ａｒ１は、非置換のＣ６−１８非ヘテロアリールから独立して選択され、
Ａｒ２は、置換のＣ１２−４８非ヘテロアリールから独立して選択され、
ここで、前記置換基は、ニトリルおよび（Ｐ＝Ｏ）Ｒ２から独立して選択され；
Ｒは、直鎖状Ｃ１−Ｃ１０アルキルから独立して選択され；
ｎは、１から選択され；
ｍは、１または２から選択され、好ましくは１である。
【０２１１】
一実施形態によれば、式Ｉにおいて、
Ｘ１〜Ｘ２０は、Ｃ−Ｈ、Ｃ−Ｚから独立して選択され、ここで、１つのＸ１〜Ｘ２０はＣ−Ｚから選択され；
Ｚは、式ＩＩの置換基である：
【０２１２】
【化２７】
2020537647.tif 000033
【０２１３】
式中、
Ａｒ１は、置換もしくは非置換の、フェニレン、ビフェニレン、トリフェニレンまたはアントラセン、好ましくはフェニレン、ビフェニレンまたはトリフェニレンから独立して選択され、
ここで、前記置換基は、ニトリル、フッ素化Ｃ１−Ｃ６アルキルまたはフッ素化Ｃ１−Ｃ６アルコキシ、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択され；
Ａｒ２は、置換または非置換のＣ１２−６０アリールから独立して選択され、
ここで、前記置換基は、ニトリル、ジアルキルホスフィンオキシド、ジアリールホスフィンオキシド、フッ素化Ｃ１−Ｃ６アルキルまたはフッ素化Ｃ１−Ｃ６アルコキシ、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択され；
Ｒは、直鎖状Ｃ１−Ｃ２０アルキル、直鎖状Ｃ１−Ｃ２０アルコキシ、直鎖状Ｃ１−Ｃ２０チオアルキル、分岐Ｃ３−Ｃ２０アルキル、分岐Ｃ３−Ｃ２０アルコキシ、分岐Ｃ３−Ｃ２０チオアルキル、Ｃ６−２０アリールから独立して選択され；
ｎは、１または２から選択され、好ましくは１であり；
ｍは、１、２または３から選択され、好ましくは１である。
【０２１４】
一実施形態によれば、式Ｉにおいて、
Ｘ１〜Ｘ２０は、Ｃ−ＨおよびＣ−Ｚから独立して選択され、ここで、１つのＸ１〜Ｘ２０はＣ−Ｚから選択され；
Ｚは、式ＩＩの置換基である：
【０２１５】
【化２８】
2020537647.tif 000034
【０２１６】
式中、
Ａｒ１は、置換もしくは非置換の、フェニレン、ビフェニレン、トリフェニレンまたはアントラセン、好ましくはフェニレン、ビフェニレンまたはトリフェニレンから独立して選択され、
ここで、前記置換基は、ニトリル、フッ素化Ｃ１−Ｃ６アルキルまたはフッ素化Ｃ１−Ｃ６アルコキシ、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択され；
Ａｒ２は、置換または非置換のＣ１２−５２アリールから独立して選択され、
ここで、前記置換基は、ニトリル、ジアルキルホスフィンオキシド、ジアリールホスフィンオキシド、フッ素化Ｃ１−Ｃ６アルキルまたはフッ素化Ｃ１−Ｃ６アルコキシ、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択され；
Ｒは、直鎖状Ｃ１−Ｃ１０アルキル、直鎖状Ｃ１−Ｃ１０アルコキシ、直鎖状Ｃ１−Ｃ１０チオアルキル、分岐Ｃ３−Ｃ１０アルキル、分岐Ｃ３−Ｃ１０アルコキシ、分岐Ｃ３−Ｃ１０チオアルキル、Ｃ６−１２アリールから独立して選択され；
ｎは、１または２から選択され、好ましくは１であり；
ｍは、１、２または３から選択され、好ましくは１である。
【０２１７】
別の実施形態によれば、式ＩによるＺは、式Ｅ１〜Ｅ９から選択されてもよい：
【０２１８】
【化２９】
2020537647.tif 000035
【０２１９】
式中、
Ｚ１〜Ｚ１５は、Ｃ−Ｈ、Ｃ−Ｒ１から独立して選択され、および／または化学結合によって互いに結合している、Ｚ１〜Ｚ５、Ｚ６〜Ｚ１０、Ｚ１１〜Ｚ１５のうちの少なくとも２つは、架橋されて縮環した非ヘテロ芳香環を形成し；
Ｒ１は、ニトリル、（Ｐ＝Ｏ）Ｒ２、−ＮＲ２Ｒ３またはＢＲ２Ｒ３、好ましくはニトリルまたは（Ｐ＝Ｏ）Ｒ２から選択され；
Ｒ２およびＲ３は、Ｈ、直鎖状Ｃ１−Ｃ２０アルキル、直鎖状Ｃ１−Ｃ２０アルコキシ、直鎖状Ｃ１−Ｃ２０チオアルキル、分岐Ｃ３−Ｃ２０アルキル、分岐Ｃ３−Ｃ２０アルコキシ、分岐Ｃ３−Ｃ２０チオアルキル、Ｃ６−２０非ヘテロアリール、好ましくはＣ６−１６非ヘテロアリールから独立して選択され；
Ａｒ２は、置換または非置換の非ヘテロＣ６−６０アリールから独立して選択され、
ここで、前記置換基は、ニトリル、ジアルキルホスフィンオキシド、ジアリールホスフィンオキシド、フッ素化Ｃ１−Ｃ６アルキルまたはフッ素化Ｃ１−Ｃ６アルコキシ、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択され；
Ｒは、直鎖状Ｃ１−Ｃ２０アルキル、直鎖状Ｃ１−Ｃ２０アルコキシ、直鎖状Ｃ１−Ｃ２０チオアルキル、分岐Ｃ３−Ｃ２０アルキル、分岐Ｃ３−Ｃ２０アルコキシ、分岐Ｃ３−Ｃ２０チオアルキル、Ｃ６−２０非ヘテロアリールから独立して選択され；
ｍは、１、２または３から選択される。
【０２２０】
別の実施形態によれば、式ＩによるＺは、式Ｅ１〜Ｅ９から選択されてもよい：
【０２２１】
【化３０】
2020537647.tif 000036
【０２２２】
式中、
Ｚ１〜Ｚ１５は、Ｎ、Ｃ−Ｈから独立して選択されおよび／または化学結合によって互いに結合している、Ｚ１〜Ｚ５、Ｚ６〜Ｚ１０、Ｚ１１〜Ｚ１５のうちの少なくとも２つは、架橋されて縮環した非ヘテロ芳香環を形成し；
Ａｒ２は、置換または非置換の非ヘテロＣ６−６０アリールから独立して選択され、
ここで、前記置換基は、ニトリル、ジアルキルホスフィンオキシド、ジアリールホスフィンオキシド、フッ素化Ｃ１−Ｃ６アルキルまたはフッ素化Ｃ１−Ｃ６アルコキシ、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択され；
Ｒは、直鎖状Ｃ１−Ｃ２０アルキル、直鎖状Ｃ１−Ｃ２０アルコキシ、直鎖状Ｃ１−Ｃ２０チオアルキル、分岐Ｃ３−Ｃ２０アルキル、分岐Ｃ３−Ｃ２０アルコキシ、分岐Ｃ３−Ｃ２０チオアルキル、Ｃ６−２０非ヘテロアリールから独立して選択され；
ｍは、１、２または３から選択される。
【０２２３】
別の実施形態によれば、式ＩによるＺは、式Ｅ１〜Ｅ９から選択されてもよい：
【０２２４】
【化３１】
2020537647.tif 000037
【０２２５】
式中、
Ｚ１〜Ｚ１５は、Ｃ−Ｈであり；
Ａｒ２は、置換または非置換の非ヘテロＣ６−６０アリールから独立して選択され、
ここで、前記置換基は、ニトリル、ジアルキルホスフィンオキシド、ジアリールホスフィンオキシド、フッ素化Ｃ１−Ｃ６アルキルまたはフッ素化Ｃ１−Ｃ６アルコキシ、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択され；
Ｒは、直鎖状Ｃ１−Ｃ２０アルキル、直鎖状Ｃ１−Ｃ２０アルコキシ、直鎖状Ｃ１−Ｃ２０チオアルキル、分岐Ｃ３−Ｃ２０アルキル、分岐Ｃ３−Ｃ２０アルコキシ、分岐Ｃ３−Ｃ２０チオアルキル、Ｃ６−２０非ヘテロアリールから独立して選択され；
ｍは、１または２から選択される。
【０２２６】
別の実施形態によれば、式ＩによるＺは、式Ｅ１〜Ｅ９から選択されてもよい：
【０２２７】
【化３２】
2020537647.tif 000038
【０２２８】
式中、
Ｚ１〜Ｚ１５は、Ｃ−Ｈであり；
Ａｒ２は、置換または非置換の非ヘテロＣ６−６０アリール、好ましくは独立して置換されていないＣ６−６０アリールから独立して選択され、
ここで、前記置換基は、ニトリル、ジアルキルホスフィンオキシド、ジアリールホスフィンオキシド、フッ素化Ｃ１−Ｃ６アルキルまたはフッ素化Ｃ１−Ｃ６アルコキシ、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択され；
Ｒは、直鎖状Ｃ１−Ｃ１０アルキル、直鎖状Ｃ１−Ｃ１０アルコキシ、直鎖状Ｃ１−Ｃ１０チオアルキル、分岐Ｃ３−Ｃ１０アルキル、分岐Ｃ３−Ｃ１０アルコキシ、分岐Ｃ３−Ｃ１０チオアルキル、Ｃ６−１２非ヘテロアリールから独立して選択され；
ｍは、１または２から選択される。
【０２２９】
一実施形態によれば、式ＩにおけるＡｒ２は、式Ｆ１〜Ｆ４から選択される：
【０２３０】
【化３３】
2020537647.tif 000039
【０２３１】
式中、
Ｙ１〜Ｙ５は、Ｃ−Ｈ、Ｃ−Ｒ３から独立して選択され、および／または化学結合によって互いに結合しているＹ１〜Ｙ５の少なくとも２つは、架橋されて縮環した非ヘテロ芳香環を形成し、
ここで、Ｒ３は、直鎖状Ｃ１−Ｃ２０アルキル、直鎖状Ｃ１−Ｃ２０アルコキシ、直鎖状Ｃ１−Ｃ２０チオアルキル、分岐Ｃ３−Ｃ２０アルキル、分岐Ｃ３−Ｃ２０アルコキシ、分岐Ｃ３−Ｃ２０チオアルキル、置換または非置換の非ヘテロＣ６−２０アリールから独立して選択され、
ここで、前記置換基は、ニトリル、ジアルキルホスフィンオキシド、ジアリールホスフィンオキシド、フッ素化Ｃ１−Ｃ６アルキルまたはフッ素化Ｃ１−Ｃ６アルコキシ、ＯＲ、ＳＲ、（Ｃ＝Ｏ）Ｒ、（Ｃ＝Ｏ）ＮＲ２，ＳｉＲ３、（Ｓ＝Ｏ）Ｒ、（Ｓ＝Ｏ）２Ｒ、（Ｐ＝Ｏ）Ｒ２から独立して選択される。
【０２３２】
【化３４】
2020537647.tif 000040
【０２３３】
一実施形態によれば、式ＩにおけるＡｒ２は、式Ｆ１から選択される：
【０２３４】
【化３５】
2020537647.tif 000041
【０２３５】
式中、
Ｙ１〜Ｙ５は、Ｃ−Ｈ、Ｃ−Ｒ３から独立して選択され、および／または化学結合によって互いに結合しているＹ１〜Ｙ５の少なくとも２つは、架橋されて縮環した非ヘテロ芳香環を形成し、
ここで、Ｒ３は、置換または非置換の非ヘテロＣ６−２０アリールから独立して選択され、ここで、前記置換基は、ニトリル、（Ｐ＝Ｏ）Ｒ２から独立して選択される。
【０２３６】
一実施形態によれば、式ＩのＺは、式Ｅ１〜Ｅ９から選択されてもよい。
【０２３７】
式Ｉの実施形態によれば、Ａｒ２は、少なくとも１つのニトリルおよび／またはホスフィンオキシド置換基を含むことができる。
【０２３８】
一実施形態によれば、式ＩのＡｒ２は、少なくとも１つの置換または非置換の１，１，２，２−テトラフェニルエチレン基、好ましくは非置換の１，１，２，２−テトラフェニルエチレン基を含むことができる。
【０２３９】
好ましい実施形態によれば、式Ｉの化合物は、Ｇ１〜Ｇ３４から選択することができる：
【０２４０】
【化３６】
2020537647.tif 000042
【０２４１】
【化３７】
2020537647.tif 000043
【０２４２】
【化３８】
2020537647.tif 000044
【０２４３】
【化３９】
2020537647.tif 000045
【０２４４】
【化４０】
2020537647.tif 000046
【０２４５】
【化４１】
2020537647.tif 000047
【０２４６】
この選択から式１の化合物を選択すると、特に良好な性能特性が得られる。
【０２４７】
［アノード］
アノードのための材料は、金属または金属酸化物、または有機材料であってよく、好ましくは約４．８ｅＶを超える、より好ましくは約５．１ｅＶを超える、最も好ましくは約５．３ｅＶを超える仕事関数を有する材料であってもよい。好ましい金属は、Ｐｔ、ＡｕまたはＡｇのような貴金属であり、好ましい金属酸化物は、ＩＴＯまたはＩＺＯのような透明な金属酸化物であり、これは、反射カソードを有する底部発光ＯＬＥＤにおいて有利に使用され得る。
【０２４８】
透明金属酸化物アノードまたは反射性金属アノードを含む装置では、アノードが約５０ｎｍ〜約１００ｎｍの厚さを有していてよく、半透明金属アノードは、約５ｎｍ〜約１５ｎｍの薄さであってもよく、非透明金属アノードは、約１５ｎｍ〜約１５０ｎｍの厚さを有していてよい。
【０２４９】
［正孔注入層（ＨＩＬ）］
正孔注入層は、正孔輸送層に使用されるアノードと有機材料との間の界面特性を改善することができ、非平坦化アノード上に適用され、従って、アノードの表面を平坦化することができる。例えば、正孔注入層は、アノードの仕事関数と正孔輸送層のＨＯＭＯのエネルギー準位との差を調整するために、アノード材料の仕事関数と正孔輸送層のＨＯＭＯのエネルギー準位との間のその最高占有分子軌道（ＨＯＭＯ）のエネルギー準位の中央値を有する材料を含むことができる。
【０２５０】
正孔輸送領域が正孔注入層３６を含む場合、正孔注入層は、例えば、真空蒸着、スピンコーティング、キャスティング、Langmuir-Blodgett（ＬＢ）法等の種々の方法のいずれかによって、アノード上に形成されてもよい。
【０２５１】
真空蒸着法を用いて正孔注入層を形成する場合、正孔注入層を形成するのに用いられる材料、ならびに、形成する正孔注入層の所望の構造および熱特性に応じて、真空蒸着条件を変えることができ、例えば、１００℃〜５００℃程度の温度、１０−６Ｐａ〜１０−１Ｐａ程度の圧力、０．１〜１０ｎｍ／ｓｅｃ程度の蒸着速度で真空蒸着を行うことができるが、蒸着条件はこれに限定されない。
【０２５２】
スピンコーティングを用いて正孔注入層を形成する場合、正孔注入層を形成するために使用される材料、および形成される正孔注入層の所望の構造および熱特性によって、コーティング条件が変わり得る。例えば、塗布速度は約２０００ｒｐｍ〜約５０００ｒｐｍの範囲であり、塗布後に溶媒を除去するために加熱処理を行う温度は約８０℃〜約２００℃の範囲であるが、塗布条件はこれに限定されない。
【０２５３】
正孔注入層は、導電率および／またはアノードからの正孔注入を改善するためにｐ−ドーパントをさらに含んでもよい。
【０２５４】
正孔注入層は、式１の化合物を含むことができる。
【０２５５】
別の実施形態では、正孔注入層が式１の化合物からなってもよい。
【０２５６】
［ｐ−ドーパント］
別の態様では、ｐ−ドーパントは、正孔注入層中に均一に分散させることができる。
【０２５７】
別の態様では、ｐ−ドーパントは、正孔注入層中に、アノードにより近い高濃度で、カソードにより近い低濃度で存在することができる。
【０２５８】
ｐ−ドーパントは、キノン誘導体またはラジアレン化合物のうちの１つであってもよいが、これらに限定されない。ｐ−ドーパントの非限定的な例は、テトラシアノキノンジメタン（ＴＣＮＱ）、２，３，５，６−テトラフルオロ−テトラシアノ−１，４−ベンゾキノンジメタン（Ｆ４−ＴＣＮＱ）、４，４’，４''−（（１Ｅ，１’Ｅ，１''Ｅ）−シクロプロパン−１，２，３−トリイリデネトリス（シアノメタニリデン））−トリス（２，３，５，６−テトラフルオロベンゾニトリル）等のキノン誘導体である。
【０２５９】
［正孔輸送層（ＨＴＬ）］
正孔輸送層および電子阻止層を形成するための条件は、正孔注入層について上述した形成条件に基づいて規定することができる。
【０２６０】
電荷輸送領域の正孔輸送部の厚さは、約１０ｎｍ〜約１０００ｎｍ、例えば、約１０ｎｍ〜約１００ｎｍとすることができる。電荷輸送領域の正孔輸送部が正孔注入層および正孔輸送層を含む場合、正孔注入層の厚さは、約１０ｎｍ〜約１０００ｎｍ、例えば、約１０ｎｍ〜約１００ｎｍとすることができ、正孔輸送層の厚さは、約５ｎｍ〜約２００ｎｍ、例えば、約１０ｎｍ〜約１５０ｎｍとすることができる。電荷輸送領域の正孔輸送部、ＨＩＬ、およびＨＴＬの厚さがこれらの範囲内にあるとき、動作電圧の大幅な増加なしに満足な正孔輸送特性が得られる可能性がある。
【０２６１】
正孔輸送領域で使用される正孔輸送マトリックス材料は、特に限定されない。好ましいのは、少なくとも６個の非局在化電子の共役系を含む共有結合化合物であり、好ましくは少なくとも１個の芳香環を含む有機化合物であり、より好ましくは少なくとも２個の芳香環を含む有機化合物であり、さらにより好ましくは少なくとも３個の芳香環を含む有機化合物であり、最も好ましくは少なくとも４個の芳香環を含む有機化合物である。正孔輸送層に広く使用されている正孔輸送マトリックス材料の典型例は、多環式芳香族炭化水素、トリアリーレンアミン化合物および複素環式芳香族化合物である。正孔輸送領域の種々の層で有用な正孔輸送行列のフロンティア軌道エネルギー準位の適切な範囲はよく知られている。ＨＴＬマトリックスのレドックス対ＨＴＬマトリックス／カチオンラジカルのレドックス電位に関して、好ましい値（例えば、参照としてフェロセン／フェロセニウムレドックス対に対するサイクリックボルタンメトリーによって測定される場合）は、０．０〜１．０Ｖの範囲、より好ましくは０．２〜０．７Ｖの範囲、さらにより好ましくは０．３〜０．５Ｖの範囲であり得る。
【０２６２】
正孔輸送層は、式１の化合物を含むことができる。
【０２６３】
別の実施形態では、正孔輸送層が式１の化合物からなってもよい。
【０２６４】
［バッファ層］
電荷輸送領域の正孔輸送部は、バッファ層をさらに含んでいてもよい。
【０２６５】
適切に使用することができるバッファ層は、ＵＳ６１４０７６３、ＵＳ６６１４１７６およびＵＳ２０１６／２４８０２２に開示されている。
【０２６６】
バッファ層は、ＥＭＬから放射される光の波長に従って、光の光共鳴距離を補償することができ、従って、効率を高めることができる。バッファ層は、式１の化合物を含むことができる。
【０２６７】
別の実施形態では、緩衝層が式１の化合物からなってもよい。
【０２６８】
［発光層（ＥＭＬ）］
発光層は、真空蒸着、スピンコーティング、キャスティング、ＬＢ法等を用いることにより、正孔輸送領域上に形成することができる。真空蒸着またはスピンコーティングを用いて発光層を形成する場合、蒸着およびコーティングのための条件は、正孔注入層の形成のための条件と同様であり得るが、蒸着およびコーティングのための条件は、発光層を形成するために使用される材料に基づいて変化し得る。発光層は、エミッタホスト（ＥＭＬホスト）およびエミッタドーパント（さらなるエミッタのみ）を含んでもよい。
【０２６９】
［エミッタホスト］
別の実施形態によれば、発光層は、エミッタホストとして式１の化合物を含む。
【０２７０】
エミッタホスト化合物は、炭素環および複素環から独立して選択される少なくとも３つの芳香環を有する。
【０２７１】
エミッタホストとして使用することができる他の化合物は、下記の式４００で表されるアントラセンマトリックス化合物である：
【０２７２】
【化４２】
2020537647.tif 000048
【０２７３】
式４００において、Ａｒ１１１およびＡｒ１１２は各々独立して、置換または非置換のＣ６−Ｃ６０アリーレン基であってもよく、Ａｒ１１３〜Ａｒ１１６は各々独立して、置換または非置換のＣ１−Ｃ１０のアルキル基、または置換または非置換のＣ６−Ｃ６０のアリーレン基であってもよく、そしてｇ、ｈ、ｉおよびｊは各々独立して、０〜４までの整数であってもよい。
【０２７４】
いくつかの実施形態では、式４００中のＡｒ１１１およびＡｒ１１２は各々独立して、フェニレン基、ナフタレン基、フェナントレニレン基、またはピレニレン基；または、各々がフェニル基、ナフチル基、またはアントリル基のうちの少なくとも１つで置換されているフェニレン基、ナフタレン基、フェナントレニレン基、フルオレニル基、またはピレニレン基のうちの１つであってよい。
【０２７５】
式４００において、ｇ、ｈ、ｉ、およびｊは、それぞれ独立して、０、１、または２の整数であり得る。
【０２７６】
式４００において、Ａｒ１１３〜Ａｒ１１６は、それぞれ独立して、
フェニル基、ナフチル基、またはアントリル基の少なくとも１つで置換されたＣ１−Ｃ１０アルキル基；
フェニル基、ナフチル基、アントリル基、ピレニル基、フェナントレニル基、またはフルオレニル基；
各々が重水素原子、ハロゲン原子、水酸基、シアノ基、ニトロ基、アミノ基、アミジノ基、ヒドラジン基、ヒドラゾン基、カルボキシル基またはこれらの塩の少なくとも１つで置換されているフェニル基、ナフチル基、アントリル基、ピレニル基、フェナントレニル基、またはフルオレニル基
スルホン酸基またはその塩、リン酸基またはその塩
Ｃ１−Ｃ６０のアルキル基、Ｃ２−Ｃ６０のアルケニル基、Ｃ２−Ｃ６０のアルキニル基、Ｃ１−Ｃ６０のアルコキシ基、フェニル基、ナフチル基、アントリル基、ピレニル基、フェナントレニル基、
またはフルオレニル基
【０２７７】
【化４３】
2020537647.tif 000049
【０２７８】
あるいは式７または式８
【０２７９】
【化４４】
2020537647.tif 000050
【０２８０】
であってよい。
【０２８１】
式７および式８において、Ｘは酸素原子および硫黄原子から選択されるが、本発明の実施形態はこれらに限定されない。
【０２８２】
式７において、Ｒ１１〜Ｒ１４のいずれか１つは、Ａｒ１１１への結合に使用される。Ａｒ１１１への結合に使用されないＲ１１〜Ｒ１４およびＲ１５〜Ｒ２０は、Ｒ１〜Ｒ８と同じである。
【０２８３】
式８において、Ｒ２１〜Ｒ２４のいずれか１つは、Ａｒ１１１への結合に使用される。Ａｒ１１１への結合に使用されないＲ２１〜Ｒ２４およびＲ２５〜Ｒ３０は、Ｒ１〜Ｒ８と同じである。
【０２８４】
好ましくは、ＥＭＬホストは、Ｎ、ＯまたはＳからなる群から選択される１〜３個のヘテロ原子を含む。より好ましくは、ＥＭＬホストは、ＳまたはＯから選択される１個のヘテロ原子を含む。
【０２８５】
エミッタホスト化合物は、約０デバイ以上から約２．０デバイ以下の範囲の双極子モーメントを有していてよい。
【０２８６】
好ましくは、ＥＭＬホストの双極子モーメントは、０．２  デバイ以上および１．４５デバイ以下、好ましくは０．４デバイ以上および１．２デバイ以下、また好ましくは０．６デバイ以上および１．１デバイ以下に選択される。
【０２８７】
双極子モーメントは、プログラムパッケージＴＵＲＢＯＭＯＬＥ  Ｖ６．５に実装されているような６−３１Ｇ＊基底関数系を有するハイブリッド関数のＢ３ＬＹＰを用いる最適化を用いて算出される。２つ以上のコンホメーションが実行可能である場合、最低の総エネルギーを有するコンホメーションが、分子の双極子モーメントを決定するために選択される。この方法を用いて、２−（１０−フェニル−９−アントラセニル）−ベンゾ［ｂ］ナフト［２，３−ｄ］フラン（ＣＡＳ １６２７９１６−４８−６）は０．８８デバイの双極子を有し、２−（６−（１０−フェニルアントラセン−９−イル）ナフタレン−２−イル）ジベンゾ［ｂ，ｄ］チオフェン（ＣＡＳ １８３８６０４−６２−８）は０．８９デバイ、２−（６−（１０−フェニルアントラセン−９−イル）ナフタレン−２−イル）ジベンゾ［ｂ，ｄ］フラン（ＣＡＳ １８４２３５４−８９−５）は０．６９デバイ、２−（７−（フェナントレン−９−イル）テトラフェン−１２−イル）ジベンゾ［ｂ，ｄ］フラン（ＣＡＳ １９６５３３８−９５−７）は０．６４デバイ、４−（４−（７−（ナフタレン−１−イル）テトラフェン−１２−イル）フェニル）ジベンゾ［ｂ，ｄ］フラン（ＣＡＳ １９６５３３８−９６−８）は１．０１デバイである。
【０２８８】
［エミッタドーパント］
ドーパントは発光させるために少量混合されるものであり、通常、多重励起により発光して三重項以上となる金属錯体等の材料であればよい。ドーパントとしては、例えば、無機、有機、有機／無機化合物であってよく、それらの１種以上を用いることができる。
【０２８９】
エミッタは、赤、緑、または青色のエミッタであってよい。
【０２９０】
ドーパントは、蛍光ドーパント、例えば、ｔｅｒ−フルオレンであってもよく、構造を以下に示す。４．４’−ビス（４−ジフェニルアミオスチリル）ビフェニル（ＤＰＡＶＢＩ）、２，５，８，１１−テトラ−ｔｅｒｔ−ブチルペリレン（ＴＢＰｅ）、および以下の化合物８は、蛍光青色ドーパントの例である。
【０２９１】
【化４５】
2020537647.tif 000051
【０２９２】
ドーパントは、燐光ドーパントであってもよく、燐光ドーパントの例は、Ｉｒ、Ｐｔ、Ｏｓ、Ｔｉ、Ｚｒ、Ｈｆ、Ｅｕ、Ｔｂ、Ｔｍ、Ｆｅ、Ｃｏ、Ｎｉ、Ｒｕ、Ｒｈ、Ｐｄ、またはこれらのそれらの組み合わせを含む有機金属化合物であってもよい。燐光性ドーパントは、例えば、式Ｚで表される化合物であってもよいが、これに限定されない：
Ｊ２ＭＸ      （Ｚ）
式Ｚにおいて、Ｍは金属であり、ＪおよびＸは同一または異なり、Ｍと錯化合物を形成するリガンドである。
【０２９３】
Ｍは、例えば、Ｉｒ、Ｐｔ、Ｏｓ、Ｔｉ、Ｚｒ、Ｈｆ、Ｅｕ、Ｔｂ、Ｔｍ、Ｆｅ、Ｃｏ、Ｎｉ、Ｒｕ、Ｒｈ、Ｐｄまたはそれらの組み合わせであってもよく、ＪおよびＸは例えば、二座配位しであってもよい。
【０２９４】
［電子輸送層（ＥＴＬ）］
別の実施形態によれば、式１の化合物を含む有機半導体層は、電子輸送層である。別の実施形態では、電子輸送層が式１の化合物からなってもよい。
【０２９５】
例えば、本発明の一実施形態による有機発光ダイオードは、少なくとも１つの電子輸送層を含み、この場合、電子輸送層は、式１の化合物、または好ましくは式Ｇ１〜Ｇ５０の少なくとも１つの化合物を含む。
【０２９６】
別の実施形態では、有機電子デバイスは、２つ以上の電子輸送層によって形成された有機層の積み重なりの電子輸送領域を含み、少なくとも１つの電子輸送層は式１の化合物を含む。
【０２９７】
電子輸送層は、１つまたは２つ以上の異なる電子輸送化合物を含むことができる。
【０２９８】
別の実施形態によれば、第２の電子輸送層は、本発明による式１の化合物を少なくとも１つ含み、第１の電子輸送層は、本発明による式１の化合物とは異なるように選択され、る：
アントラセン系化合物またはヘテロ置換アントラセン系化合物、好ましくは２−（４−（９，１０−ジ（ナフタレン−２−イル）アントラセン−２−イル）フェニル）−１−フェニル−１Ｈ−ベンゾ［ｄ］イミダゾールおよび／またはＮ４，Ｎ４''−ジ（ナフタレン−１−イル）−Ｎ４，Ｎ４''−ジフェニル−［１，１’：４’，１''−テルフェニル］−４，４''−ジアミンから選ばれてもよいマトリックス化合物を含む。
【０２９９】
別の実施形態によれば、第１の電子輸送層は、本発明による式１の化合物を少なくとも１つ含み、第２の電子輸送層は、本発明による式１の化合物とは異なるように選択されから選択され、：
酸化ホスフィン系化合物、好ましくは（３−（ジベンゾ［ｃ，ｈ］アクリジン−７−イル）フェニル）ジフェニルホスフィンオキシドおよび／またはフェニルビス（３−（ピレン−１−イル）フェニル）ホスフィンオキシドおよび／または３−フェニル−３Ｈ−ベンゾ［ｂ］ジナフト［２，１−ｄ：１’，２’−ｆ］ホスフェピン−３−オキシド；または
置換フェナントロリン化合物、好ましくは２，４，７，９−テトラフェニル−１，１０−フェナントロリンまたは２，９−ジ（ビフェニル−４−イル）−４，７−ジフェニル−１，１０−フェナントロリンから選択されてもよいマトリックス化合物を含む。
【０３００】
別の実施形態によれば、第１の電子輸送層は、本発明による式１の化合物を少なくとも１つ含み、第２の電子輸送層は、本発明による式１の化合物とは異なるように選択され、ホスフィンオキシド系化合物、好ましくは（３−（ジベンゾ［ｃ，ｈ］アクリジン−７−イル）フェニル）ジフェニルホスフィンオキシドおよび／またはフェニルビス（３−（ピレン−１−イル）フェニル）ホスフィンオキシドおよび／または３−フェニル−３Ｈ−ベンゾ［ｂ］ジナフト［２，１−ｄ：１’，２’−ｆ］ホスフェピン−３−オキシドから選択されてもよいマトリックス化合物を含む。
【０３０１】
別の実施形態によれば、第１および第２の電子輸送層は、式１の化合物を含み、当該式１の化合物は、同じものが選択されない。
【０３０２】
第１の電子輸送層の厚さは、約０．５ｎｍ〜約１００ｎｍ、例えば約２ｎｍ〜約４０ｎｍとすることができる。第一の電子輸送層の厚さがこれらの範囲内にあるとき、第一の電子輸送層は、動作電圧の大幅な増加なしに、改善された電子輸送能力を有することができる。
【０３０３】
任意の第２の電子輸送層の厚さは、約１ｎｍ〜約１００ｎｍ、例えば約２ｎｍ〜約２０ｎｍとすることができる。電子輸送層の厚さがこれらの範囲内にあるとき、電子輸送層は、動作電圧の大幅な増加なしに、満足な電子輸送能力を有し得る。
【０３０４】
電子輸送層は、アルカリハロゲン化物および／またはアルカリ有機錯体をさらに含んでもよい。
【０３０５】
別の実施形態によれば、第１および第２の電子輸送層は、式１の化合物を含み、当該第２の電子輸送層は、アルカリハロゲン化物および／または有機アルカリ錯体をさらに含む。
【０３０６】
［アルカリハロゲン化物］
アルカリ金属ハロゲン化物としても知られるアルカリハロゲン化物は、化学式ＭＸを有する無機化合物に含まれ、Ｍはアルカリ金属であり、Ｘはハロゲンである。
【０３０７】
Ｍは、Ｌｉ、Ｎａ、カリウム、ルビジウムおよびセシウムから選択することができる。
【０３０８】
Ｘは、Ｆ、Ｃｌ、ＢｒおよびＩから選択することができる。
【０３０９】
本発明の様々な実施形態によれば、ハロゲン化リチウムが好ましい場合がある。ハロゲン化リチウムは、ＬｉＦ、ＬｉＣｌ、ＬｉＢｒおよびＬｉＩを含む群から選択することができる。しかしながら、最も好ましいのはＬｉＦである。
【０３１０】
アルカリハロゲン化物は、本質的に非発光性か、または非発光性である。
【０３１１】
［アルカリ有機錯体］
本発明の様々な実施形態によれば、リチウム有機錯体の有機配位子は、キノラート、ホウ酸塩、フェノラート、ピリジノラート、またはシッフ塩基配位子である；
好ましくは、リチウムキノラート錯体は、式ＩＩＩ、ＩＶまたはＶを有する：
【０３１２】
【化４６】
2020537647.tif 000052
【０３１３】
ここで、
Ａ１〜Ａ６は、ＣＨ、ＣＲ、Ｎ、Ｏから同一にまたは独立して選択され；
Ｒは、水素、ハロゲン、１〜２０個の炭素原子を有するアルキルまたはアリーレンまたはヘテロアリーレンから同一にまたは独立して選択され、より好ましいＡ１〜Ａ６がＣＨであり；
好ましくは、ホウ酸塩系有機配位子がテトラ（１Ｈ−ピラゾール−１−イル）ホウ酸塩であり；
好ましくは、フェノラートが、２−（ピリジン−２−イル）フェノラート、２−（ジフェニルホスホリル）フェノラート、イミダゾールフェノラート、または２−（ピリジン−２−イル）フェノラートであり、より好ましくは２−（１−フェニル−１Ｈ−ベンゾ［ｄ］イミダゾール−２−イル）フェノラートであり；
好ましくは、ピリジノラートが、２−（ジフェニルホスホリル）ピリジン−３−オラートである。
【０３１４】
本発明の種々の実施形態によれば、アルカリ有機錯体、好ましくはリチウム有機錯体の有機配位子は、キノラートであり得る。使用するのに適し得るキノラートは、ＷＯ ２０１３０７９２１７ Ａ１に開示され、参考文献として組み込まれている。
【０３１５】
本発明の様々な実施形態によれば、リチウム有機錯体の有機配位子は、ホウ酸塩系の有機配位子であることができ、好ましくは、リチウム有機錯体は、テトラ（１Ｈ−ピラゾール−１−イル）ホウ酸リチウムである。好適に用いることができるホウ酸塩系有機配位子は、ＷＯ ２０１３０７９６７６ Ａ１に開示され、参考文献として組み込まれている。
【０３１６】
本発明の様々な実施形態によれば、リチウム有機錯体の有機配位子は、フェノラート配位子であることができ、好ましくは、リチウム有機錯体が、リチウム２−（ジフェニルホスホリル）フェノラートである。好適に用いることができるフェノール酸塩リガンドは、ＷＯ ２０１３０７９６７８ Ａ１に開示され、参考文献として組み込まれている。
【０３１７】
さらに、フェノラートリガンドは、ピリジノラートの群から選択することができ、好ましくは２−（ジフェニルホスホリル）ピリジン−３−オラートである。好適に用いることができるピリジンフェノラートリガンドは、特開２００８１９５６２３号公報に開示され、参考文献として組み込まれている。
【０３１８】
さらに、フェノラート配位子は、イミダゾールフェノラートの群から選択することができ、好ましくは２−（１−フェニル−１Ｈ−ベンゾ［ｄ］イミダゾール−２−イル）フェノラートである。適当に用いることができるイミダゾルフェノラートリガンドは、特開２００１２９１５９３号公報に開示され、参考文献として組み込まれている。
【０３１９】
また、フェノラート配位子は、オキサゾールフェノラートの群から選択することができ、好ましくは２−（ベンゾ［ｄ］オキサゾール−２−イル）フェノラートである。好適に用いることができるオキサゾールフェノラートリガンドは、米国２００３０１６５７１１に開示され、参考文献として組み込まれている。
【０３２０】
アルカリ有機錯体は、本質的に非発光性であってもよい。
【０３２１】
［ｎ−ドーパント］
様々な実施形態によれば、式１の化合物を含む有機半導体層は、ｎ−ドーパントをさらに含むことができる。
【０３２２】
ｎ−ドーパントとして適切な電気的に中性の金属錯体は、例えば低酸化状態のいくつかの遷移金属の強い還元性錯体であってもよい。特に強いｎ−ドーパントは、ＷＯ２００５／０８６２５１により詳細に記載されているように、例えばＣｒ（ＩＩ）、Ｍｏ（ＩＩ）および／またはＷ２（ｈｐｐ）４等のＷ（ＩＩ）グアニジン酸塩錯体から選択することができる。
【０３２３】
ｎ−ドーパントとして適切な電気的に中性の有機ラジカルは、例えば、ＥＰ １ ８３７ ９２６ Ｂ１、ＷＯ２００７／１０７３０６、またはＷＯ２００７／１０７３５６により詳細に記載されているように、それらの安定なダイマー、オリゴマー、または高分子からの追加のエネルギーの供給によって生成される有機ラジカルであってもよい。このような適切なラジカルの具体例は、ジアゾリルラジカル、オキサゾリルラジカルおよび／またはチアゾリルラジカルであり得る。
【０３２４】
別の実施形態では、有機半導体層は、元素金属をさらに含むことができる。元素金属とは、その元素形態の金属の状態にある金属、金属合金、または金属クラスタである。金属相から、例えばバルク金属から真空熱蒸発によって蒸着された金属は、それらの元素形態で気化することとされている。さらに、気化した元素金属が共有結合マトリックスと一緒に堆積される場合、金属原子および／またはクラスタが共有結合マトリックスに埋め込まれるとされている。言い換えれば、真空熱蒸発によって調製される任意の金属ドープ共有結合材料は、金属を少なくとも部分的にその元素形態で含有するとされている。
【０３２５】
家庭用電化製品での使用には、放射性崩壊の非常に長いハーフトーン時間を有する核種または安定な核種を含有する金属のみが適用可能であろう。許容可能なレベルの原子安定性として、天然カリウムの原子安定性を採用することができる。
【０３２６】
一実施形態では、ｎ−ドーパントは、アルカリ金属、アルカリ土類金属、希土類金属および第１遷移期間の金属、Ｔｉ、Ｖ、ＣｒおよびＭｎから選択される正電荷を有する金属から選択される。好ましくはｎ−ドーパントは、Ｌｉ、Ｎａ、Ｋ、Ｒｂ、Ｃｓ、Ｍｇ、Ｃａ、Ｓｒ、Ｂａ、Ｓｍ、Ｅｕ、Ｔｍ、Ｙｂから選択され、より好ましくはＬｉ、Ｎａ、Ｋ、Ｒｂ、Ｃｓ、ＭｇおよびＹｂから選択され、さらに好ましくはＬｉ、Ｎａ、ＣｓおよびＹｂから選択され、最も好ましくはＬｉ、ＮａおよびＹｂから選択される。
【０３２７】
ｎ−ドーパントは、本質的に非発光性であってもよい。
【０３２８】
［電子注入層（ＥＩＬ）］
本発明の別の態様によれば、有機エレクトロルミネッセンスデバイスは、電子輸送層（第１−ＥＴＬ）とカソードとの間に電子注入層をさらに含むことができる。
【０３２９】
電子注入層（ＥＩＬ）は、カソードからの電子の注入を容易にすることができる。
【０３３０】
本発明の別の態様によれば、電子注入層は：
（ｉ）実質的に元素の形態におけるアルカリ金属、アルカリ土類金属および希土類金属から選択され、好ましくはＬｉ、Ｎａ、Ｋ、Ｒｂ、Ｃｓ、Ｍｇ、Ｃａ、Ｓｒ、Ｂａ、ＥｕおよびＹｂから選択され、より好ましくはＬｉ、Ｎａ、Ｍｇ、Ｃａ、ＳｒおよびＹｂから選択され、さらにより好ましくはＬｉおよびＹｂから選択され、最も好ましくはＹｂから選択される正電荷を有する金属、および／または、
（ｉｉ）アルカリ金属錯体および／またはアルカリ金属塩、好ましくはＬｉ錯体および／または塩、より好ましくはＬｉキノリノラート、さらにより好ましくはリチウム８−ヒドロキシキノリノラート、最も好ましくは第２の電子輸送層（第２−ＥＴＬ）のアルカリ金属塩および／または錯体は、注入層のアルカリ金属塩および／または錯体と同一である
を含む。
【０３３１】
電子注入層膜は、ＬｉＦ、ＮａＣｌ、ＣｓＦ、Ｌｉ２ＯおよびＢａＯから選択された少なくとも１つを含むことができる。
【０３３２】
ＥＩＬの厚さは、約０．１ｎｍ〜約１０ｎｍ、または約０．３ｎｍ〜約９ｎｍとすることができる。電子注入層の厚さがこれらの範囲内にあるとき、電子注入層は、動作電圧の大幅な増加なしに、満足な電子注入能力を有することができる。
【０３３３】
電子注入層は、式１の化合物を含むことができる。
【０３３４】
［カソード］
カソードの材料としては、仕事関数の小さい金属、合金、導電性化合物、またはそれらの組み合わせを用いることができる。カソードの材料の具体例は、リチウム（Ｌｉ）、マグネシウム（Ｍｇ）、アルミニウム（Ａｌ）、アルミニウム−リチウム（Ａｌ−Ｌｉ）、カルシウム（Ｃａ）、マグネシウム−インジウム（Ｍｇ−Ｉｎ）、マグネシウム−銀（Ｍｇ−Ａｇ）、銀（Ａｇ）等であり得る。基板上に堆積された反射アノードを有するトップエミッション発光デバイスを製造するために、カソードは、光透過性電極として、例えばインジウムスズ酸化物（ＩＴＯ）、インジウム亜鉛酸化物（ＩＺＯ）、または銀（Ａｇ）から形成されてもよい。
【０３３５】
透明金属酸化物カソードまたは反射金属カソードを含む装置では、カソードは、約５０ｎｍ〜約１００ｎｍの厚さを有してもよく、一方、半透明金属カソードは、約５ｎｍ〜約１５ｎｍの薄さであってもよい。
【０３３６】
基板は、アノードの下またはカソードの上にさらに配置されてもよい。基板は、一般的な有機発光ダイオードに用いられる基板であってもよく、機械的強度、熱安定性、透明性、表面平滑性、取り扱い易さおよび耐水性に優れたガラス基板または透明プラスチック基板であってもよい。
【０３３７】
正孔注入層は、アノードとしてのＩＴＯと正孔輸送層に使用される有機材料との間の界面特性を改善することができ、非平坦化ＩＴＯ上に適用することができ、従って、ＩＴＯの表面を平坦化することができる。
【０３３８】
正孔注入層は、例えば真空蒸着、スピンコーティング、キャスティング、Langmuir-Blodgett（ＬＢ）法等の様々な方法のいずれかによってアノード上に形成されてもよい。
【０３３９】
正孔注入層が真空蒸着を用いて形成される場合、真空蒸着条件は、正孔注入層を形成するために使用される材料、ならびに、形成される正孔注入層の所望の構造および熱特性に応じて変化し得、例えば、真空蒸着は、約１００℃〜約５００℃の温度、約１０−８ｔｏｒｒ〜約１０−３ｔｏｒｒの圧力、および約０．０１〜約１００Å／秒の蒸着速度で実施され得るが、蒸着条件はこれに限定されない。
【０３４０】
スピンコーティングを用いて正孔注入層を形成する場合、コーティング条件は、正孔注入層を形成するために使用される材料、ならびに、形成される正孔注入層の所望の構造および熱特性に応じて変わり得る。例えば、塗布速度は、約２０００ｒｐｍ〜約５０００ｒｐｍの範囲であってよく、塗布後に溶媒を除去するために加熱処理を行うときの温度は約８０℃〜約２００℃の範囲であってよいが、コーティング条件はこれに限定されない。
【０３４１】
正孔輸送層および電子阻止層を形成するための条件は、正孔注入層について上述した形成条件に基づいて規定することができる。
【０３４２】
正孔輸送領域の厚さは、約１００Å〜約１００００Åであってよく、例えば、約１００Å〜約１０００Åであってよい。正孔輸送領域が正孔注入層および正孔輸送層を含む場合、正孔注入層の厚さは、約１００Å〜約１０，０００Åであってよく、例えば、約１００Å〜約１０００Åであってよく、そして、正孔輸送層の厚さは、約５０Å〜約２，０００Åであってよく、例えば、約１００Å〜約１５００Åであってよい。正孔輸送領域、ＨＩＬ、およびＨＴＬの厚さがこれらの範囲内にあるとき、動作電圧の大幅な増加なしに満足な正孔輸送特性が得られる可能性がある。
【０３４３】
発光層の厚さは、約１００Å〜約１０００Åであってよく、例えば約２００Å〜約６００Åであり得る。発光層の厚さがこれらの範囲内にある場合、発光層は、動作電圧の大幅な増加なしに、改善された発光特性を有し得る。
【０３４４】
次に、電子輸送領域を発光層上に配置する。
【０３４５】
電子輸送領域は、電子輸送層および電子注入層の少なくとも一方を含むことができる。
【０３４６】
電子輸送層の厚さは、約２０Å〜約１０００Åであってよく、例えば約３０Å〜約３００Åであってよい。電子輸送層の厚さがこれらの範囲内にあるとき、電子輸送層は、動作電圧の大幅な増加なしに、改善された電子輸送補助能力を有し得る。
【０３４７】
電子輸送層の厚さは、約１００Å〜約１０００Åであってよく、例えば約１５０Å〜約５００Åであってよい。電子輸送層の厚さがこれらの範囲内にあるとき、電子輸送層は、動作電圧の大幅な増加なしに、満足な電子輸送能力を有し得る。
【０３４８】
また、電子輸送領域は、アノードからの電子の注入を容易にすることができる電子注入層（ＥＩＬ）を含むことができる。
【０３４９】
電子注入層は、電子輸送層上に配置され、カソードからの電子注入を容易にし、最終的には電力効率を向上させる役割を果たすことができ、例えばＬｉＦ、Ｌｉｑ、ＮａＣｌ、ＣｓＦ、Ｌｉ２Ｏ、ＢａＯ、Ｙｂ等の特に限定されない関連技術で用いられているいずれかの材料を用いて形成され得る。
【０３５０】
電子注入層膜は、ＬｉＦ、ＮａＣｌ、ＣｓＦ、Ｌｉ２ＯおよびＢａＯから選択された少なくとも１つを含むことができる。
【０３５１】
ＥＩＬの厚さは、約１Å〜約１００Åであってよく、または約３Å〜約９０Åであってもよい。電子注入層の厚さがこれらの範囲内にあるとき、電子注入層は、動作電圧の大幅な増加なしに、満足な電子注入能力を有することができる。
【０３５２】
第２の電極は、有機層上に配置されてもよい。第２の電極の材料は、仕事関数の小さい金属、合金、導電性化合物、またはそれらの組み合わせであってよい。第２の電極の材料の具体例は、リチウム（Ｌｉ）、マグネシウム（Ｍｇ）、アルミニウム（Ａｌ）、アルミニウム−リチウム（Ａｌ−Ｌｉ）、カルシウム（Ｃａ）、マグネシウム−インジウム（Ｍｇ−Ｉｎ）、マグネシウム−銀（Ｍｇ−Ａｇ）、銀（Ａｇ）等であり得る。トップエミッション型の発光デバイスを製造するために、第２の電極は、例えば、酸化インジウムスズ（ＩＴＯ）または酸化インジウム亜鉛（ＩＺＯ）から、光透過性電極として形成されてもよい。第２の電極は、カソードであってもよい。
【０３５３】
本発明の別の態様によれば、アノード電極上に、正孔注入層、正孔輸送層、任意の電子阻止層、発光層、任意の正孔阻止層、第１の電子輸送層、任意の第２の電子輸送層、電子注入層、およびカソードの他の層がその順序で堆積されるか、またはカソードから始まって、反対方向に堆積される、有機エレクトロルミネセンスデバイスの製造方法が提供される。
【０３５４】
以下、実施例を参照して実施形態をより詳細に説明する。ただし、本開示は以下の実施例に限定されない。
【０３５５】
［図面の説明］
本発明のこれらおよび／または他の態様および利点は添付の図面と併せて、例示的な実施形態の以下の説明から明らかになり、より容易に理解されるのであろう：
図１は、発光層、１つの電子輸送層、および電子注入層を有する、本発明の例示的な実施形態に係る有機発光ダイオード（ＯＬＥＤ）の概略断面図である；
図２は、発光層および２つの電子輸送層を有する本発明の例示的な実施形態に係る有機発光ダイオード（ＯＬＥＤ）の概略断面図である；
図３は、発光層および３つの電子輸送層を有する本発明の例示的な実施形態に係るＯＬＥＤの概略断面図である；
図４は、発光層および１つの電子輸送層を有する本発明の例示的な実施形態に係る有機発光ダイオード（ＯＬＥＤ）の概略断面図である；
図５は、発光層および２つの電子輸送層を有する本発明の例示的な実施形態に係る有機発光ダイオード（ＯＬＥＤ）の概略断面図である；
図６は、発光層および３つの電子輸送層を有する本発明の例示的な実施形態に係るＯＬＥＤの概略断面図である。
【０３５６】
ここで、例示的な態様を詳細に参照し、その例を添付の図面に示し、全体を通して、同様の参照番号は同様の要素を指す。例示的な実施形態は図を参照することによって、その態様を説明するために、以下に記載される。
【０３５７】
ここで、第１の要素が第２の要素「上に」形成されるか、または配置されると言う場合、第１の要素は、第２の要素上に直接配置されてもよく、または１つ以上の他の要素がそれらの間に配置されてもよい。第１の要素が第２の要素「直上に」形成されるか、または配置されると言う場合、それらの間に他の要素は配置されない。
【０３５８】
用語「接触して挟まれて」は、中間の層が２つの隣接する層と直接接触する３つの層の配置を指す。
【０３５９】
本発明の一実施形態による有機発光ダイオードは、正孔輸送領域と、発光層と、式Ｉによる化合物を含む第１の電子輸送層とを含むことができる。
【０３６０】
図１は、本発明の一実施形態に係る有機発光ダイオード１００の概略断面図である。ＯＬＥＤ１００は、発光層１５０、式Ｉの化合物を含む電子輸送層（ＥＴＬ）１６１および電子注入層１８０を備え、第１の電子輸送層１６１は、発光層１５０直上に配置され、電子注入層１８０は、第１の電子輸送層１６１直上に配置されている。
【０３６１】
図２は、本発明の一実施形態による有機発光ダイオード１００の概略断面図である。ＯＬＥＤ１００は、発光層１５０、ならびに式Ｉの化合物を含む第１の電子輸送層１６１および第２の電子輸送層１６２を含む電子輸送層スタック（ＥＴＬ）１６０を含み、第２の電子輸送層１６２は、第１の電子輸送層１６１直上に配置されている。
【０３６２】
図３は、本発明の一実施形態に係る有機発光ダイオード１００の概略断面図である。ＯＬＥＤ１００は、発光層１５０、ならびに、式Ｉの化合物を含む第１の電子輸送層１６１、式Ｉの化合物を含むが第１の電子輸送層の化合物とは異なる第２の電子輸送層１６２、および第３の電子輸送層１６３を含む電子輸送層スタック（ＥＴＬ）１６０を含み、第２の電子輸送層１６２は、第１の電子輸送層１６１直上に配置され、第３の電子輸送層１６３は、第１の電子輸送層１６２直上に配置されている。
【０３６３】
図４は、本発明の一実施形態に係る有機発光ダイオード１００の概略断面図である。ＯＬＥＤ１００は、基板１１０、第１のアノード電極１２０、正孔注入層（ＨＩＬ）１３０、正孔輸送層（ＨＴＬ）１４０、発光層（ＥＭＬ）１５０、１つの第１の電子輸送層（ＥＴＬ）１６１、電子注入層（ＥＩＬ）１８０、およびカソード電極１９０を含む。第１の電子輸送層（ＥＴＬ）１６１は、式Ｉの化合物を、そして場合によってはアルカリハロゲン化物またはアルカリ有機錯体を含む。電子輸送層（ＥＴＬ）１６１は、ＥＭＬ１５０直上に形成されている。
【０３６４】
図５は、本発明の一実施形態に係る有機発光ダイオード１００の概略断面図である。ＯＬＥＤ１００は、基板１１０、第１のアノード電極１２０、正孔注入層（ＨＩＬ）１３０、正孔輸送層（ＨＴＬ）１４０、発光層（ＥＭＬ）１５０、電子輸送層スタック（ＥＴＬ）１６０、電子注入層（ＥＩＬ）１８０、およびカソード電極１９０を含む。電子輸送層（ＥＴＬ）１６０は、第１電子輸送層１６１および第２電子輸送層１６２を含み、第１電子輸送層は、アノード（１２０）の近くに配置され、第２電子輸送層はカソード（１９０）の近くに配置されている。第１および／または第２の電子輸送層は、式Ｉの化合物を、そして場合によりアルカリハロゲン化物またはアルカリ有機錯体を含む。
【０３６５】
図６は、本発明の一実施形態に係る有機発光ダイオード１００の概略断面図である。ＯＬＥＤ１００は、基板１１０、第１のアノード電極１２０、正孔注入層（ＨＩＬ）１３０、正孔輸送層（ＨＴＬ）１４０、発光層（ＥＭＬ）１５０、電子輸送層スタック（ＥＴＬ）１６０、電子注入層（ＥＩＬ）１８０、および第２のカソード電極１９０を含む。電子輸送層スタック（ＥＴＬ）１６０は、第一の電子輸送層１６１、第二の電子輸送層１６２および第三の電子輸送層１６３を含む。第一電子輸送層１６１は、発光層（ＥＭＬ）１５０直上に形成されている。第１、第２および／または第３の電子輸送層は、各層について異なる式Ｉの化合物を、そして場合によりアルカリハロゲン化物またはアルカリ有機錯体を含む。
【０３６６】
基板は、アノード１２０の下またはカソード１９０の上にさらに配置されてもよい。基板は、一般的な有機発光ダイオードに用いられる基板であってよく、機械的強度、熱安定性、透明性、表面平滑性、取り扱い易さおよび耐水性に優れたガラス基板または透明プラスチック基板であってもよい。
【０３６７】
正孔注入層１３０は、アノードとしてのＩＴＯと正孔輸送層１４０に使用される有機材料との間の界面特性を改善することができ、非平坦化ＩＴＯ上に適用することができ、従って、ＩＴＯの表面を平坦化することができる。例えば、正孔注入層１３０は、アノードとしてのＩＴＯの仕事関数と正孔輸送層１４０のＨＯＭＯとの差を調整するために、ＩＴＯの仕事関数および正孔輸送層１４０のＨＯＭＯの間に特に望ましい導電率を有する材料を含んでもよい。
【０３６８】
正孔輸送領域が正孔注入層１３０を含む場合、正孔注入層は、例えば真空蒸着、スピンコーティング、キャスティング、Langmuir-Blodgett（ＬＢ）法等の種々の方法のいずれかによって、アノード１２０上に形成されてもよい。
【０３６９】
正孔注入層が真空蒸着を用いて形成される場合、真空蒸着条件は、正孔注入層を形成するために使用される材料、ならびに形成される正孔注入層の所望の構造および熱特性に応じて変化し得、例えば、真空蒸着は、約１００℃〜約５００℃の温度、約１０−８ｔｏｒｒ〜約１０−３ｔｏｒｒの圧力、および約０．０１〜約１００Å／秒の蒸着速度で実施され得るが、蒸着条件はこれに限定されない。
【０３７０】
スピンコーティングを用いて正孔注入層を形成する場合、コーティング条件は、正孔注入層を形成するために使用される材料、ならびに形成される正孔注入層の所望の構造および熱特性に応じて変わり得る。例えば、塗布速度は約２０００ｒｐｍ〜約５０００ｒｐｍの範囲であってよく、塗布後に溶媒を除去するために行われる加熱処理での温度は約８０℃〜約２００℃の範囲であってよいが、コーティング条件はこれに限定されない。
【０３７１】
正孔輸送層および電子阻止層を形成するための条件は、正孔注入層について上述した形成条件に基づいて規定することができる。
【０３７２】
正孔輸送領域の厚さは、約１００Å〜約１００００Åであってよく、例えば、約１００Å〜約１０００Åであってよい。正孔輸送領域が正孔注入層および正孔輸送層を含む場合、正孔注入層の厚さは、約１００Å〜約１０，０００Åであってよく、例えば約１００Å〜約１０００Åであってよく、正孔輸送層の厚さは約５０Å〜約２，０００Åであってよく、例えば約１００Å〜約１５００Åであってよい。正孔輸送領域、ＨＩＬ、およびＨＴＬの厚さがこれらの範囲内にあるとき、動作電圧の大幅な増加なしに満足な正孔輸送特性が得られ得る。
【０３７３】
発光層の厚さは、約１００Å〜約１０００Åであってよく、例えば、約２００Å〜約６００Åであってよい。発光層の厚さがこれらの範囲内にある場合、発光層は、動作電圧の大幅な増加なしに、改善された発光特性を有し得る。
【０３７４】
次に、電子輸送領域は、発光層上に配置される。
【０３７５】
電子輸送領域は、第２の電子輸送層、式Ｉの化合物を含む第１の電子輸送層、および電子注入層のうちの少なくとも１つを含むことができる。
【０３７６】
電子輸送層の厚さは、約２０Å〜約１０００Åであってよく、例えば、約３０Å〜約３００Åであってよい。電子輸送層の厚さがこれらの範囲内にあるとき、電子輸送層は、動作電圧の大幅な増加なしに、改善された電子輸送補助能力を有し得る。
【０３７７】
電子輸送層の厚さは、約１００Å〜約１０００Åであってよく、例えば、約１５０Å〜約５００Åであってよい。電子輸送層の厚さがこれらの範囲内にあるとき、電子輸送層は、動作電圧の大幅な増加なしに、満足な電子輸送能力を有し得る。
【０３７８】
また、電子輸送領域は、アノードからの電子の注入を容易にすることができる電子注入層（ＥＩＬ）を含むことができる。
【０３７９】
電子注入層は、電子輸送層上に配置されてよく、カソードからの電子注入を容易にし、最終的には電力効率を向上させる役割を果たすことができ、例えばＬｉＦ、Ｌｉｑ、ＮａＣｌ、ＣｓＦ、Ｌｉ２Ｏ、ＢａＯ、Ｙｂ等の、関連技術で用いられている特に限定されないいかなる材料を用いて形成することができる。
【０３８０】
電子注入層膜は、ＬｉＦ、ＮａＣｌ、ＣｓＦ、Ｌｉ２ＯおよびＢａＯから選択された少なくとも１つを含むことができる。
【０３８１】
ＥＩＬの厚さは、約１Å〜約１００Åであってよく、または約３Å〜約９０Åであってもよい。電子注入層の厚さがこれらの範囲内にあるとき、電子注入層は、動作電圧の大幅な増加なしに、満足な電子注入能力を有することができる。
【０３８２】
アノードは、有機層上に配置することができる。アノードの材料は、仕事関数の小さい金属、合金、導電性化合物、またはそれらの組み合わせであってよい。アノード１２０の材料の具体例は、リチウム（Ｌｉ）、マグネシウム（Ｍｇ）、アルミニウム（Ａｌ）、アルミニウム−リチウム（Ａｌ−Ｌｉ）、カルシウム（Ｃａ）、マグネシウム−インジウム（Ｍｇ−Ｉｎ）、マグネシウム−銀（Ｍｇ−Ａｇ）、銀（Ａｇ）等であってよい。トップエミッション型の発光デバイスを製造するために、アノード１２０は、例えば、酸化インジウムスズ（ＩＴＯ）または酸化インジウム亜鉛（ＩＺＯ）から光透過性電極として形成されてもよい。
【０３８３】
本発明の別の態様によれば、アノード電極（１２０）上に、正孔注入層（１３０）、正孔輸送層（１４０）、任意の電子阻止層、発光層（１３０）、式Ｉの化合物を含む第１の電子輸送層（１６１）、第２の電子輸送層（１６２）、電子注入層（１８０）、およびカソード（１９０）の他の層がこの順序で堆積されるか、または層がカソード（１９０）から始まって、他の方法で堆積される、有機エレクトロルミネセンスデバイスの製造方法が提供される。
【０３８４】
［有機半導体層］
本発明に係る有機電子デバイスは、有機半導体層を含むことができ、少なくとも１つの有機半導体層は、式Ｉの化合物を含む。
【０３８５】
本発明に係る有機電子デバイスの有機半導体層は、本質的に非発光性または非発光性である。
【０３８６】
有機半導体層は、電子輸送層、正孔注入層、正孔輸送層、発光層、電子阻止層、正孔阻止層または電子注入層、好ましくは電子輸送層または発光層、より好ましくは電子輸送層であり得る。
【０３８７】
一実施形態によれば、有機半導体層は、光活性層とカソード層との間、好ましくは発光層または光吸収層とカソード層との間に配置することができ、好ましくは、有機半導体層は電子輸送層である。
【０３８８】
一実施形態によれば、有機半導体層は、少なくとも１つのアルカリハロゲン化物またはアルカリ有機錯体を含んでいてもよい。
【０３８９】
［有機電子デバイス］
本発明に係る有機電子デバイスは、式Ｉによる化合物を含む有機半導体層を含む。
【０３９０】
一実施形態に係る有機電子デバイスは、基板、アノード層、式１の化合物を含む有機半導体層、およびカソード層を含むことができる。
【０３９１】
一実施形態に係る有機電子デバイスは、式Ｉの少なくとも１つの化合物を含む少なくとも１つの有機半導体層、少なくとも１つのアノード層、少なくとも１つのカソード層、および少なくとも１つの発光層を含み、有機半導体層は、好ましくは発光層とカソード層との間に配置される。
【０３９２】
本発明に係る有機発光ダイオード（ＯＬＥＤ）は、基板上に順次積層されたアノード、正孔輸送層（ＨＴＬ）、発光層（ＥＭＬ）、少なくとも１つの式１の化合物を含む電子輸送層（ＥＴＬ）、およびカソードを含むことができる。なお、ＨＴＬ、ＥＭＬ、ＥＴＬは、有機化合物からなる薄膜である。
【０３９３】
一実施形態に係る有機電子デバイスは、発光デバイス、薄膜トランジスタ、電池、表示デバイスまたは光発電電池、および好ましくは発光デバイスであり得る。
【０３９４】
一実施形態によれば、ＯＬＥＤは、以下の層状構造を有することができ、当該層は、以下の順序を有する：
アノード層、正孔注入層、任意の第一の正孔輸送層、任意の第二の正孔輸送層、発光層、本発明に係る式１の化合物を含む電子輸送層、電子注入層、およびカソード層。
【０３９５】
本発明の別の態様によれば、有機電子デバイスの製造方法が提供され、当該方法は：
少なくとも１つの蒸着源、好ましくは２つの蒸着源およびより好ましくは少なくとも３つの蒸着源を用いる。
【０３９６】
適切であり得る堆積方法は：
真空熱蒸発による堆積；
溶液処理による堆積、好ましくは当該処理がスピンコーティング、印刷、キャスティングから選択され、および／または
スロットダイコーティング
を含む。
【０３９７】
本発明の様々な実施形態によれば、以下を使用する方法が提供され：
本発明に係る式１の化合物を放出するための第１の蒸着源、および
アルカリハロゲン化物またはアルカリ有機錯体、好ましくはハロゲン化リチウムまたはリチウム有機錯体を放出するための第２の蒸着源；
当該方法は、電子輸送層積層体を形成する工程を含み、それによって有機発光ダイオード（ＯＬＤＥ）を形成する：
第１の電子輸送層は、第１の堆積源から本発明に係る式１の化合物を放出することによって形成され、第２の堆積源からアルカリハロゲン化物またはアルカリ有機錯体、好ましくはハロゲン化リチウムまたはリチウム有機錯体を放出することによって形成される。
【０３９８】
本発明の様々な実施形態によれば、前記方法は、アノード電極上に、発光層、および、前記アノード電極と前記第１の電子輸送層との間に、正孔注入層を形成すること、正孔輸送層を形成すること、または正孔阻止層を形成すること、からなる群から選択される少なくとも１つの層とを形成することをさらに含むことができる。
【０３９９】
本発明の種々の実施形態によれば、前記方法は、さらに、有機発光ダイオード（ＯＬＥＤ）を形成する工程を含んでもよく、
基板上に第１のアノード電極が形成され、
前記第１のアノード電極上に発光層が形成され、
前記発光層上に電子輸送層スタックが形成され、好ましくは第１の電子輸送層が発光層上に形成され、そして任意の第２の電子輸送層が形成され、
そして最後にカソード電極が形成され、
任意の正孔注入層、正孔輸送層および正孔阻止層が、第１のアノード電極と前記発光層との間にその順で形成され、前記任意の電子注入層が電子輸送層およびカソード電極の間に形成される。
【０４００】
本発明の様々な実施形態によれば、前記方法は、第１の電子輸送層上に電子注入層を形成するステップをさらに含むことができる。しかしながら、本発明のＯＬＥＤの様々な実施形態によれば、ＯＬＥＤは、電子注入層を含まなくてもよい。
【０４０１】
様々な実施形態によれば、ＯＬＥＤは、以下の層状構造を有することができ、当該層は、以下の順序を有する：
アノード、第一の正孔輸送層、第二の正孔輸送層、発光層、任意の第二の電子輸送層、本発明に係る式１の化合物を含む第一の電子輸送層、任意の電子注入層、およびカソード。
【０４０２】
本発明の別の態様によれば、本出願全体にわたって記載される任意の実施形態に係る少なくとも１つの有機発光デバイスを含む電子デバイスが提供され、好ましくは、電子デバイスは、本出願全体にわたって記載される実施形態のうちの１つにおいて有機発光ダイオードを含む。より好ましくは、電子デバイスは表示デバイスである。
【０４０３】
以下、実施例を参照して実施形態をより詳細に説明する。
【０４０４】
ただし、本開示は以下の実施例に限定されない。ここで、例示的な態様を詳細に参照する。
【０４０５】
［式１の化合物の調製］
式１の化合物は、以下の記載のように調製してもよいし、HuangらChemical Communications (Cambridge, United Kingdom) (2012), 48(77), 9586-9588によって開示されたように調製してもよい。
【０４０６】
［鈴木カップリング（Suzuki coupling）の一般的手順］
【０４０７】
【化４７】
2020537647.tif 000053
【０４０８】
セットアップは不活性雰囲気下で行われる。フラスコに、窒素の逆流中で、Ａ、Ｂ、Ｃ、およびＤを充填する。水（蒸留水）をＮ２（撹拌下）で約３０分間脱気する。溶媒混合物を添加し、混合物を撹拌しながら加熱する（ＴＬＣコントロール）。
【０４０９】
［式１の化合物の合成］
ジメチル（３−（１０−（３−（１，２，２−トリフェニルビニル）フェニル）アントラセン−９−イル）フェニル）ホスフィンオキシド（Ｇ１）の合成
【０４１０】
【化４８】
2020537647.tif 000054
【０４１１】
試薬および反応条件：９−ブロモ−１０−（３−（１，２，２−トリフェニルビニル）フェニル）アントラセン（１．０当量）、ジメチル（３−（４，４，５，５−テトラメチル−１，３，２−ジオキサボロラン−２−イル）フェニル）ホスフィンオキシド（１．２当量）、クロロ（クロチル）（２−ジシクロヘキシルホスフィノ−２’，６’−ジメトキシビフェニル）パラジウム（ＩＩ）（Ｐｄ−１７２）（０．０２当量）、リン酸カリウム（３．０当量）。９０℃で１７時間（４５０ｍＬ、トルエン／エタノール／Ｈ２Ｏ ６／２／１）。
【０４１２】
ＴＬＣにより反応が完了したら、反応物を室温に冷却し、水相を分離した。水と塩水（brine）との混合物（１／１）を有機相に添加し、次いで沈殿物を濾過した。固体をクロロホルムに溶解し、フロリジル（florisil）パッドで濾過した（溶離液としてクロロホルムを最初に使用し、酢酸エチル／メタノール ２４／１まで極性を徐々に上昇させた）。溶媒を部分的に蒸発させ、沈殿物を濾過した。化合物はＤＭＦ中で最初に再結晶させ、次にアセチルアセテート中で再結晶させた。８．６ｇ（収率３８％）。ＭＳ（ＥＳＩ）：６６１（Ｍ＋Ｈ）。
【０４１３】
［中間体の合成］
Chemical Communications, 48(77), 9586-9588; 2012に従った、４，４，５，５−テトラメチル−２−（３−（１，２，２−トリフェニルビニル）フェニル）−１，３，２−ジオキサボロラン、４，４，５，５−テトラメチル−２−（４−（１，２，２−トリフェニルビニル）フェニル）−１，３，２−ジオキサボロラン、（２−（３−ブロモフェニル）−エテン−１，１，２−トリイル）トリベンゼンおよび（２−（４−ブロモフェニル）エテン−１，１，２−トリイル）トリベンゼンの合成。
【０４１４】
【化４９】
2020537647.tif 000055
【０４１５】
９−ブロモ−１０−（３−（１，２，２−トリフェニルビニル）フェニル）アントラセンの合成
【０４１６】
【化５０】
2020537647.tif 000056
【０４１７】
９−（３−（１，２，２−トリフェニルビニル）フェニル）アントラセン（１．０当量）およびＮＢＳ（１．２当量）をフラスコに入れ、ＣＨＣｌ３（６００ｍｌ）に溶解させた。得られた水溶液を４０℃において４日間加熱し、次いで室温に冷却した。沈殿物を濾過し、クロロホルム中で粉砕した。３１．３ｇ（収率７６％）。化合物を次のステップで直接使用した。
【０４１８】
９−（３−（１，２，２−トリフェニルビニル）フェニル）アントラセンの合成
【０４１９】
【化５１】
2020537647.tif 000057
【０４２０】
試薬および反応条件：（２−（３−ブロモフェニル）エテン−１，１，２−トリイル）トリベンゼン（１．０当量）、アントラセン−９−イルボロン酸（１．７当量）、テトラキストリフェニルホスフィンパラジウム（０）（Ｐｄ（ＰＰｈ３）４）（０．０２当量）＋［１，１’−ビス（ジフェニルホスフィノ）フェロセン］ジクロロパラジウム（ＩＩ）（Ｐｄ（ｄｐｐｆ）Ｃｌ２）（０．０２当量）、炭酸カリウム（３．０当量）、２−ジシクロヘキシルホスフィノ−２’，４’，６’−トリイソプロピルビフェニル（０．０５当量）。９０℃において７日間（５２５ｍＬ、グライム（glyme）／水 ２．５／１．０）。
【０４２１】
ＴＬＣにより反応が完了したら、反応物を室温に冷却した。沈殿物を濾過し、水で洗浄した。固体を熱トルエンに溶解し、シリカゲルパッドで熱濾過し、次いで溶媒を部分的に蒸発させた。固体を濾過し、ジクロロメタン中で粉砕し（熱濾過）、トルエン中で再結晶させた。３６．１ｇ（収率７１％）。ＥＳＩ−ＭＳ：５０８（Ｍ）。
【０４２２】
３，３'''−ビス（１，２，２−トリフェニルビニル）−１，１’：３’，１''：３''，１'''−クアテルフェニル（Ｇ４）の調製
【０４２３】
【化５２】
2020537647.tif 000058
【０４２４】
フラスコを窒素でフラッシュし、４，４，５，５−テトラメチル−２−（３−（１，２，２−トリフェニルビニル）フェニル）−１，３，２−ジオキサボロラン（２０．０ｇ、４３．６ｍｍｏｌ）および３，３’−ジブロモ−１，１’−ビフェニル（６．５ｇ、２０．８ｍｍｏｌ）、Ｐｄ（ｄｐｐｆ）Ｃｌ２（７６ｍｇ、０．１ｍｍｏｌ）を充填した。脱気トルエン／エタノール（３：１、２００ｍＬ）とＫ２ＣＯ３（５．７ｇ、４２．０ｍｍｏｌ）の脱気水溶液（２１ｍＬ）との混合物を連続的に添加し、反応混合物を窒素雰囲気下で１０５℃に３時間加熱した。０℃に冷却した後、得られた沈殿物を吸引濾過によって単離し、トルエンおよびヘキサンで洗浄した。次に粗生成物をジクロロメタン（１．２Ｌ）に溶解させ、有機相を水（４×５００ｍＬ）で洗浄した。ＭｇＳＯ４上で乾燥させた後、有機相を、シリカゲルパッドを通して濾過した。追加のジクロロメタン（１．５Ｌ）ですすいだ後、溶媒を真空下で完全に除去した。次に、粗固体をトルエン（１７０ｍＬ）中で再結晶させた。沈殿物を吸引濾過によって回収し、乾燥後に１４．３ｇ（８４％）の白色固体を得た。昇華によって最終精製を達成した。ＨＰＬＣ：１００％。
【０４２５】
３，３''−ビス（１，２，２−トリフェニルビニル）−１，１’：４’，１''−テルフェニル（Ｇ２）の調製
【０４２６】
【化５３】
2020537647.tif 000059
【０４２７】
フラスコを窒素でフラッシュし、４，４，５，５−テトラメチル−２−（３−（１，２，２−トリフェニルビニル）フェニル）−１，３，２−ジオキサボロラン（１３．８ｇ、３０．３ｍｍｏｌ）および１，４−ジブロモベンゼン（３．４ｇ、１４．４ｍｍｏｌ）、Ｐｄ（ｄｐｐｆ）Ｃｌ２（５３ｍｇ、０．０７ｍｍｏｌ）を充填した。脱気トルエン／エタノール（３：１、１４０ｍＬ）とＫ２ＣＯ３（４．０ｇ、２８．８ｍｍｏｌ）の脱気水溶液（１４．４ｍＬ）との混合物を連続的に添加し、反応混合物を窒素雰囲気下で１０５℃に３時間加熱した。室温に冷却した後、得られた沈殿物を吸引濾過によって単離し、トルエンおよびヘキサンで洗浄した。次いで、粗生成物をジクロロメタン（６００ｍＬ）に溶解させ、有機相を水（３×３００ｍＬ）で洗浄した。ＭｇＳＯ４上で乾燥させた後、有機相を、フロリジルパッドを通して濾過した。溶媒を真空下で完全に除去し、次いで粗固体をトルエン（８０ｍＬ）中で再結晶させた。沈殿物を吸引濾過によって回収し、乾燥後に７．７ｇ（７２％）の白色固体を得た。昇華によって最終精製を達成した。ＨＰＬＣ：９９．７０％。
【０４２８】
３，３''−ビス（１，２，２−トリフェニルビニル）−５’−（３−（１，２，２−トリフェニルビニル）フェニル）−１，１’：３’，１''−テルフェニル（Ｇ５）の調製
【０４２９】
【化５４】
2020537647.tif 000060
【０４３０】
フラスコを窒素でフラッシュし、４，４，５，５−テトラメチル−２−（３−（１，２，２−トリフェニルビニル）フェニル）−１，３，２−ジオキサボロラン（２５．０ｇ、５４．５ｍｍｏｌ）および１，３，５−トリブロモベンゼン（５．５ｇ、１７．３ｍｍｏｌ）、Ｐｄ（ｄｐｐｆ）Ｃｌ２（６３ｍｇ、０．０９ｍｍｏｌ）を充填した。脱気トルエン／エタノール（３：１、２４０ｍＬ）とＫ２ＣＯ３（４．８ｇ、３４．６ｍｍｏｌ）の脱気水溶液（１７ｍＬ）との混合物を連続的に添加し、反応混合物を窒素雰囲気下で１０５℃に２１時間加熱した。室温に冷却した後、追加のトルエン（２５０ｍＬ）を加え、粗反応物を水（４×３００ｍＬ）で洗浄した。ＭｇＳＯ４上で乾燥させた後、有機相を、フロリジルパッドを通して濾過した。追加のトルエン（１．０Ｌ）ですすいだ後、溶媒を真空下で完全に除去し、粗混合物をエタノール（１５０ｍＬ）中で、室温で撹拌した。固体を吸引濾過によって回収し、アセトニトリル（３００ｍＬ）中で再結晶させた。純粋な固体を７０℃での吸引濾過によって回収し、乾燥後に１６．３ｇ（８８％）の白色固体を得た。昇華によって最終精製を達成した。ＨＰＬＣ：９９．０％。
【０４３１】
４’，５’，６’−トリフェニル−３'''−（１，２，２−トリフェニルビニル）−１，１’：２’，１''：３''，１'''−クアテルフェニル（Ｇ６）の調製
【０４３２】
【化５５】
2020537647.tif 000061
【０４３３】
４，４，５，５−テトラメチル−２−（３’，４’，５’−トリフェニル−［１，１’：２’，１''−テルフェニル］−３−イル）−１，３，２−ジオキサボロラン（２０．０ｇ、３４．２ｍｍｏｌ）および（２−（３−ブロモフェニル）エテン−１，１，２−トリイル）トリベンゼン（１２．８ｇ、３１．１ｍｍｏｌ）、Ｐｄ（ｄｐｐｆ）Ｃｌ２（１１３ｍｇ、０．１６ｍｍｏｌ）を充填した。脱気トルエン／エタノール（３：１、２４０ｍＬ）とＫ２ＣＯ３（４．８ｇ、３４．６ｍｍｏｌ）の脱気水溶液（１７ｍＬ）との混合物を連続的に添加し、反応混合物を窒素雰囲気下で１０５℃に５時間加熱した。室温に冷却した後、追加のトルエン（２５０ｍＬ）を加え、粗反応物を水（４×３００ｍＬ）で洗浄した。ＭｇＳＯ４上で乾燥させた後、有機相を、フロリジルパッドを通して濾過した。追加のトルエン（２．０Ｌ）ですすいだ後、溶媒を真空下で部分的に除去し、ヘキサン（３００ｍＬ）を添加して沈殿を誘導した。粗混合物を吸引濾過によって回収し、酢酸エチル（１５０ｍＬ）中で再結晶させて、乾燥後に１６．９ｇ（６９％）の白色固体を得た。昇華によって最終精製を達成した。ＨＰＬＣ：９９．９％。
【０４３４】
３，３''−ビス（１，２，２−トリフェニルビニル）−１，１’：３’，１''−テルフェニル（Ｇ３）の調製
【０４３５】
【化５６】
2020537647.tif 000062
【０４３６】
フラスコを窒素でフラッシュし、４，４，５，５−テトラメチル−２−（３−（１，２，２−トリフェニルビニル）フェニル）−１，３，２−ジオキサボロラン（２０．０ｇ、４４．０ｍｍｏｌ）および１，３−ジブロモベンゼン（４．９ｇ、２０．８ｍｍｏｌ）、Ｐｄ（ｄｐｐｆ）Ｃｌ２（７６ｍｇ、０．１０ｍｍｏｌ）を充填した。脱気トルエン／エタノール（３：１、２００ｍＬ）とＫ２ＣＯ３（５．７ｇ、４２．０ｍｍｏｌ）の脱気水溶液（２１ｍＬ）との混合物を連続的に添加し、反応混合物を窒素雰囲気下で１０５℃に２１時間加熱した。室温に冷却した後、追加のトルエン（３００ｍＬ）を加え、粗反応物を水（４×３００ｍＬ）で洗浄した。ＭｇＳＯ４上で乾燥させた後、有機相を、フロリジルパッドを通して濾過した。追加のトルエン（１．０Ｌ）ですすいだ後、溶媒を完全に除去した。粗混合物をアセトニトリル中で再結晶させた。沈殿物を６０℃で吸引濾過によって回収した。最後に、それをエタノール（１８０ｍＬ）中で撹拌した。沈殿物を吸引濾過によって回収し、乾燥後に１４．１ｇ（９２％）の白色固体を得た。昇華によって最終精製を達成した。ＨＰＬＣ：９９．９％。
【０４３７】
＜有機電子デバイスの製造に関する一般的手順＞
一般的な有機電子デバイスとしては、有機発光ダイオード（ＯＬＥＤ：organic light-emitting diode）、有機光電池（ＯＳＣ：organic photovoltaic cell）、有機電界効果トランジスタ（ＯＦＥＴ：organic field-effect transistor）または有機発光トランジスタ（ＯＬＥＴ：organic light emitting transistor）が挙げられる。
【０４３８】
有機電子デバイスの任意の機能層は、式１の化合物を含んでもよく、または、式１の化合物からなってもよい。
【０４３９】
ＯＬＥＤを個々の機能層から構成させて、上部電極を介して発光するトップエミッション型ＯＬＥＤを形成してもよい。ここで、個々の機能層の順序は、以下のようであってよい：不透明アノード層（下部電極）／正孔注入層／正孔輸送層／電子ブロッキング層／発光層／正孔ブロッキング層／電子輸送層／電子注入層／透明カソード層（上部電極）。「／」は、個々の層間の接触面を示す。各層自体は、数層のサブ層（sub-layer）によって構成されていてもよい。
【０４４０】
ＯＬＥＤを個々の機能層から構成させて、下部電極を介して発光するボトムエミッション型ＯＬＥＤを形成してもよい。ここで、個々の機能層の順序は、以下のようであってよい：透明アノード層（下部電極）／正孔注入層／正孔輸送層／電子ブロッキング層／発光層／正孔ブロッキング層／電子輸送層／電子注入層／不透明カソード層（上部電極）。「／」は、個々の層間の接触面を示す。各層自体は、数層のサブ層によって構成されていてもよい。
【０４４１】
有機電子デバイスにおいて式１の化合物を利用する技術的利点を実証するために、トップエミッション型ＯＬＥＤデバイスを作製した。
【０４４２】
＜トップエミッション型デバイスの製造＞
表３および表４におけるトップエミッション型デバイスについて、ガラス基板を５０ｍｍ×５０ｍｍ×０．７ｍｍの大きさに切断し、イソプロピルアルコールで５分間超音波洗浄した後、純水で５分間超音波洗浄し、その後ＵＶオゾンで３０分間再度洗浄し、第１電極を作製した。１００ｎｍのＡｇを１０−５ｍｂａｒ〜１０−７ｍｂａｒの圧力で蒸着させて、アノードを形成した。次に、９２体積％のビフェニル−４−イル（９，９−ジフェニル−９Ｈ−フルオレン−２−イル）−［４−（９−フェニル−９Ｈ−カルバゾール−３−イル）フェニル］−アミン（ＣＡＳ １２４２０５６−４２−３）および８体積％の４，４’，４''−（（１Ｅ，１’Ｅ，１''Ｅ）−シクロプロパン−１，２，３−トリイリデントリス（シアノメタニルイリデン））トリス（２，３，５，６−テトラフルオロベンゾニトリル）をＡｇ電極に真空蒸着させて、１０ｎｍの厚さを有するＨＩＬを形成した。次に、ビフェニル−４−イル（９，９−ジフェニル−９Ｈ−フルオレン−２−イル）−［４−（９−フェニル−９Ｈ−カルバゾール−３−イル）フェニル］−アミン（ＣＡＳ １２４２０５６−４２−３）をＨＩＬに真空蒸着させて、１１８ｎｍの厚さを有するＨＴＬを形成した。次に、Ｎ，Ｎ−ビス（４−（ジベンゾ［ｂ，ｄ］フラン−４−イル）フェニル）−［１，１’：４’，１''−テルフェニル］−４−アミン（ＣＡＳ １１９８３９９−６１−９）をＨＴＬに真空蒸着させて、５ｎｍの厚さを有する電子ブロッキング層（ＥＢＬ）を形成した。
【０４４３】
９７体積％のＨ０９（Sun Fine Chemicals）をＥＭＬホストとして、３体積％のＢＤ２００（Sun Fine Chemicals）を蛍光青ドーパントとして、ＥＢＬ上に共蒸着し、厚さ２０ｎｍの青色発光ＥＭＬを形成した。
【０４４４】
次に、３０：７０の体積比における２，４−ジフェニル−６−（３’−（トリフェニレン−２−イル）−［１，１’−ビフェニル］−３−イル）−１，３，５−トリアジン（ＣＡＳ １６３８２７１−８５−８）と９−（［１，１’−ビフェニル］−３−イル）−９’−（［１，１’−ビフェニル］−４−イル）−９Ｈ，９’Ｈ−３，３’−ビカルバゾール（ＣＡＳ １６４３４７９−４７−３）との混合物を本発明の実施例７の発光層に蒸着させて、５ｎｍの厚さを有する正孔ブロッキング層を形成する。本発明の実施例１０〜１２では、正孔ブロッキング層が化合物ＥＴ−１（ジフェニル（３’−（１０−フェニルアントラセン−９−イル）−［１，１’−ビフェニル］−４−イル）ホスフィンオキシド（ＷＯ２０１７１７８３９２Ａ１））と式Ｉの化合物とを４０：６０の体積比で発光層に共蒸着させて、５ｎｍの厚さを有する正孔ブロッキング層を形成する（表４参照）。
【０４４５】
次に、正孔ブロッキング層上に、電子輸送層を形成する。本発明の実施例７の電子輸送層は、７０重量％の式１の化合物（または比較化合物）および３０重量％のリチウムテトラ（１Ｈ−ピラゾール−１−イル）ボレート（ＣＡＳ １４７２８−６２−２）を含む。本発明の実施例１０〜１２の電子輸送層は、７５重量％の化合物ＥＴ−１および２５重量％のリチウムテトラ（１Ｈ−ピラゾール−１−イル）ボレート（ＣＡＳ １４７２８−６２−２）を含む。
【０４４６】
次に、トップエミッション型デバイスについては、厚さ２ｎｍのＹｂを蒸着して、電子注入層を電子輸送層上に形成する。Ａｇを、１０−７ｍｂａｒにおいて０．０１〜１Å／ｓの割合で蒸着して、厚さ１１ｎｍのカソードを形成する。ビフェニル−４−イル（９，９−ジフェニル−９Ｈ−フルオレン−２−イル）−［４−（９−フェニル−９Ｈ−カルバゾール−３−イル）フェニル］−アミンのキャップ層を厚さ７５ｎｍでカソード上に形成する。
【０４４７】
ＯＬＥＤ積層体は、ガラススライドを用いてデバイスを封入することにより、周囲環境から保護されている。これにより、さらなる保護のためのゲッター材料を含んだ空洞が形成される。
【０４４８】
先行技術と比較した本発明の実施例の性能を評価するために、トップエミッション型ＯＬＥＤの光出力を周囲条件下（２０℃）において測定する。Keithley 2400のソースメータを用いて電流電圧の測定を行い、「Ｖ」として記録する。トップエミッション型デバイスについて、１０ｍＡ／ｃｍ２におけるＣＩＥ座標および輝度（単位：カンデラ）を、Instrument Systems製の分光計ＣＡＳ１４０ ＣＴ（Deutsche Akkreditierungsstelle (DAkkS)によって較正されている）を用いて測定する。電流効率Ｃｅｆｆは、１０ｍＡ／ｃｍ２（ｃｄ／Ａ）で測定する。
【０４４９】
トップエミッション型デバイスにおいて、発光は前方に向けられ、非ランバート反射によるものであり、また、微小空洞に大きく依存する。従って、外部量子効率（ＥＱＥ）および出力効率（ｌｍ／Ｗ）は、ボトムエミッション型デバイスと比べて高い。
【０４５０】
＜使用した化合物＞
【０４５１】
【表１】
2020537647.tif 000063
【０４５２】
【表２】
2020537647.tif 000064
【０４５３】
＜融点＞
融点（Ｔｍ）は、前述のＴＧＡ−ＤＳＣ測定のＤＳＣ曲線から、または、個別のＤＳＣ測定から、ピーク温度として測定される（Mettler Toledo DSC 822e、サンプルを、室温から溶融の完了まで、純窒素を流しながら、１０Ｋ／分の加熱速度で加熱する。４〜６ｍｇのサンプル量を、蓋付きの４０μＬのMettler Toledo アルミニウムパンに入れる。蓋には１ｍｍ未満の孔が開けられている）。
【０４５４】
＜ガラス転移温度＞
ガラス転移温度（Ｔｇ）は、DIN EN ISO 11357（２０１０年３月公開）に記載されているように、窒素下で測定され、当該測定は、示差走査熱量計Mettler Toledo DSC 822eを用いて１０Ｋ／分の加熱速度で行われる。
【０４５５】
＜レート開始温度（rate onset temperature）＞
気相への遷移のためのレート開始温度（ＴＲＯ）は、１００ｍｇの化合物をＶＴＥ源へ入れることで測定する。ＶＴＥ源として、Kurt J. Lesker Company (www.lesker.com)またはCreaPhys GmbH (http://www.creaphys.com)によって提供されている、有機材料の点源を使用する。ＶＴＥ（真空熱蒸着、vacuum thermal evaporation）源の温度は、ＶＴＥ源中の化合物と直接接触するサーモカップルによって測定する。
【０４５６】
ＶＴＥ源は、真空チャンバ内で１０−７ｍｂａｒ〜１０−８ｍｂａｒの圧力下において、１５Ｋ／分の一定の割合で加熱し、サーモカップルを用いてＶＴＥ源の内部温度を測定する。化合物の蒸着を、ＱＣＭ検出器を用いて検出する。当該検出器は、検出器の石英結晶上に積層された化合物を検出する。石英結晶上への積層速度は、１秒間当たりのオングストロームで測定する。レート開始温度を測定するために、ＶＴＥ源の温度に対する積層速度（対数スケール）をプロットする。レート開始は、ＱＣＭ検出器上に顕著な蒸着が起こるときの温度である（０．０２Å／秒の速度で定義される）。ＶＴＥ源を３回加熱冷却し、２回目および３回目のみの実施から得られた結果を、レート開始温度の測定に使用する。レート開始温度は、化合物の揮発性の間接的な尺度である。レート開始温度が高いほど、化合物の揮発性が低い。
【０４５７】
＜本発明の技術的効果＞
まとめると、固有の分子構造である式１の化合物を含む有機電デバイスの電子効率は、より高い電流効率を有する。ガラス転移温度およびレート開始温度は、有機半導体層の大量生産に許容される範囲内である。
【０４５８】
【表３】
2020537647.tif 000065
【０４５９】
【表４】
2020537647.tif 000066
【０４６０】
表１には、比較化合物のガラス転移温度、溶融温度、レート開始温度を示す。
【０４６１】
表２には、式１の化合物のガラス転移温度、溶融温度、レート開始温度を示す。
【０４６２】
【表５】
2020537647.tif 000067
【０４６３】
【表６】
2020537647.tif 000068
【０４６４】
本発明は、実用的な実施形態の例として現在考えられるものと関連させて説明したが、本発明は開示された実施形態に限定されるものではなく、反対に、添付されている特許請求の範囲の技術思想および範囲内に含まれる様々な変更および等価な構成を包含するものとして理解されるべきである。従って、前述の実施形態は、例示的であり、本発明をなんら限定しないと理解されるべきである。
【図面の簡単な説明】
【０４６５】
【図１】図１は、発光層、１つの電子輸送層、および電子注入層を有する、本発明の例示的な実施形態に係る有機発光ダイオード（ＯＬＥＤ）の概略断面図である。
【図２】図２は、発光層および２つの電子輸送層を有する本発明の例示的な実施形態に係る有機発光ダイオード（ＯＬＥＤ）の概略断面図である。
【図３】図３は、発光層および３つの電子輸送層を有する本発明の例示的な実施形態に係るＯＬＥＤの概略断面図である。
【図４】図４は、発光層および１つの電子輸送層を有する本発明の例示的な実施形態に係る有機発光ダイオード（ＯＬＥＤ）の概略断面図である。
【図５】図５は、発光層および２つの電子輸送層を有する本発明の例示的な実施形態に係る有機発光ダイオード（ＯＬＥＤ）の概略断面図である。
【図６】図６は、発光層および３つの電子輸送層を有する本発明の例示的な実施形態に係るＯＬＥＤの概略断面図である。
【図１】
2020537647.tif 000082
【図２】
2020537647.tif 000083
【図３】
2020537647.tif 000084
【図４】
2020537647.tif 000085
【図５】
2020537647.tif 000086
【図６】
2020537647.tif 000087
【手続補正書】
【提出日】令和2年6月11日(2020.6.11)
【手続補正１】
【補正対象書類名】特許請求の範囲
【補正対象項目名】全文
【補正方法】変更
【補正の内容】
【特許請求の範囲】
【請求項１】
式Ｉによる化合物：
【化１】
2020537647.tif 000088
式中、
Ｘ１〜Ｘ２０は、Ｃ−Ｈ、Ｃ−Ｚから独立して選択され、および／または化学結合によって互いに結合している、Ｘ１〜Ｘ５、Ｘ６〜Ｘ１０、Ｘ１１〜Ｘ１５、Ｘ１６〜Ｘ２０のうちの少なくとも２つは、架橋されて縮環した非ヘテロ芳香環を形成し、少なくとも１つのＸ１〜Ｘ２０がＣ−Ｚから選択され；
Ｚは、式ＩＩの置換基である：
【化２】
2020537647.tif 000089
式中、
Ａｒ１は、置換もしくは非置換のフェニレン、置換もしくは非置換のビフェニレン、置換もしくは非置換のトリフェニレン、置換もしくは非置換のアントラセン、または置換もしくは非置換のＣ１４〜Ｃ１８融合非ヘテロアリールであり、
ここで、前記置換されたフェニレン、前記置換されたビフェニレン、前記置換されたトリフェニレン、前記置換されたアントラセン、または前記置換されたＣ１４〜Ｃ１８融合非ヘテロアリールの置換基は、ニトリル、直鎖状Ｃ１−２０アルキル、分岐Ｃ３−２０アルキルもしくはＣ３−２０環状アルキル、直鎖状Ｃ１−１２フッ素化アルキル、直鎖状Ｃ１−１２フッ素化アルコキシ、分岐Ｃ３−１２フッ素化アルキル、分岐Ｃ３−１２フッ素化アルコキシ、Ｃ３−１２環状フッ素化アルキル、Ｃ３−１２環状フッ素化アルコキシ、ＯＲ、ＳＲ、（Ｐ＝Ｏ）Ｒ２、−ＮＲ２Ｒ３または−ＢＲ２Ｒ３から独立して選択され；
Ａｒ２は、置換または非置換のＣ６−６０非ヘテロアリールから独立して選択され、
ここで、前記Ｃ６−６０非ヘテロアリールの置換基は、Ｃ１−Ｃ２０直鎖状アルキル、Ｃ３−Ｃ２０分岐アルキルもしくはＣ３−Ｃ２０環状アルキル；Ｃ１−Ｃ２０直鎖状アルコキシ、Ｃ３−Ｃ２０分岐アルコキシ；直鎖状フッ素化Ｃ１−Ｃ１２アルキル、もしくは直鎖状フッ素化Ｃ１−Ｃ１２アルコキシ；Ｃ３−Ｃ１２分岐環状フッ素化アルキル、Ｃ３−Ｃ１２環状フッ素化アルキル、Ｃ３−Ｃ１２環状フッ素化アルコキシ、ニトリル、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択されるか、あるいは
Ａｒ２は、Ｘ１〜Ｘ２０がＣ−Ｚではないことを除く式Ｉであり；
Ｒ、Ｒ２およびＲ３は、Ｈ、Ｃ１−Ｃ２０直鎖状アルキル、Ｃ１−Ｃ２０アルコキシ、Ｃ１−Ｃ２０チオアルキル、Ｃ３−Ｃ２０分岐アルキル、Ｃ３−Ｃ２０環状アルキル、Ｃ３−Ｃ２０分岐アルコキシ、Ｃ３−Ｃ２０環状アルコキシ、Ｃ３−Ｃ２０分岐チオアルキル、Ｃ３−Ｃ２０環状チオアルキル、Ｃ６−Ｃ２０非ヘテロアリールから独立して選択され；
ｎは、１または２であり；
ｍは、１、２または３から選択され；
前記非ヘテロ芳香環Ａ、Ｂ、ＣおよびＤのいずれも、単結合を介してトリアジン環に連結されておらず；
前記式Ｉの化合物は、少なくとも８個〜１４個の非ヘテロ芳香環を含み；
Ａｒ２の非ヘテロ６員芳香環は、単結合を介してＡｒ１に直接結合し；
ただ１つのテトラアリールエチレン基（ＴＡＥ）は、単結合を介してＡｒ１に直接結合し；かつ
その鏡像上に重ね合わせることができる式Ｉの化合物を任意に除く。
【請求項２】
前記式Ｉの化合物は、少なくとも８個〜１４個の非ヘテロ芳香環を含む、請求項１に記載の化合物。
【請求項３】
前記式Ｉの化合物は、少なくとも８個〜１４個の非ヘテロ芳香族６員環を含む、請求項１に記載の化合物。
【請求項４】
前記式Ｉの化合物は、前記非ヘテロ芳香環Ａ、Ｂ、ＣおよびＤのうちの少なくとも１つを含み、その少なくとも１つの芳香環は異なって置換されている、請求項１に記載の化合物。
【請求項５】
前記式Ｉの化合物は、Ｎ、Ｏ、Ｓの群から選択されたヘテロ原子、（Ｐ＝Ｏ）Ｒ２、および−ＣＮを含む少なくとも１つの置換基を含む、請求項１に記載の化合物。
【請求項６】
前記式Ｉの化合物は、１つの非ヘテロテトラアリールエチレン基（ＴＡＥ）のみを含む、請求項１に記載の化合物。
【請求項７】
前記式Ｉの化合物は、少なくとも８個〜１４個の非ヘテロ芳香族６員環を含み、かつヘテロ原子を含まない、請求項１に記載の化合物。
【請求項８】
前記Ａｒ１基は、少なくとも１個〜３個の非ヘテロ芳香族６員環を含む、請求項１に記載の化合物。
【請求項９】
前記Ａｒ２基は、１個〜９個の非ヘテロ芳香族６員環を含む、請求項１に記載の化合物。
【請求項１０】
少なくとも１つの非ヘテロＣ６〜Ｃ１８アリーレンは、少なくとも式（Ｉ）の非ヘテロ芳香環Ａ、Ｂ、ＣおよびＤに縮環される、請求項１に記載の化合物。
【請求項１１】
式Ｉにおいて、
Ｘ１〜Ｘ２０は、Ｃ−Ｈ、Ｃ−Ｚから独立して選択され、ここで、１つのＸ１〜Ｘ２０がＣ−Ｚから選択され；
Ｚは、式ＩＩの置換基である、請求項１に記載の化合物：
【化３】
2020537647.tif 000090
式中、
Ａｒ１は、置換もしくは非置換の、フェニレン、ビフェニレン、トリフェニレンまたはアントラセンから独立して選択され、
ここで、前記置換基は、ニトリル、フッ素化Ｃ１−Ｃ６アルキルまたはフッ素化Ｃ１−Ｃ６アルコキシ、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択され；
Ａｒ２は、置換または非置換のＣ１２−６０アリールから独立して選択され、
ここで、前記置換基は、ニトリル、ジアルキルホスフィンオキシド、ジアリールホスフィンオキシド、フッ素化Ｃ１−Ｃ６アルキルまたはフッ素化Ｃ１−Ｃ６アルコキシ、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択され；
Ｒは、直鎖状Ｃ１−Ｃ２０アルキル、直鎖状Ｃ１−Ｃ２０アルコキシ、直鎖状Ｃ１−Ｃ２０チオアルキル、分岐Ｃ３−Ｃ２０アルキル、分岐Ｃ３−Ｃ２０アルコキシ、分岐Ｃ３−Ｃ２０チオアルキル、Ｃ６−２０アリールから独立して選択され；
ｎは、１または２から選択され；
ｍは、１、２または３から選択される。
【請求項１２】
式Ｉにおいて、
Ｘ１〜Ｘ２０は、Ｃ−Ｈ、Ｃ−Ｚから独立して選択され、ここで、１つのＸ１〜Ｘ２０がＣ−Ｚから選択され；
Ｚは、式ＩＩの置換基である、請求項１に記載の化合物：
【化４】
2020537647.tif 000091
式中、
Ａｒ１は、置換もしくは非置換の、フェニレン、ビフェニレン、トリフェニレンまたはアントラセンから独立して選択され、
ここで、前記置換基は、ニトリル、フッ素化Ｃ１−Ｃ６アルキルまたはフッ素化Ｃ１−Ｃ６アルコキシ、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択され；
Ａｒ２は、置換または非置換のＣ１２−５２アリールから独立して選択され、
ここで、前記置換基は、ニトリル、フッ素化Ｃ１−Ｃ６アルキルまたはフッ素化Ｃ１−Ｃ６アルコキシ、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択され；
Ｒは、直鎖状Ｃ１−Ｃ１０アルキル、直鎖状Ｃ１−Ｃ１０アルコキシ、直鎖状Ｃ１−Ｃ１０チオアルキル、分岐Ｃ３−Ｃ１０アルキル、分岐Ｃ３−Ｃ１０アルコキシ、分岐Ｃ３−Ｃ１０チオアルキル、Ｃ６−１２アリールから独立して選択され；
ｎは、１から選択され；
ｍは、１または２から選択される。
【請求項１３】
Ｚは、式Ｅ１〜Ｅ９から選択される、請求項１に記載の化合物：
【化５】
2020537647.tif 000092
式中、
Ｚ１〜Ｚ１５は、Ｃ−Ｈ、Ｃ−Ｒ１から独立して選択され、および／または化学結合によって互いに結合している、Ｚ１〜Ｚ５、Ｚ６〜Ｚ１０、Ｚ１１〜Ｚ１５のうちの少なくとも２つは、架橋されて縮環した非ヘテロ芳香環を形成し；
Ｒ１は、ニトリル、（Ｐ＝Ｏ）Ｒ２、−ＮＲ２Ｒ３または−ＢＲ２Ｒ３から選択され；
Ｒ２およびＲ３は、Ｈ、直鎖状Ｃ１−Ｃ２０アルキル、直鎖状Ｃ１−Ｃ２０アルコキシ、直鎖状Ｃ１−Ｃ２０チオアルキル、分岐Ｃ３−Ｃ２０アルキル、分岐Ｃ３−Ｃ２０アルコキシ、分岐Ｃ３−Ｃ２０チオアルキル、Ｃ６−２０非ヘテロアリールから独立して選択され；
Ａｒ２は、置換または非置換の非ヘテロＣ６−６０アリールから独立して選択され、
ここで、前記置換基は、ニトリル、ジアルキルホスフィンオキシド、ジアリールホスフィンオキシド、フッ素化Ｃ１−Ｃ６アルキルまたはフッ素化Ｃ１−Ｃ６アルコキシ、ＯＲ、ＳＲ、（Ｃ＝Ｏ）Ｒ、（Ｃ＝Ｏ）ＮＲ２、ＳｉＲ３、（Ｓ＝Ｏ）Ｒ、（Ｓ＝Ｏ）２Ｒ、（Ｐ＝Ｏ）Ｒ２から独立して選択され；
Ｒは、直鎖状Ｃ１−Ｃ２０アルキル、直鎖状Ｃ１−Ｃ２０アルコキシ、直鎖状Ｃ１−Ｃ２０チオアルキル、分岐Ｃ３−Ｃ２０アルキル、分岐Ｃ３−Ｃ２０アルコキシ、分岐Ｃ３−Ｃ２０チオアルキル、Ｃ６−２０非ヘテロアリールから独立して選択され；
ｍは、１、２または３から選択される。
【請求項１４】
Ａｒ２は、式Ｆ１〜Ｆ４から選択される、請求項１に記載の化合物：
【化６】
2020537647.tif 000093
式中、
Ｙ１〜Ｙ５は、Ｃ−Ｈ、Ｃ−Ｒ３から独立して選択され、および／または化学結合によって互いに結合しているＹ１〜Ｙ５の少なくとも２つは、架橋されて縮環した非ヘテロ芳香環を形成し、
ここで、Ｒ３は、直鎖状Ｃ１−Ｃ２０アルキル、直鎖状Ｃ１−Ｃ２０アルコキシ、直鎖状Ｃ１−Ｃ２０チオアルキル、分岐Ｃ３−Ｃ２０アルキル、分岐Ｃ３−Ｃ２０アルコキシ、分岐Ｃ３−Ｃ２０チオアルキル、置換または非置換のＣ６−２０非ヘテロアリールから独立して選択され、
ここで、前記置換基は、ニトリル、フッ素化Ｃ１−Ｃ６アルキルまたはフッ素化Ｃ１−Ｃ６アルコキシ、ＯＲ、ＳＲ、（Ｃ＝Ｏ）Ｒ、（Ｃ＝Ｏ）ＮＲ２，ＳｉＲ３、（Ｓ＝Ｏ）Ｒ、（Ｓ＝Ｏ）２Ｒ、（Ｐ＝Ｏ）Ｒ２から独立して選択される。
【化７】
2020537647.tif 000094
【請求項１５】
Ａｒ２は、少なくとも１つの置換または非置換の１，１，２，２−テトラフェニルエチレン基を含む、請求項１に記載の化合物。
【請求項１６】
前記式Ｉの化合物は、Ｇ１〜Ｇ３４から選択される、請求項１に記載の化合物。
【化８】
2020537647.tif 000095
【化９】
2020537647.tif 000096
【化１０】
2020537647.tif 000097
【化１１】
2020537647.tif 000098
【化１２】
2020537647.tif 000099
【化１３】
2020537647.tif 000100
【請求項１７】
有機半導体層を含む有機電子デバイスであって、
少なくとも１つの有機半導体層が、請求項１に記載の式Ｉの化合物を含む、有機電子デバイス。
【請求項１８】
前記有機半導体層は、光活性層とカソード層との間に配置される、請求項１７に記載の有機電子デバイス。
【請求項１９】
前記少なくとも１つの有機半導体層は、少なくとも１つのアルカリハロゲン化物またはアルカリ有機錯体をさらに含む、請求項１７に記載の有機電子デバイス。
【請求項２０】
前記電子デバイスは、少なくとも１つの有機半導体層と、少なくとも１つのアノード層と、少なくとも１つのカソード層と、少なくとも１つの発光層とを含む、請求項１７に記載の有機電子デバイス。
【請求項２１】
前記電子デバイスは、発光デバイス、薄膜トランジスタ、バッテリ、表示デバイスまたは光電池である、請求項１７に記載の有機電子デバイス。
【国際調査報告】
2020537647.tif 000101
2020537647.tif 000102
2020537647.tif 000103
2020537647.tif 000104